(57)【要約】  本発明が解決しようとする課題は、従来から液晶表示素子が要求されている、高速応答、低電圧駆動、高コントラスト及び長期の信頼性等の要求を満たしつつ、目的のプレチルト角を付与し、更に経時的にプレチルト角の変化が起きないか、変化が抑えられる重合性液晶組成物を提供すること、及びこれを用いた液晶表示素子、ならびに該重合性液晶組成物に用いられる重合性化合物を提供することにある。本発明は１種または２種以上の特定の化学構造を有する重合性化合物を含む液晶組成物およびそれを用いた液晶表示素子により上記課題を達成する。【特許請求の範囲】
【請求項１】
一般式（ｉ）で表される重合性化合物を１種又は２種以上含有する重合性液晶組成物。
【化１】
2019124345.tif 000192
（前記一般式（ｉ）中、Ａｉ２は、下記の基（ａ）及び基（ｂ）
（ａ）  シクロペンタン−１，２，３−トリイル、シクロペンタン−１，３，４−トリイル、シクロヘキサン−１，３，４−トリイル又はシクロヘキサン−１，３，５−トリイル
（この基中に存在する１個の−ＣＨ２−又は隣接していない２個以上の−ＣＨ２−は−Ｏ−に置き換えられてもよく、１個の−ＣＨ２ＣＨ２−は−ＣＨ＝ＣＨ−に置き換えられてもよく、１個の−ＣＨ２ＣＨ＜は−ＣＨ＝Ｃ＜に置き換えられてもよい。）及び
（ｂ）  ベンゼン−１，３，４−トリイル、ベンゼン−１，３，５−トリイル、ナフタレン−２，５，６−トリイル、ナフタレン−２，６，７−トリイル、ナフタレン−２，５，７−トリイル、ナフタレン−１，４，５−トリイル、フェナントレン−３，６，９−トリイル、フェナントレン−１，３，７−トリイル、フェナントレン−３，５，９−トリイル、フェナントレン−２，７，９−トリイル、フェナントレン−４，５，９−トリイル又はフェナントレン−４，６，９−トリイル（この基中に存在する１個の−ＣＨ＝又は隣接していない２個以上の−ＣＨ＝は−Ｎ＝に置き換えられてもよい。）
からなる群より選ばれる基を表し、前記の基（ａ）及び基（ｂ）は、それぞれ独立して、炭素原子数１〜１２のアルキル基、炭素原子数１〜１２のアルコキシ基、ハロゲン、シアノ基、ニトロ基、Ｐｉ３−Ｓｐｉ３−又はＲｉｌ−（Ａｉｌ−Ｌｉｌ）ｎｉ１−（該アルキル基中の水素原子はハロゲン、シアノ基、ニトロ基、及びＰｉ３−Ｓｐｉ３−で置換されていてもよく、該アルキル基中に存在する１個以上の−ＣＨ２−は、酸素原子が直接連結しないように、−Ｏ−、−ＣＯＯ−又は−ＯＣＯ−に置き換えられてもよく、該アルキル基中に存在する１個の−ＣＨ２ＣＨ２−又は２個以上の−ＣＨ２ＣＨ２−は−ＣＨ＝ＣＨ−に置換されてもよい。）で置換されてもよく、
Ｒｉ１は、水素原子（後述のｎｉ１が０の場合は水素原子とはならない。）、炭素原子数１〜１２のアルキル基、炭素原子数１〜１２のアルコキシ基、ハロゲン、シアノ基、ニトロ基又はＰｉ３−Ｓｐｉ３−を表すが、該アルキル基中の水素原子はハロゲン、シアノ基、ニトロ基、及びＰｉ３−Ｓｐｉ３−で置換されていてもよく、該アルキル基中に存在する１個以上の−ＣＨ２−は、酸素原子が直接連結しないように、−Ｏ−、−ＣＯＯ−又は−ＯＣＯ−に置き換えられてもよく、該アルキル基中に存在する１個の−ＣＨ２ＣＨ２−又は２個以上の−ＣＨ２ＣＨ２−は−ＣＨ＝ＣＨ−に置換されても良く、
Ａｉ１は、下記の基（ａ）、基（ｂ）及び基（ｃ）：
（ａ）  １，３−シクロペンチル基、１，４−シクロヘキシル基、１，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基を表し、前記の基（ａ）、基（ｂ）及び基(ｃ)は、それぞれ独立して、炭素原子数１〜１２のアルキル基、炭素原子数１〜１２のアルコキシ基、ハロゲン、シアノ基、ニトロ基、又はＰｉ３−Ｓｐｉ３−（該アルキル基中の水素原子はハロゲン、シアノ基、ニトロ基、及びＰｉ３−Ｓｐｉ３−で置換されていてもよく、該アルキル基中に存在する１個以上の−ＣＨ２−は、酸素原子が直接連結しないように、−Ｏ−、−ＣＯＯ−又は−ＯＣＯ−に置き換えられてもよく、該アルキル基中に存在する１個の−ＣＨ２ＣＨ２−又は２個以上の−ＣＨ２ＣＨ２−は−ＣＨ＝ＣＨ−に置換されても良い。）で置換されてもよく、
Ｌｉ１は、単結合、−ＯＣＨ２−、−ＣＨ２Ｏ−、−Ｃ２Ｈ４−、−ＯＣ２Ｈ４Ｏ−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）ｚ−ＣＯＯ−、−（ＣＨ２）ｚ−ＯＣＯ−、−ＯＣＯ−（ＣＨ２）ｚ−、−ＣＯＯ−（ＣＨ２）ｚ−、−ＣＨ＝ＣＨ−、−ＣＦ２Ｏ−、−ＯＣＦ２−又は−Ｃ≡Ｃ−（式中、Ｒａはそれぞれ独立して水素原子又は炭素原子数１〜３のアルキル基を表し、前記式中、ｚはそれぞれ独立して１〜４の整数を表す。）を表し、
Ｐｉ１、Ｐｉ２及びＰｉ３はそれぞれ独立して、以下の式（Ｒ−Ｉ）から式（Ｒ−ＩＸ）のいずれかを表し、
【化２】
2019124345.tif 000193
（前記式（Ｒ−Ｉ）〜（Ｒ−ＩＸ）中、Ｒ２１、Ｒ３１、Ｒ４１、Ｒ５１及びＲ６１はそれぞれ独立して、水素原子または炭素原子数１〜５個のアルキル基であり、Ｗは単結合、−Ｏ−又はメチレン基であり、Ｔは単結合又は−ＣＯＯ−であり、ｐ、ｔ及びｑはそれぞれ独立して、０、１又は２である。）
Ｓｐｉ１、Ｓｐｉ２及びＳｐｉ３はそれぞれ独立して、単結合又は炭素原子数１〜１５のアルキレン基を表し、該アルキレン基中の１つ又は２つ以上の−ＣＨ２−は、酸素原子が直接隣接しないように、−Ｏ−、−ＯＣＯ−又は−ＣＯＯ−で置換されてよく、該アルキレン基中の１つ又は２つ以上の水素原子は、ハロゲン、シアノ基、Ｐｉ３−Ｓｐｉ３−又は炭素原子数１〜１２のアルキル基（該アルキル基はハロゲン、シアノ基又はＰｉ３−Ｓｐｉ３−で置換されてよい。）で置換されて良く、
ｎｉ１は、０、１、２又は３を表すが、同一分子内にＲｉｌ、Ａｉｌ、Ｌｉｌ、Ｐｉ３、Ｓｐｉ３およびＲａがそれぞれ複数存在する場合、複数のＲｉｌ、Ａｉｌ、Ｌｉｌ、Ｐｉ３、Ｓｐｉ３およびＲａは、それぞれ同一であっても異なっていても良い。）
【請求項２】
更に自発配向性化合物を１種又は２種以上含有する請求項１に記載の重合性液晶組成物。
【請求項３】
一般式（ｉ）におけるｎｉ１が１又は２である請求項１又は２に記載の重合性液晶組成物。
【請求項４】
一般式（Ｎ−１）、（Ｎ−２）及び（Ｎ−３）
【化３】
2019124345.tif 000194
（式中、ＲＮ１１、ＲＮ１２、ＲＮ２１、ＲＮ２２、ＲＮ３１及びＲＮ３２は、それぞれ独立して、炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＡＮ１１、ＡＮ１２、ＡＮ２１、ＡＮ２２、ＡＮ３１及びＡＮ３２は、それぞれ独立して
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）及び
（ｄ）  １，４−シクロヘキセニレン基
からなる群より選ばれる基を表し、前記の基（ａ）、基（ｂ）、基（ｃ）及び基（ｄ）はそれぞれ独立してシアノ基、フッ素原子又は塩素原子で置換されていても良く、
ＺＮ１１、ＺＮ１２、ＺＮ２１、ＺＮ２２、ＺＮ３１及びＺＮ３２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＸＮ２１は水素原子又はフッ素原子を表し、
ＴＮ３１は−ＣＨ２−又は酸素原子を表し、
ｎＮ１１、ｎＮ１２、ｎＮ２１、ｎＮ２２、ｎＮ３１及びｎＮ３２は、それぞれ独立して、０〜３の整数を表すが、ｎＮ１１＋ｎＮ１２、ｎＮ２１＋ｎＮ２２及びｎＮ３１＋ｎＮ３２は、それぞれ独立して、１、２又は３であり、ＡＮ１１〜ＡＮ３２、ＺＮ１１〜ＺＮ３２がそれぞれ複数存在する場合は、それらはそれぞれ同一であっても異なっていても良い。）で表される化合物から選ばれる化合物を１種類又は２種類以上含有する請求項１〜３のいずれか１項に記載の重合性液晶組成物。
【請求項５】
一般式（Ｌ）
【化４】
2019124345.tif 000195
（式中、ＲＬ１及びＲＬ２は、それぞれ独立して、炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＬ１は０、１、２又は３を表し、
ＡＬ１、ＡＬ２及びＡＬ３は、それぞれ独立して
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基を表し、前記の基（ａ）、基（ｂ）及び基（ｃ）は、それぞれ独立して、シアノ基、フッ素原子又は塩素原子で置換されていても良く、
ＺＬ１及びＺＬ２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ｎＬ１が２又は３であってＡＬ２が複数存在する場合は、それらは同一であっても異なっていても良く、ｎＬ１が２又は３であってＺＬ２が複数存在する場合は、それらは同一であっても異なっていても良いが、一般式（Ｎ−１）、一般式（Ｎ−２）および一般式（Ｎ−３）で表される化合物を除く。）で表される化合物から選ばれる化合物を１種類又は２種類以上含有する請求項１〜４のいずれか１項に記載の重合性液晶組成物。
【請求項６】
一般式（Ｐ）
【化５】
2019124345.tif 000196
（前記一般式（Ｐ）中、Ｒｐ１は、水素原子、フッ素原子、シアノ基、水素原子、水素原子がハロゲン原子に置換されていてもよい炭素原子数１〜１５のアルキル基、水素原子がハロゲン原子に置換されていてもよい炭素原子数１〜１５のアルコキシ基、水素原子がハロゲン原子に置換されていてもよい炭素原子数１〜１５のアルケニル基、水素原子がハロゲン原子に置換されていてもよい炭素原子数１〜１５のアルケニルオキシ基又は−Ｓｐｐ２−Ｐｐ２を表し、
Ｐｐ１及びＰｐ２はそれぞれ独立して、一般式（Ｐｐ１−１）〜式（Ｐｐ１−９）
【化６】
2019124345.tif 000197
（式中、Ｒｐ１１及びＲｐ１２はそれぞれ独立して、水素原子、炭素原子数１〜５のアルキル基又は炭素原子数１〜５のハロゲン化アルキル基を表し、Ｗｐ１１は単結合、−Ｏ−、−ＣＯＯ−又はメチレン基を表し、ｔｐ１１は、０、１又は２を表すが、分子内にＲｐ１１、Ｒｐ１２、Ｗｐ１１及びｔｐ１１がそれぞれ複数存在する場合、それらはそれぞれ同一であっても異なっていても良い。）
のいずれかを表し、
Ｓｐｐ１及びＳｐｐ２はそれぞれ独立して、単結合又は炭素原子数１〜３０のアルキレン基（該アルキレン基中の−ＣＨ２−は酸素原子同士が直接連結しない限りにおいて−Ｏ−、−ＣＯ−、−ＣＯＯ−、−ＯＣＯ−、−ＣＨ＝ＣＨ−又は−Ｃ≡Ｃ−で置換されていてもよく、該アルキレン基中の水素原子はハロゲン原子で置換されていても良い。）を表し、
Ｚｐ１及びＺｐ２はそれぞれ独立して、単結合、−Ｏ−、−Ｓ−、−ＣＨ２−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＯＣＨ２ＣＨ２Ｏ−、−ＣＯ−ＮＲＺＰ１−、−ＮＲＺＰ１−ＣＯ−、−ＳＣＨ２−、−ＣＨ２Ｓ−、−ＣＨ＝ＣＲＺＰ１−ＣＯＯ−、−ＣＨ＝ＣＲＺＰ１−ＯＣＯ−、−ＣＯＯ−ＣＲＺＰ１＝ＣＨ−、−ＯＣＯ−ＣＲＺＰ１＝ＣＨ−、−ＣＯＯ−ＣＲＺＰ１＝ＣＨ−ＣＯＯ−、−ＣＯＯ−ＣＲＺＰ１＝ＣＨ−ＯＣＯ−、−ＯＣＯ−ＣＲＺＰ１＝ＣＨ−ＣＯＯ−、−ＯＣＯ−ＣＲＺＰ１＝ＣＨ−ＯＣＯ−、−（ＣＨ２）ｚ−ＣＯＯ−、−（ＣＨ２）２−ＯＣＯ−、−ＯＣＯ−（ＣＨ２）２−、−（Ｃ＝Ｏ）−Ｏ−（ＣＨ２）２−、−ＣＨ＝ＣＨ−、−ＣＦ＝ＣＦ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−（式中、ＲＺＰ１はそれぞれ独立して水素原子又は炭素原子数１〜４のアルキル基を表すが、分子内にＲＺＰ１が複数存在する場合、それらは同一であっても異なっていても良い。）
を表し、
Ａｐ２は、１，４−フェニレン基、１，４−シクロヘキシレン基、アントラセン−２，６−ジイル基、フェナントレン−２，７−ジイル基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基又は１，３−ジオキサン−２，５−ジイル基を表すが、Ａｐ２は無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基又は−Ｓｐｐ２−Ｐｐ２で置換されていても良く、
Ａｐ１は式（Ａｐ１−１１）〜（Ａｐ１−１９）
【化７】
2019124345.tif 000198
（式中、★でＳｐｐ１、若しくはｍｐ１が２又は３の場合は★でＳｐｐ１又はＺｐ１と結合し、★★でＺｐ１と結合し、構造中の１又は２以上の水素原子は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基又はニトロ基によって置換されていても良い。）で表される基を表し、
Ａｐ３は式（Ａｐ３−１１）〜（Ａｐ３−１９）
【化８】
2019124345.tif 000199
（式中、★でＺｐ２と結合し、★★でＲｐ１、若しくはｍｐ３が２又は３の場合は★★でＲｐ１またはＺｐ２と結合し、構造中の１又は２以上の水素原子は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基又はニトロ基によって置換されていても良い。）で表される基を表し、
ｍｐ２及びｍｐ３はそれぞれ独立して、０、１、２又は３を表し、ｍｐ１及びｍｐ４はそれぞれ独立して１、２又は３を表すが、分子内にＰｐ１、Ｐｐ２、Ｓｐｐ１、Ｓｐｐ２、Ａｐ１、Ｚｐ１、Ｚｐ２、Ａｐ３及びＲｐ１がそれぞれ複数存在する場合、それらはそれぞれ同一であっても異なっていても良いが、一般式（ｉ）で表される化合物を除く。）
で表される重合性化合物を１種又は２種以上含有する請求項１〜５のいずれか１項に記載の重合性液晶組成物。
【請求項７】
請求項１〜６のいずれか１項に記載の重合性液晶組成物を用いた液晶表示素子。
【請求項８】
請求項１〜６のいずれか１項に記載の重合性液晶組成物を用いたアクティブマトリックス駆動用液晶表示素子。
【請求項９】
請求項１〜６のいずれか１項に記載の重合性液晶組成物を用いたＰＳＡモード、ＰＳＶＡモード、ＰＳ−ＩＰＳモード又はＰＳ−ＦＳＳモード用液晶表示素子。
【請求項１０】
請求項１〜６のいずれか１項に記載の重合性液晶組成物を用いた一対の基板のうち少なくとも一方の基板表面に配向膜を備えていない液晶表示素子。
【請求項１１】
対向に配置された第一の基板および第二の基板と、
前記第一の基板と前記第二の基板との間に充填された、請求項６に記載の重合性液晶組成物を含む液晶層と、
前記第一の基板上に、マトリクス状に配置される複数個のゲートバスライン及びデータバスライン、前記ゲートバスラインとデータバスラインとの交差部に設けられる薄膜トランジスタならびに前記薄膜トランジスタにより駆動される画素電極を画素毎に有する電極層と、
前記第一の基板または前記第二の基板上に形成された共通電極と、
前記第一の基板および前記第二の基板の間に、１種又は２種以上の前記一般式(ｉ)で表される重合性化合物および１種又は２種以上の前記一般式（Ｐ）で表される重合性化合物が硬化された樹脂成分と、を有する、少なくとも一方の基板表面に配向膜を備えていない液晶表示素子。
【請求項１２】
一般式（ｉｉ）で表される重合性化合物。
【化９】
2019124345.tif 000200
（前記一般式（ｉｉ）中、Ｒｉ２は、炭素原子数１〜１２のアルキル基、炭素原子数１〜１２のアルコキシ基、ハロゲン、ニトロ基を表し（該アルキル基中の水素原子はフッ素、シアノ基、ニトロ基で置換されていてもよく、該アルキル基中に存在する１個以上の−ＣＨ２−は、酸素原子が直接連結しないように、−Ｏ−、−ＣＯＯ−又は−ＯＣＯ−に置き換えられてもよく、該アルキル基中に存在する１個の−ＣＨ２ＣＨ２−又は２個以上の−ＣＨ２ＣＨ２−は−ＣＨ＝ＣＨ−に置換されても良く、
Ａｉ２は、下記の基（ａ）及び基（ｂ）
（ａ）  シクロペンタン−１，２，３−トリイル、シクロペンタン−１，３，４−トリイル、シクロヘキサン−１，３，４−トリイル又はシクロヘキサン−１，３，５−トリイル
（この基中に存在する１個の−ＣＨ２−又は隣接していない２個以上の−ＣＨ２−は−Ｏ−に置き換えられてもよく、１個の−ＣＨ２ＣＨ２−は−ＣＨ＝ＣＨ−に置き換えられてもよく、１個の−ＣＨ２ＣＨ＜は−ＣＨ＝Ｃ＜に置き換えられてもよい。）及び
（ｂ）ベンゼン−１，３，４−トリイル、ベンゼン−１，３，５−トリイル、ナフタレン−２，５，６−トリイル、ナフタレン−２，６，７−トリイル、ナフタレン−２，５，７−トリイル、ナフタレン−１，４，５−トリイル、フェナントレン−３，６，９−トリイル、フェナントレン−１，３，７−トリイル、フェナントレン−３，５，９−トリイル、フェナントレン−２，７，９−トリイル、フェナントレン−４，５，９−トリイル又はフェナントレン−４，６，９−トリイル（この基中に存在する１個の−ＣＨ＝又は隣接していない２個以上の−ＣＨ＝は−Ｎ＝に置き換えられてもよい。）
からなる群より選ばれる基を表し、前記の基（ａ）及び基（ｂ）は、それぞれ独立して、炭素原子数１〜１２のアルキル基、炭素原子数１〜１２のアルコキシ基、ハロゲン、シアノ基、ニトロ基、Ｐｉ３−Ｓｐｉ３−又はＲｉ２−（Ａｉｌ−Ｌｉｌ）ｎｉ１−（該アルキル基中の水素原子はハロゲン、シアノ基、ニトロ基、及びＰｉ３−Ｓｐｉ３−で置換されていてもよく、該アルキル基中に存在する１個以上の−ＣＨ２−は、酸素原子が直接連結しないように、−Ｏ−、−ＣＯＯ−又は−ＯＣＯ−に置き換えられてもよく、該アルキル基中に存在する１個の−ＣＨ２ＣＨ２−又は２個以上の−ＣＨ２ＣＨ２−は−ＣＨ＝ＣＨ−に置換されてもよい。）で置換されてもよく、
Ａｉ１は、下記の基（ａ）、基（ｂ）及び基（ｃ）：
（ａ）  １，３−シクロペンチル基、１，４−シクロヘキシル基、１，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基を表し、前記の基（ａ）、基（ｂ）及び基(ｃ)は、それぞれ独立して、炭素原子数１〜１２のアルキル基、炭素原子数１〜１２のアルコキシ基、ハロゲン、シアノ基、ニトロ基、又はＰｉ３−Ｓｐｉ３−（該アルキル基中の水素原子はハロゲン、シアノ基、ニトロ基、及びＰｉ３−Ｓｐｉ３−で置換されていてもよく、該アルキル基中に存在する１個以上の−ＣＨ２−は、酸素原子が直接連結しないように、−Ｏ−、−ＣＯＯ−又は−ＯＣＯ−に置き換えられてもよく、該アルキル基中に存在する１個の−ＣＨ２ＣＨ２−又は２個以上の−ＣＨ２ＣＨ２−は−ＣＨ＝ＣＨ−に置換されても良い。）で置換されてもよく、
Ｌｉ１は、単結合、−ＯＣＨ２−、−ＣＨ２Ｏ−、−Ｃ２Ｈ４−、−ＯＣ２Ｈ４Ｏ−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）ｚ−ＣＯＯ−、−（ＣＨ２）ｚ−ＯＣＯ−、−ＯＣＯ−（ＣＨ２）ｚ−、−ＣＯＯ−（ＣＨ２）ｚ−、−ＣＨ＝ＣＨ−、−ＣＦ２Ｏ−、−ＯＣＦ２−又は−Ｃ≡Ｃ−（式中、Ｒａはそれぞれ独立して水素原子又は炭素原子数１〜３のアルキル基を表し、前記式中、ｚはそれぞれ独立して１〜４の整数を表す。）を表し、
Ｐｉ１、Ｐｉ２及びＰｉ３はそれぞれ独立して、以下の式（Ｒ−Ｉ）から式（Ｒ−ＩＸ）のいずれかを表し、
【化１０】
2019124345.tif 000201
（前記式（Ｒ−Ｉ）〜（Ｒ−ＩＸ）中、Ｒ２１、Ｒ３１、Ｒ４１、Ｒ５１及びＲ６１はそれぞれ独立して、水素原子又は炭素原子数１〜５個のアルキル基であり、Ｗは単結合、−Ｏ−又はメチレン基であり、Ｔは単結合又は−ＣＯＯ−であり、ｐ、ｔ及びｑはそれぞれ独立して、０、１又は２である。）
Ｓｐｉ１、Ｓｐｉ２及びＳｐｉ３はそれぞれ独立して、単結合又は炭素原子数１〜１５のアルキレン基を表し、該アルキレン基中の１つ又は２つ以上の−ＣＨ２−は、酸素原子が直接隣接しないように、−Ｏ−、−ＯＣＯ−又は−ＣＯＯ−で置換されてよく、該アルキレン基中の１つ又は２つ以上の水素原子は、ハロゲン、シアノ基、Ｐｉ３−Ｓｐｉ３−又は炭素原子数１〜１２のアルキル基（該アルキル基はハロゲン、シアノ基又はＰｉ３−Ｓｐｉ３−で置換されてよい。）で置換されて良く、
ｎｉ１は、０、１、２又は３を表すが、同一分子内にＲｉ２、Ａｉｌ、Ｌｉｌ、Ｐｉ３、Ｓｐｉ３およびＲａがそれぞれ複数存在する場合、複数のＲｉ２、Ａｉｌ、Ｌｉｌ、Ｐｉ３、Ｓｐｉ３およびＲａは、それぞれ同一であっても異なっていても良い。）
【発明の詳細な説明】
【技術分野】
【０００１】
本発明は、重合性化合物を含有する液晶組成物（重合性液晶組成物）、これを使用した液晶表示素子及び重合性化合物に関する。
【背景技術】
【０００２】
一般に、液晶パネルや液晶ディスプレイなどの液晶表示素子は、液晶分子の配列の状態を電場等の外部刺激によって変化させて、これに伴う光学特性の変化を表示に利用している。このような液晶表示素子は、二枚の透明基板の間隙に液晶分子を充填した状態の構成をしており、当該液晶分子と当接する基板の表面には液晶分子を予め特定の方向に配列させるための配向膜を形成しているのが一般的である。配向膜は、ポリイミドの膜をラビングすることにより、製造することが一般的であったが、ラビングによる配向性の付与では、配向膜表面に生じた傷やほこりが原因で配向欠陥が発生する問題があり、さらに液晶表示素子が画素内で複数の異なる配向方向をとるような要求に対して、ラビング法では対応できない状況となってきた。【０００３】
また、液晶表示素子には、液晶分子の初期の配向状態（電圧を印加していない状態）が基板に対し垂直であるもの（ＶＡ方式）と、水平であるものがある。ＶＡ方式の場合、通常二枚の基板間に電圧を印加し、誘電率異方性（Δε）が負の液晶組成物を基板に対し水平に寝かすことによって、光学的特性を変化させ、表示を行っている。ＶＡ方式は液晶化合物の倒れる方向を規制するため、重合性化合化合物の硬化物を使用するＰＳＡ（Ｐｏｌｙｍｅｒ  Ｓｕｓｔａｉｎｅｄ  Ａｌｉｇｎｍｅｎｔ）型液晶表示素子として実用化がされてきた（特許文献１）。ＰＳＡ型液晶表示素子は、液晶分子のプレチルト角を制御するためにセル内にポリマー構造物を形成した構造を有するものであり、高速応答性や高いコントラストを実現できるという利点がある。【０００４】
このＰＳＡ型液晶表示素子の製造は、重合性化合物及び液晶化合物からなる重合性化合物含有液晶組成物を基板間に注入し、電圧を印加し液晶分子を配向させた状態で重合性化合物を重合させて液晶分子の配向を固定することにより行われる。これにより、配向膜により基板に対して垂直に配向していた液晶分子は、傾きを持ってその配向方向が規制される（プレチルト角の付与）。このＰＳＡ型液晶表示素子の表示不良である焼き付きの原因としては、不純物によるもの及び液晶分子の配向の変化（プレチルト角の変化）が知られている。このため、要求される初期のプレチルト角を付与することが可能であり、経時的にプレチルト角が変化しないことが重要となっている。【０００５】
さらに液晶分子を基板に対し垂直に配向させる方法として、配向膜を使用せず、自己配向性を有する化合物を用いる方法が開発されている（特許文献２）。この方法では、自己配向性を有する化合物とともに、液晶化合物を垂直配向させるとともに、プレチルト角に対する要求を満たす重合性液晶化合物の開発が必要となっている。
【先行技術文献】
【特許文献】
【０００６】
【特許文献１】国際公開第２０１２／０８６５０４号
【特許文献２】特開２０１５−１６８８２６号公報
【発明の概要】
【発明が解決しようとする課題】
【０００７】
液晶表示素子とした際に、従来から液晶表示素子が要求されている、高速応答、低電圧駆動、高コントラスト及び長期の信頼性等の要求を満たしつつ、目的のプレチルト角を付与し、更に経時的にプレチルト角の変化が起きないか、変化が抑えられる重合性液晶組成物を提供すること、及びこれを用いた液晶表示素子ならびに重合性化合物を提供することにある。
【課題を解決するための手段】
【０００８】
本発明者らが鋭意検討した結果、１種または２種以上の特定の化学構造を有する重合性化合物を含む液晶組成物およびそれを用いた液晶表示素子により、上記課題を解決できることを見出し、本願発明を完成するに至った。
【発明の効果】
【０００９】
本発明に係る重合性液晶組成物は、液晶化合物と重合性化合物の相溶性に優れるため、長期間にわたり、低温での析出が抑えられる。【００１０】
本発明に係る重合性液晶組成物を用いた液晶表示素子は、従来から液晶表示素子に求められる特性を満たしつつ、目的のプレチルトが付与され、長期に渡りプレチルト角が変化しないことから、優れた表示特性を有する。
【図面の簡単な説明】
【００１１】
【図１】比較例２の液晶組成物を注入したセルのクロスニコル下での写真である。
【図２】実施例２の液晶組成物を注入したセルのクロスニコル下での写真である。
【発明を実施するための形態】
【００１２】
本発明は、一般式（ｉ）で表される重合性化合物
【００１３】
【化１】
2019124345.tif 000002
【００１４】
（上記一般式（ｉ）中、Ａｉ２は、下記の基（ａ）及び基（ｂ）
（ａ）  シクロペンタン−１，２，３−トリイル、シクロペンタン−１，３，４−トリイル、シクロヘキサン−１，３，４−トリイル又はシクロヘキサン−１，３，５−トリイル
（この基中に存在する１個の−ＣＨ２−又は隣接していない２個以上の−ＣＨ２−は−Ｏ−に置き換えられてもよく、１個の−ＣＨ２ＣＨ２−は−ＣＨ＝ＣＨ−に置き換えられてもよく、１個の−ＣＨ２ＣＨ＜は−ＣＨ＝Ｃ＜に置き換えられてもよい。）及び
（ｂ）  ベンゼン−１，３，４−トリイル、ベンゼン−１，３，５−トリイル、ナフタレン−２，５，６−トリイル、ナフタレン−２，６，７−トリイル、ナフタレン−２，５，７−トリイル、ナフタレン−１，４，５−トリイル、フェナントレン−３，６，９−トリイル、フェナントレン−１，３，７−トリイル、フェナントレン−３，５，９−トリイル、フェナントレン−２，７，９−トリイル、フェナントレン−４，５，９−トリイル又はフェナントレン−４，６，９−トリイル（この基中に存在する１個の−ＣＨ＝又は隣接していない２個以上の−ＣＨ＝は−Ｎ＝に置き換えられてもよい。）
からなる群より選ばれる基を表し、上記の基（ａ）及び基（ｂ）は、それぞれ独立して、炭素原子数１〜１２のアルキル基、炭素原子数１〜１２のアルコキシ基、ハロゲン、シアノ基、ニトロ基、Ｐｉ３−Ｓｐｉ３−又はＲｉｌ−（Ａｉｌ−Ｌｉｌ）ｎｉ１−（該アルキル基中の水素原子はハロゲン、シアノ基、ニトロ基、及びＰｉ３−Ｓｐｉ３−で置換されていてもよく、該アルキル基中に存在する１個以上の−ＣＨ２−は、酸素原子が直接連結しないように、−Ｏ−、−ＣＯＯ−又は−ＯＣＯ−に置き換えられてもよく、該アルキル基中に存在する１個の−ＣＨ２ＣＨ２−又は２個以上の−ＣＨ２ＣＨ２−は−ＣＨ＝ＣＨ−に置換されてもよい。）で置換されてもよく、
Ｒｉ１は、水素原子（後述のｎｉ１が０の場合は水素原子とはならない。）、炭素原子数１〜１２のアルキル基、炭素原子数１〜１２のアルコキシ基、ハロゲン、シアノ基、ニトロ基又はＰｉ３−Ｓｐｉ３−を表すが、該アルキル基中の水素原子はハロゲン、シアノ基、ニトロ基、及びＰｉ３−Ｓｐｉ３−で置換されていてもよく、該アルキル基中に存在する１個以上の−ＣＨ２−は、酸素原子が直接連結しないように、−Ｏ−、−ＣＯＯ−又は−ＯＣＯ−に置き換えられてもよく、該アルキル基中に存在する１個の−ＣＨ２ＣＨ２−又は２個以上の−ＣＨ２ＣＨ２−は−ＣＨ＝ＣＨ−に置換されても良く、
Ａｉ１は、下記の基（ａ）、基（ｂ）及び基（ｃ）：
（ａ）  １，３−シクロペンチル基、１，４−シクロヘキシル基、１，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基を表し、上記の基（ａ）、基（ｂ）及び基(ｃ)は、それぞれ独立して、炭素原子数１〜１２のアルキル基、炭素原子数１〜１２のアルコキシ基、ハロゲン、シアノ基、ニトロ基、又はＰｉ３−Ｓｐｉ３−（該アルキル基中の水素原子はハロゲン、シアノ基、ニトロ基、及びＰｉ３−Ｓｐｉ３−で置換されていてもよく、該アルキル基中に存在する１個以上の−ＣＨ２−は、酸素原子が直接連結しないように、−Ｏ−、−ＣＯＯ−又は−ＯＣＯ−に置き換えられてもよく、該アルキル基中に存在する１個の−ＣＨ２ＣＨ２−又は２個以上の−ＣＨ２ＣＨ２−は−ＣＨ＝ＣＨ−に置換されても良い。）で置換されてもよく、
Ｌｉ１は、単結合、−ＯＣＨ２−、−ＣＨ２Ｏ−、−Ｃ２Ｈ４−、−ＯＣ２Ｈ４Ｏ−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）ｚ−ＣＯＯ−、−（ＣＨ２）ｚ−ＯＣＯ−、−ＯＣＯ−（ＣＨ２）ｚ−、−ＣＯＯ−（ＣＨ２）ｚ−、−ＣＨ＝ＣＨ−、−ＣＦ２Ｏ−、−ＯＣＦ２−又は−Ｃ≡Ｃ−（式中、Ｒａはそれぞれ独立して水素原子又は炭素原子数１〜３のアルキル基を表し、前記式中、ｚはそれぞれ独立して１〜４の整数を表す。）を表し、
Ｐｉ１、Ｐｉ２及びＰｉ３はそれぞれ独立して、以下の式（Ｒ−Ｉ）から式（Ｒ−ＩＸ）のいずれかを表し、
【００１５】
【化２】
2019124345.tif 000003
【００１６】
（上記式（Ｒ−Ｉ）〜（Ｒ−ＩＸ）中、Ｒ２１、Ｒ３１、Ｒ４１、Ｒ５１及びＲ６１はそれぞれ独立して、水素原子、炭素原子数１〜５個のアルキル基であり、Ｗは単結合、−Ｏ−又はメチレン基であり、Ｔは単結合又は−ＣＯＯ−であり、ｐ、ｔ及びｑはそれぞれ独立して、０、１又は２である。）
Ｓｐｉ１、Ｓｐｉ２及びＳｐｉ３はそれぞれ独立して、単結合又は炭素原子数１〜１５のアルキレン基を表し、該アルキレン基中の１つ又は２つ以上の−ＣＨ２−は、酸素原子が直接隣接しないように、−Ｏ−、−ＯＣＯ−又は−ＣＯＯ−で置換されてよく、該アルキレン基中の１つ又は２つ以上の水素原子は、ハロゲン、シアノ基、Ｐｉ３−Ｓｐｉ３−又は炭素原子数１〜１２のアルキル基（該アルキル基はハロゲン、シアノ基又はＰｉ３−Ｓｐｉ３−で置換されてよい。）で置換されて良く、
ｎｉ１は、０、１、２又は３を表すが、同一分子内にＲｉｌ、Ａｉｌ、Ｌｉｌ、Ｐｉ３、Ｓｐｉ３およびＲａがそれぞれ複数存在する場合、複数のＲｉｌ、Ａｉｌ、Ｌｉｌ、Ｐｉ３、Ｓｐｉ３およびＲａは、それぞれ同一であっても異なっていても良い。）
を１種又は２種以上含有する重合性液晶組成物、重合性化合物に加え自発配向性化合物をさらに含有する重合性液晶組成物及びそれら重合性液晶組成物を用いた液晶表示素子を提供する。
【００１７】
また、本発明は一般式（ｉｉ）で表される重合性化合物を提供する。
【００１８】
【化３】
2019124345.tif 000004
【００１９】
（上記一般式（ｉｉ）中、Ｒｉ２は、炭素原子数１〜１２のアルキル基、炭素原子数１〜１２のアルコキシ基、ハロゲン、ニトロ基を表し（該アルキル基中の水素原子はフッ素、シアノ基、ニトロ基で置換されていてもよく、該アルキル基中に存在する１個以上の−ＣＨ２−は、酸素原子が直接連結しないように、−Ｏ−、−ＣＯＯ−又は−ＯＣＯ−に置き換えられてもよく、該アルキル基中に存在する１個の−ＣＨ２ＣＨ２−又は２個以上の−ＣＨ２ＣＨ２−は−ＣＨ＝ＣＨ−に置換されても良く、
Ａｉ２は、下記の基（ａ）及び基（ｂ）
（ａ）  シクロペンタン−１，２，３−トリイル、シクロペンタン−１，３，４−トリイル、シクロヘキサン−１，３，４−トリイル又はシクロヘキサン−１，３，５−トリイル
（この基中に存在する１個の−ＣＨ２−又は隣接していない２個以上の−ＣＨ２−は−Ｏ−に置き換えられてもよく、１個の−ＣＨ２ＣＨ２−は−ＣＨ＝ＣＨ−に置き換えられてもよく、１個の−ＣＨ２ＣＨ＜は−ＣＨ＝Ｃ＜に置き換えられてもよい。）及び
（ｂ）ベンゼン−１，３，４−トリイル、ベンゼン−１，３，５−トリイル、ナフタレン−２，５，６−トリイル、ナフタレン−２，６，７−トリイル、ナフタレン−２，５，７−トリイル、ナフタレン−１，４，５−トリイル、フェナントレン−３，６，９−トリイル、フェナントレン−１，３，７−トリイル、フェナントレン−３，５，９−トリイル、フェナントレン−２，７，９−トリイル、フェナントレン−４，５，９−トリイル又はフェナントレン−４，６，９−トリイル（この基中に存在する１個の−ＣＨ＝又は隣接していない２個以上の−ＣＨ＝は−Ｎ＝に置き換えられてもよい。）
からなる群より選ばれる基を表し、上記の基（ａ）及び基（ｂ）は、それぞれ独立して、炭素原子数１〜１２のアルキル基、炭素原子数１〜１２のアルコキシ基、ハロゲン、シアノ基、ニトロ基、Ｐｉ３−Ｓｐｉ３−又はＲｉ２−（Ａｉｌ−Ｌｉｌ）ｎｉ１−（該アルキル基中の水素原子はハロゲン、シアノ基、ニトロ基、及びＰｉ３−Ｓｐｉ３−で置換されていてもよく、該アルキル基中に存在する１個以上の−ＣＨ２−は、酸素原子が直接連結しないように、−Ｏ−、−ＣＯＯ−又は−ＯＣＯ−に置き換えられてもよく、該アルキル基中に存在する１個の−ＣＨ２ＣＨ２−又は２個以上の−ＣＨ２ＣＨ２−は−ＣＨ＝ＣＨ−に置換されてもよい。）で置換されてもよく、
Ａｉ１は、下記の基（ａ）、基（ｂ）及び基（ｃ）：
（ａ）  １，３−シクロペンチル基、１，４−シクロヘキシル基、１，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基を表し、上記の基（ａ）、基（ｂ）及び基(ｃ)は、それぞれ独立して、炭素原子数１〜１２のアルキル基、炭素原子数１〜１２のアルコキシ基、ハロゲン、シアノ基、ニトロ基、又はＰｉ３−Ｓｐｉ３−（該アルキル基中の水素原子はハロゲン、シアノ基、ニトロ基、及びＰｉ３−Ｓｐｉ３−で置換されていてもよく、該アルキル基中に存在する１個以上の−ＣＨ２−は、酸素原子が直接連結しないように、−Ｏ−、−ＣＯＯ−又は−ＯＣＯ−に置き換えられてもよく、該アルキル基中に存在する１個の−ＣＨ２ＣＨ２−又は２個以上の−ＣＨ２ＣＨ２−は−ＣＨ＝ＣＨ−に置換されても良い。）で置換されてもよく、
Ｌｉ１は、単結合、−ＯＣＨ２−、−ＣＨ２Ｏ−、−Ｃ２Ｈ４−、−ＯＣ２Ｈ４Ｏ−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）ｚ−ＣＯＯ−、−（ＣＨ２）ｚ−ＯＣＯ−、−ＯＣＯ−（ＣＨ２）ｚ−、−ＣＯＯ−（ＣＨ２）ｚ−、−ＣＨ＝ＣＨ−、−ＣＦ２Ｏ−、−ＯＣＦ２−又は−Ｃ≡Ｃ−（式中、Ｒａはそれぞれ独立して水素原子又は炭素原子数１〜３のアルキル基を表し、前記式中、ｚはそれぞれ独立して１〜４の整数を表す。）を表し、
Ｐｉ１、Ｐｉ２及びＰｉ３はそれぞれ独立して、以下の式（Ｒ−Ｉ）から式（Ｒ−ＩＸ）のいずれかを表し、
【００２０】
【化４】
2019124345.tif 000005
【００２１】
（上記式（Ｒ−Ｉ）〜（Ｒ−ＩＸ）中、Ｒ２１、Ｒ３１、Ｒ４１、Ｒ５１及びＲ６１はそれぞれ独立して、水素原子又は炭素原子数１〜５個のアルキル基であり、Ｗは単結合、−Ｏ−又はメチレン基であり、Ｔは単結合又は−ＣＯＯ−であり、ｐ、ｔ及びｑはそれぞれ独立して、０、１又は２である。）
Ｓｐｉ１、Ｓｐｉ２及びＳｐｉ３はそれぞれ独立して、単結合又は炭素原子数１〜１５のアルキレン基を表し、該アルキレン基中の１つ又は２つ以上の−ＣＨ２−は、酸素原子が直接隣接しないように、−Ｏ−、−ＯＣＯ−又は−ＣＯＯ−で置換されてよく、該アルキレン基中の１つ又は２つ以上の水素原子は、ハロゲン、シアノ基、Ｐｉ３−Ｓｐｉ３−又は炭素原子数１〜１２のアルキル基（該アルキル基はハロゲン、シアノ基又はＰｉ３−Ｓｐｉ３−で置換されてよい。）で置換されて良く、
ｎｉ１は、０、１、２又は３を表すが、同一分子内にＲｉ２、Ａｉｌ、Ｌｉｌ、Ｐｉ３、Ｓｐｉ３およびＲａがそれぞれ複数存在する場合、複数のＲｉ２、Ａｉｌ、Ｌｉｌ、Ｐｉ３、Ｓｐｉ３およびＲａは、それぞれ同一であっても異なっていても良い。） 
一般式（ｉｉ）で表される重合性化合物により、液晶分子に対して優れた垂直配向性を付与し、かつ相溶性に優れた液晶組成物を提供する。また、当該液晶組成物は、配向膜を必須とすることなく液晶分子を垂直に配向させることができる。
【００２２】
一般式（ｉ）で表される化合物は単独で使用することもできるが、２以上の化合物を組み合わせて使用することもできる。組み合わせることができる化合物の種類に特に制限は無いが、低温での溶解性に応じて適宜組み合わせて使用する。使用する化合物の種類は、例えば本発明の一つの実施形態としては１種類であり、２種類であり、３種類であり、４種類であり、５種類以上である。
【００２３】
本発明の組成物の総量に対しての一般式（ｉ）で表される化合物の好ましい含有量の下限値は、０．０１％であり、０．０４％であり、０．０７％であり、０．１％であり、０．１３％であり、０．１６％であり、０．２％であり、０．２３％であり、０．２６％であり、０．３％であり、０．３３％であり、０．３６％であり、０．４０％であり、０．４５％である。好ましい含有量の上限値は、３％であり、２．５％であり、２％であり、１％であり、０．９％であり、０．８％であり、０．７％であり、０．６％であり、０．５％である。
【００２４】
本発明の組成物の焼き付き特性を良く、垂直配向性を保持するためには上記の下限値が高く上限値が高いことが好ましい。特に、配向膜を使用しない場合で、自発配向性化合物と併用する場合には一般式（ｉ）で表される化合物の含有量の下限値を高く設定することで、液晶組成物の垂直配向性が向上するため好ましい。しかし、上限値を上げすぎると、紫外線照射後に未重合の重合性化合物が残存するなどの不具合が生じるため、好ましくない。
【００２５】
さらに、本発明の組成物の低温保存性を高く保ち、温度安定性の良い組成物が必要な場合は上記の下限値が低く上限値が低いことが好ましい。
【００２６】
さらに、重合性液晶組成物を基板に滴下する際に、滴下した地点に表示ムラが起こる滴下痕を改良する場合は、含有量の範囲を中間に設定することが好ましい。
【００２７】
本発明の重合性化合物は、一般式（ｉ）で表される。
【００２８】
【化５】
2019124345.tif 000006
【００２９】
上記一般式（Ｉ）中、Ａｉ２の好ましい構造としては、シクロヘキサン−１，３，４−トリイル又はシクロヘキサン−１，３，５−トリイル、ベンゼン−１，３，４−トリイル、ベンゼン−１，３，５−トリイル、ナフタレン−２，５，６−トリイル、ナフタレン−２，６，７−トリイル、ナフタレン−２，５，７−トリイル、ナフタレン−１，４，５−トリイル、フェナントレン−３，６，９−トリイル、フェナントレン−１，３，７−トリイル、フェナントレン−３，５，９−トリイル、フェナントレン−２，７，９−トリイル、フェナントレン−４，５，９−トリイル又はフェナントレン−４，６，９−トリイルが好ましく、特に好ましくは、シクロヘキサン−１，３，５−トリイル、ベンゼン−１，３，５−トリイル、ナフタレン−２，５，７−トリイルが特に好ましい。これらの基中に存在する１個の−ＣＨ＝又は隣接していない２個以上の−ＣＨ＝は−Ｎ＝に置き換えられてもよい。またこれらの基は、炭素原子数１〜１２のアルキル基、炭素原子数１〜１２のハロゲン化アルキル基、炭素原子数１〜１２のアルコキシ基（ただし該アルキル基中に存在する１個以上の−ＣＨ２−は、酸素原子が直接連結しないように、−Ｏ−、−ＣＯＯ−又は−ＯＣＯ−に置き換えられてもよい。）、ハロゲン、シアノ基、ニトロ基、Ｐｉ３−Ｓｐｉ３−又はＲｉｌ−（Ａｉｌ−Ｌｉｌ）ｎｉ１−で置換されてもよい。
Ｒｉ１の好ましい構造としては、炭素原子数１〜１２のアルキル基、炭素原子数１〜１２のアルコキシ基、ハロゲン、シアノ基、ニトロ基を表し、ただし該アルキル基中に存在する１個以上の−ＣＨ２−は、酸素原子が直接連結しないように、−Ｏ−、−ＣＯＯ−又は−ＯＣＯ−、フッ素に置き換えられてもよく、さらに該アルキル基中に存在する１個の−ＣＨ２ＣＨ２−又は２個以上の−ＣＨ２ＣＨ２−は−ＣＨ＝ＣＨ−に置換されても良く、該アルキル基中の１つの水素原子はＰｉ３−Ｓｐｉ３−で置換されていてもよい。
Ａｉ１の好ましい構造としては、１，４−シクロヘキシル基、１，４−シクロヘキシレン基（この基中に存在する１個の−ＣＨ２−又は隣接していない２個以上の−ＣＨ２−は−Ｏ−に置き換えられてもよい。）、１，４−フェニレン基、ベンゼン−２，６，４−トリイル、ベンゼン−１，２，４−トリイル（この基中に存在する１個の−ＣＨ＝又は隣接していない２個以上の−ＣＨ＝は−Ｎ＝に置き換えられてもよい。）、及びナフタレン−２，６−ジイル基を表し、Ｌｉ１としては、単結合、−ＯＣＨ２−、−ＣＨ２Ｏ−、−Ｃ２Ｈ４−、−ＯＣ２Ｈ４Ｏ−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）ｚ−ＣＯＯ−、−（ＣＨ２）ｚ−ＯＣＯ−、−ＯＣＯ−（ＣＨ２）ｚ−、−ＣＯＯ−（ＣＨ２）ｚ−が好ましく、単結合、−ＯＣＨ２−、−ＣＨ２Ｏ−、−Ｃ２Ｈ４−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）ｚ−ＣＯＯ−、−（ＣＨ２）ｚ−ＯＣＯ−、−ＯＣＯ−（ＣＨ２）ｚ−、−ＣＯＯ−（ＣＨ２）ｚ−（式中、Ｒａはそれぞれ独立して水素原子又は炭素原子数１〜３のアルキル基を表し、前記式中、ｚはそれぞれ独立して１〜４の整数を表す。）が好ましく、分子内の少なくとも１つは単結合以外を表し、他は単結合であることが好ましく、分子内の１つが−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）ｚ−ＣＯＯ−、−（ＣＨ２）ｚ−ＯＣＯ−、−ＯＣＯ−（ＣＨ２）ｚ−又は−ＣＯＯ−（ＣＨ２）ｚ−であり、他が単結合であることが好ましい。
【００３０】
Ｐｉ１、Ｐｉ２及びＰｉ３はそれぞれ独立して、式（Ｒ−Ｉ）から式（Ｒ−ＩＸ）のいずれかを表すが、特に（Ｒ−Ｉ）,（Ｒ−ＩＩＩ）、（Ｒ−ＶＩＩＩ）が好ましい。
【００３１】
【化６】
2019124345.tif 000007
【００３２】
（上記式（Ｒ−Ｉ）〜（Ｒ−ＩＸ）中、Ｒ２１、Ｒ３１、Ｒ４１、Ｒ５１及びＲ６１はそれぞれ独立して、水素原子または炭素原子数１〜５個のアルキル基であり、Ｗは単結合、−Ｏ−又はメチレン基であり、Ｔは単結合又は−ＣＯＯ−であり、ｐ、ｔ及びｑはそれぞれ独立して、０、１又は２である。）
Ｓｐｉ１、Ｓｐｉ２及びＳｐｉ３はそれぞれ独立して、単結合又は炭素原子数１〜１５のアルキレン基を表し、該アルキレン基中の１つ又は２つ以上の−ＣＨ２−は、酸素原子が直接隣接しないように、−Ｏ−、−ＯＣＯ−又は−ＣＯＯ−で置換されてよく、該アルキレン基中の１つ又は２つ以上の水素原子は、ハロゲン、シアノ基、Ｐｉ３−Ｓｐｉ３−又は炭素原子数１〜１２のアルキル基（該アルキル基はハロゲン、シアノ基又はＰｉ３−Ｓｐｉ３−で置換されてよい。）で置換されて良い。
【００３３】
ｎｉ１は０、１、２又は３を表すが、０、１又は２が好ましく、１又は２が好ましい。
【００３４】
一般式（ｉ）において、同一分子内にＲｉｌ、Ａｉｌ、Ｌｉｌ、Ｐｉ３、Ｓｐｉ３およびＲａがそれぞれ複数存在する場合、複数のＲｉｌ、Ａｉｌ、Ｌｉｌ、Ｐｉ３、Ｓｐｉ３およびＲａは、は、それぞれ同一であっても異なっていても良い。
【００３５】
より具体的には、一般式（ｉ）で表される化合物は一般式（ｉ−１）〜（ｉ−３５）で表される化合物群から選ばれる化合物であることが好ましい。
【００３６】
【化７】
2019124345.tif 000008
【００３７】
【化８】
2019124345.tif 000009
【００３８】
【化９】
2019124345.tif 000010
【００３９】
【化１０】
2019124345.tif 000011
【００４０】
【化１１】
2019124345.tif 000012
【００４１】
【化１２】
2019124345.tif 000013
【００４２】
本発明の組成物は、一般式（Ｎ−１）、（Ｎ−２）及び（Ｎ−３）で表される化合物から選ばれる化合物を１種類又は２種類以上含有することが好ましい。これら化合物は誘電的に負の化合物（Δεの符号が負で、その絶対値が２より大きい。）に該当する。
【００４３】
【化１３】
2019124345.tif 000014
【００４４】
（式中、ＲＮ１１、ＲＮ１２、ＲＮ２１、ＲＮ２２、ＲＮ３１及びＲＮ３２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＡＮ１１、ＡＮ１２、ＡＮ２１、ＡＮ２２、ＡＮ３１及びＡＮ３２はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）、
（ｂ）  １，４−フェニレン基（この基中に存在する１個の−ＣＨ＝又は隣接していない２個以上の−ＣＨ＝は−Ｎ＝に置き換えられてもよい。）、
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）及び
（ｄ）  １，４−シクロヘキセニレン基
からなる群より選ばれる基を表し、上記の基（ａ）、基（ｂ）、基（ｃ）及び基（ｄ）はそれぞれ独立してシアノ基、フッ素原子又は塩素原子で置換されていても良く、
ＺＮ１１、ＺＮ１２、ＺＮ２１、ＺＮ２２、ＺＮ３１及びＺＮ３２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＸＮ２１は水素原子又はフッ素原子を表し、
ＴＮ３１は−ＣＨ２−又は酸素原子を表し、
ｎＮ１１、ｎＮ１２、ｎＮ２１、ｎＮ２２、ｎＮ３１及びｎＮ３２はそれぞれ独立して０〜３の整数を表すが、ｎＮ１１＋ｎＮ１２、ｎＮ２１＋ｎＮ２２及びｎＮ３１＋ｎＮ３２はそれぞれ独立して１、２又は３であり、ＡＮ１１〜ＡＮ３２、ＺＮ１１〜ＺＮ３２が複数存在する場合は、それらはそれぞれ同一であっても異なっていても良い。）
一般式（Ｎ−１）、（Ｎ−２）及び（Ｎ−３）で表される化合物は、Δεが負でその絶対値が３よりも大きな化合物であることが好ましい。
【００４５】
一般式（Ｎ−１）、（Ｎ−２）及び（Ｎ−３）中、ＲＮ１１、ＲＮ１２、ＲＮ２１、ＲＮ２２、ＲＮ３１及びＲＮ３２はそれぞれ独立して、炭素原子数１〜８のアルキル基、炭素原子数１〜８のアルコキシ基、炭素原子数２〜８のアルケニル基又は炭素原子数２〜８のアルケニルオキシ基が好ましく、炭素原子数１〜５のアルキル基、炭素原子数１〜５のアルコキシ基、炭素原子数２〜５のアルケニル基又は炭素原子数２〜５のアルケニルオキシ基が好ましく、炭素原子数１〜５のアルキル基又は炭素原子数２〜５のアルケニル基が更に好ましく、炭素原子数２〜５のアルキル基又は炭素原子数２〜３のアルケニル基が更に好ましく、炭素原子数３のアルケニル基（プロペニル基）が特に好ましい。
【００４６】
また、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。
【００４７】
アルケニル基としては、式（Ｒ１）から式（Ｒ５）のいずれかで表される基から選ばれることが好ましい。（各式中の黒点は環構造中の炭素原子を表す。）
【００４８】
【化１４】
2019124345.tif 000015
【００４９】
ＡＮ１１、ＡＮ１２、ＡＮ２１、ＡＮ２２、ＡＮ３１及びＡＮ３２はそれぞれ独立してΔｎを大きくすることが求められる場合には芳香族であることが好ましく、応答速度を改善するためには脂肪族であることが好ましく、トランス−１，４−シクロへキシレン基、１，４−フェニレン基、２−フルオロ−１，４−フェニレン基、３−フルオロ−１，４−フェニレン基、３，５−ジフルオロ−１，４−フェニレン基、２，３−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、下記の構造を表すことがより好ましく、
【００５０】
【化１５】
2019124345.tif 000016
【００５１】
トランス−１，４−シクロへキシレン基、１，４−シクロヘキセニレン基又は１，４−フェニレン基を表すことがより好ましい。
【００５２】
ＺＮ１１、ＺＮ１２、ＺＮ２１、ＺＮ２２、ＺＮ３１及びＺＮ３２はそれぞれ独立して−ＣＨ２Ｏ−、−ＣＦ２Ｏ−、−ＣＨ２ＣＨ２−、−ＣＦ２ＣＦ２−又は単結合を表すことが好ましく、−ＣＨ２Ｏ−、−ＣＨ２ＣＨ２−又は単結合が更に好ましく、−ＣＨ２Ｏ−又は単結合が特に好ましい。
【００５３】
ＸＮ２１はフッ素原子が好ましい。
【００５４】
ＴＮ３１は酸素原子が好ましい。
【００５５】
ｎＮ１１＋ｎＮ１２、ｎＮ２１＋ｎＮ２２及びｎＮ３１＋ｎＮ３２は１又は２が好ましく、ｎＮ１１が１でありｎＮ１２が０である組み合わせ、ｎＮ１１が２でありｎＮ１２が０である組み合わせ、ｎＮ１１が１でありｎＮ１２が１である組み合わせ、ｎＮ１１が２でありｎＮ１２が１である組み合わせ、ｎＮ２１が１でありｎＮ２２が０である組み合わせ、ｎＮ２１が２でありｎＮ２２が０である組み合わせ、ｎＮ３１が１でありｎＮ３２が０である組み合わせ、ｎＮ３１が２でありｎＮ３２が０である組み合わせ、が好ましい。
【００５６】
本発明の組成物の総量に対しての式（Ｎ−１）で表される化合物の好ましい含有量の下限値は、１％であり、１０％であり、２０％であり、３０％であり、４０％であり、５０％であり、５５％であり、６０％であり、６５％であり、７０％であり、７５％であり、８０％である。好ましい含有量の上限値は、９５％であり、８５％であり、７５％であり、６５％であり、５５％であり、４５％であり、３５％であり、２５％であり、２０％である。
【００５７】
本発明の組成物の総量に対しての式（Ｎ−２）で表される化合物の好ましい含有量の下限値は、１％であり、１０％であり、２０％であり、３０％であり、４０％であり、５０％であり、５５％であり、６０％であり、６５％であり、７０％であり、７５％であり、８０％である。好ましい含有量の上限値は、９５％であり、８５％であり、７５％であり、６５％であり、５５％であり、４５％であり、３５％であり、２５％であり、２０％である。
【００５８】
本発明の組成物の総量に対しての式（Ｎ−３）で表される化合物の好ましい含有量の下限値は、１％であり、１０％であり、２０％であり、３０％であり、４０％であり、５０％であり、５５％であり、６０％であり、６５％であり、７０％であり、７５％であり、８０％である。好ましい含有量の上限値は、９５％であり、８５％であり、７５％であり、６５％であり、５５％であり、４５％であり、３５％であり、２５％であり、２０％である。
【００５９】
本発明の組成物の粘度を低く保ち、応答速度が速い組成物が必要な場合は上記の下限値が低く上限値が低いことが好ましい。さらに、本発明の組成物のＴｎｉを高く保ち、温度安定性の良い組成物が必要な場合は上記の下限値が低く上限値が低いことが好ましい。また、駆動電圧を低く保つために誘電率異方性を大きくしたいときは、上記の下限値を高く上限値が高いことが好ましい。
【００６０】
一般式（Ｎ−１）で表される化合物として、下記の一般式（Ｎ−１ａ）〜（Ｎ−１ｇ）で表される化合物群を挙げることができる。
【００６１】
【化１６】
2019124345.tif 000017
【００６２】
（式中、ＲＮ１１及びＲＮ１２は一般式（Ｎ−１）におけるＲＮ１１及びＲＮ１２と同じ意味を表し、ｎＮａ１１は０又は１を表し、ｎＮｂ１１は１又は２を表し、ｎＮｃ１１は０又は１を表し、ｎＮｄ１１は１又は２を表し、ｎＮｅ１１は１又は２を表し、ｎＮｆ１２は１又は２を表し、ｎＮｇ１１は１又は２を表し、ＡＮｅ１１はトランス−１，４−シクロへキシレン基又は１，４−フェニレン基を表し、ＡＮｇ１１はトランス−１，４−シクロへキシレン基、１，４−シクロヘキセニレン基又は１，４−フェニレン基を表すが少なくとも１つは１，４−シクロヘキセニレン基を表し、ＺＮｅ１１は単結合又はエチレンを表すが分子内に存在する少なくとも１つはエチレンを表し、分子内に複数存在するＡＮｅ１１、ＺＮｅ１１、及び／又はＡＮｇ１１は同一であっても異なっていても良い。）
より具体的には、一般式（Ｎ−１）で表される化合物は一般式（Ｎ−１−１）〜（Ｎ−１−２２）で表される化合物群から選ばれる化合物であることが好ましい。
【００６３】
一般式（Ｎ−１−１）で表される化合物は下記の化合物である。
【００６４】
【化１７】
2019124345.tif 000018
【００６５】
（式中、ＲＮ１１１及びＲＮ１１２はそれぞれ独立して、一般式（Ｎ−１）におけるＲＮ１１及びＲＮ１２と同じ意味を表す。）
ＲＮ１１１は炭素原子数１〜５のアルキル基又は炭素原子数２〜５のアルケニル基が好ましく、プロピル基、ペンチル基又はビニル基が好ましい。ＲＮ１１２は炭素原子数１〜５のアルキル基、炭素原子数４〜５のアルケニル基又は炭素原子数１〜４のアルコキシ基が好ましく、エトキシ基又はブトキシ基が好ましい。
【００６６】
一般式（Ｎ−１−１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【００６７】
Δεの改善を重視する場合には含有量を高めに設定することが好ましく、低温での溶解性を重視する場合は含有量を高めに設定すると効果が高く、Ｔｎｉを重視する場合は含有量を低めに設定すると効果が高い。さらに、滴下痕や焼き付き特性を改良する場合は、含有量の範囲を中間に設定することが好ましい。
【００６８】
本発明の組成物の総量に対しての式（Ｎ−１−１）で表される化合物の好ましい含有量の下限値は、５％であり、１０％であり、１３％であり、１５％であり、１７％であり、２０％であり、２３％であり、２５％であり、２７％であり、３０％であり、３３％であり、３５％である。好ましい含有量の上限値は、本発明の組成物の総量に対して、５０％であり、４０％であり、３８％であり、３５％であり、３３％であり、３０％であり、２８％であり、２５％であり、２３％であり、２０％であり、１８％であり、１５％であり、１３％であり、１０％であり、８％であり、７％であり、６％であり、５％であり、３％である。
【００６９】
さらに、一般式（Ｎ−１−１）で表される化合物は、式（Ｎ−１−１．１）から式（Ｎ−１−１．２５）で表される化合物群から選ばれる化合物であることが好ましく、式（Ｎ−１−１．１）〜（Ｎ−１−１．４）で表される化合物であることが好ましく、式（Ｎ−１−１．１）及び式（Ｎ−１−１．３）で表される化合物が好ましい。
【００７０】
【化１８】
2019124345.tif 000019
【００７１】
式（Ｎ−１−１．１）〜（Ｎ−１−１．２５）で表される化合物は単独で使用することも、組み合わせて使用することも可能であるが、本発明の組成物の総量に対しての単独又はこれら化合物の好ましい含有量の下限値は、５％であり、１０％であり、１３％であり、１５％であり、１７％であり、２０％であり、２３％であり、２５％であり、２７％であり、３０％であり、３３％であり、３５％である。好ましい含有量の上限値は、本発明の組成物の総量に対して、５０％であり、４０％であり、３８％であり、３５％であり、３３％であり、３０％であり、２８％であり、２５％であり、２３％であり、２０％であり、１８％であり、１５％であり、１３％であり、１０％であり、８％であり、７％であり、６％であり、５％であり、３％である。
【００７２】
一般式（Ｎ−１−２）で表される化合物は下記の化合物である。
【００７３】
【化１９】
2019124345.tif 000020
【００７４】
（式中、ＲＮ１２１及びＲＮ１２２はそれぞれ独立して、一般式（Ｎ−１）におけるＲＮ１１及びＲＮ１２と同じ意味を表す。）
ＲＮ１２１は炭素原子数１〜５のアルキル基又は炭素原子数２〜５のアルケニル基が好ましく、エチル基、プロピル基、ブチル基又はペンチル基が好ましい。ＲＮ１２２は炭素原子数１〜５のアルキル基、炭素原子数４〜５のアルケニル基又は炭素原子数１〜４のアルコキシ基が好ましく、メチル基、プロピル基、メトキシ基、エトキシ基又はプロポキシ基が好ましい。
【００７５】
一般式（Ｎ−１−２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【００７６】
Δεの改善を重視する場合には含有量を高めに設定することが好ましく、低温での溶解性を重視する場合は含有量を低めに設定すると効果が高く、Ｔｎｉを重視する場合は含有量を高めに設定すると効果が高い。さらに、滴下痕や焼き付き特性を改良する場合は、含有量の範囲を中間に設定することが好ましい。
【００７７】
本発明の組成物の総量に対しての式（Ｎ−１−２）で表される化合物の好ましい含有量の下限値は、５％であり、７％であり、１０％であり、１３％であり、１５％であり、１７％であり、２０％であり、２３％であり、２５％であり、２７％であり、３０％であり、３３％であり、３５％であり、３７％であり、４０％であり、４２％である。好ましい含有量の上限値は、本発明の組成物の総量に対して、５０％であり、４８％であり、４５％であり、４３％であり、４０％であり、３８％であり、３５％であり、３３％であり、３０％であり、２８％であり、２５％であり、２３％であり、２０％であり、１８％であり、１５％であり、１３％であり、１０％であり、８％であり、７％であり、６％であり、５％である。
【００７８】
さらに、一般式（Ｎ−１−２）で表される化合物は、式（Ｎ−１−２．１）から式（Ｎ−１−２．２５）で表される化合物群から選ばれる化合物であることが好ましく、式（Ｎ−１−２．３）から式（Ｎ−１−２．７）、式（Ｎ−１−２．１０）、式（Ｎ−１−２．１１）、式（Ｎ−１−２．１３）及び式（Ｎ−１−２．２０）で表される化合物であることが好ましく、Δεの改良を重視する場合には式（Ｎ−１−２．３）から式（Ｎ−１−２．７）で表される化合物が好ましく、Ｔｎｉの改良を重視する場合には式（Ｎ−１−２．１０）、式（Ｎ−１−２．１１）及び式（Ｎ−１−２．１３）で表される化合物であることが好ましく、応答速度の改良を重視する場合には式（Ｎ−１−２．２０）で表される化合物であることが好ましい。
【００７９】
【化２０】
2019124345.tif 000021
【００８０】
式（Ｎ−１−２．１）から式（Ｎ−１−２．２５）で表される化合物は単独で使用することも、組み合わせて使用することも可能であるが、本発明の組成物の総量に対しての単独又はこれら化合物の好ましい含有量の下限値は、５％であり、１０％であり、１３％であり、１５％であり、１７％であり、２０％であり、２３％であり、２５％であり、２７％であり、３０％であり、３３％であり、３５％である。好ましい含有量の上限値は、本発明の組成物の総量に対して、５０％であり、４０％であり、３８％であり、３５％であり、３３％であり、３０％であり、２８％であり、２５％であり、２３％であり、２０％であり、１８％であり、１５％であり、１３％であり、１０％であり、８％であり、７％であり、６％であり、５％であり、３％である。
【００８１】
一般式（Ｎ−１−３）で表される化合物は下記の化合物である。
【００８２】
【化２１】
2019124345.tif 000022
【００８３】
（式中、ＲＮ１３１及びＲＮ１３２はそれぞれ独立して、一般式（Ｎ−１）におけるＲＮ１１及びＲＮ１２と同じ意味を表す。）
ＲＮ１３１は炭素原子数１〜５のアルキル基又は炭素原子数２〜５のアルケニル基が好ましく、エチル基、プロピル基又はブチル基が好ましい。ＲＮ１３２は炭素原子数１〜５のアルキル基、炭素原子数３〜５のアルケニル基又は炭素原子数１〜４のアルコキシ基が好ましく、１−プロペニル基、エトキシ基、プロポキシ基又はブトキシ基が好ましい。
【００８４】
一般式（Ｎ−１−３）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【００８５】
Δεの改善を重視する場合には含有量を高めに設定することが好ましく、低温での溶解性を重視する場合は含有量を高めに設定すると効果が高く、Ｔｎｉを重視する場合は含有量をおおめに設定すると効果が高い。さらに、滴下痕や焼き付き特性を改良する場合は、含有量の範囲を中間に設定することが好ましい。
【００８６】
本発明の組成物の総量に対しての式（Ｎ−１−３）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【００８７】
さらに、一般式（Ｎ−１−３）で表される化合物は、式（Ｎ−１−３．１）から式（Ｎ−１−３．２１）で表される化合物群から選ばれる化合物であることが好ましく、式（Ｎ−１−３．１）〜（Ｎ−１−３．７）及び式（Ｎ−１−３．２１）で表される化合物であることが好ましく、式（Ｎ−１−３．１）、式（Ｎ−１−３．２）、式（Ｎ−１−３．３）、式（Ｎ−１−３．４）及び式（Ｎ−１−３．６）で表される化合物が好ましい。
【００８８】
【化２２】
2019124345.tif 000023
【００８９】
式（Ｎ−１−３．１）〜式（Ｎ−１−３．４）、式（Ｎ−１−３．６）及び式（Ｎ−１−３．２１）で表される化合物は単独で使用することも、組み合わせて使用することも可能であるが、式（Ｎ−１−３．１）及び式（Ｎ−１−３．２）の組み合わせ、式（Ｎ−１−３．３）、式（Ｎ−１−３．４）及び式（Ｎ−１−３．６）から選ばれる２種又は３種の組み合わせが好ましい。本発明の組成物の総量に対しての単独又はこれら化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【００９０】
一般式（Ｎ−１−４）で表される化合物は下記の化合物である。
【００９１】
【化２３】
2019124345.tif 000024
【００９２】
（式中、ＲＮ１４１及びＲＮ１４２はそれぞれ独立して、一般式（Ｎ−１）におけるＲＮ１１及びＲＮ１２と同じ意味を表す。）
ＲＮ１４１及びＲＮ１４２はそれぞれ独立して、炭素原子数１〜５のアルキル基、炭素原子数４〜５のアルケニル基又は炭素原子数１〜４のアルコキシ基が好ましく、メチル基、プロピル基、エトキシ基又はブトキシ基が好ましい。
【００９３】
一般式（Ｎ−１−４）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【００９４】
Δεの改善を重視する場合には含有量を高めに設定することが好ましく、低温での溶解性を重視する場合は含有量を高めに設定すると効果が高く、Ｔｎｉを重視する場合は含有量を低めに設定すると効果が高い。さらに、滴下痕や焼き付き特性を改良する場合は、含有量の範囲を中間に設定することが好ましい。
【００９５】
本発明の組成物の総量に対しての式（Ｎ−１−４）で表される化合物の好ましい含有量の下限値は、３％であり、５％であり、７％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％であり、１１％であり、１０％であり、８％である。
【００９６】
さらに、一般式（Ｎ−１−４）で表される化合物は、式（Ｎ−１−４．１）から式（Ｎ−１−４．２４）で表される化合物群から選ばれる化合物であることが好ましく、式（Ｎ−１−４．１）〜（Ｎ−１−４．４）で表される化合物であることが好ましく、式（Ｎ−１−４．１）、式（Ｎ−１−４．２）及び式（Ｎ−１−４．４）で表される化合物が好ましい。
【００９７】
【化２４】
2019124345.tif 000025
【００９８】
式（Ｎ−１−４．１）〜（Ｎ−１−４．２４）で表される化合物は単独で使用することも、組み合わせて使用することも可能であるが、本発明の組成物の総量に対しての単独又はこれら化合物の好ましい含有量の下限値は、３％であり、５％であり、７％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％であり、１１％であり、１０％であり、８％である。
【００９９】
一般式（Ｎ−１−５）で表される化合物は下記の化合物である。
【０１００】
【化２５】
2019124345.tif 000026
【０１０１】
（式中、ＲＮ１５１及びＲＮ１５２はそれぞれ独立して、一般式（Ｎ−１）におけるＲＮ１１及びＲＮ１２と同じ意味を表す。）
ＲＮ１５１及びＲＮ１５２はそれぞれ独立して、炭素原子数１〜５のアルキル基、炭素原子数４〜５のアルケニル基又は炭素原子数１〜４のアルコキシ基が好ましくエチル基、プロピル基又はブチル基が好ましい。
【０１０２】
一般式（Ｎ−１−５）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１０３】
Δεの改善を重視する場合には含有量を高めに設定することが好ましく、低温での溶解性を重視する場合は含有量を低めに設定すると効果が高く、ＴＮＩを重視する場合は含有量を高めに設定すると効果が高い。さらに、滴下痕や焼き付き特性を改良する場合は、含有量の範囲を中間に設定することが好ましい。
【０１０４】
本発明の組成物の総量に対しての式（Ｎ−１−５）で表される化合物の好ましい含有量の下限値は、５％であり、８％であり、１０％であり、１３％であり、１５％であり、１７％であり、２０％である。好ましい含有量の上限値は、本発明の組成物の総量に対して、３５％であり、３３％であり、３０％であり、２８％であり、２５％であり、２３％であり、２０％であり、１８％であり、１５％であり、１３％である。
【０１０５】
さらに、一般式（Ｎ−１−５）で表される化合物は、式（Ｎ−１−５．１）から式（Ｎ−１−５．１２）で表される化合物群から選ばれる化合物であることが好ましく、式（Ｎ−１−５．１）、式（Ｎ−１−５．２）及び式（Ｎ−１−５．４）で表される化合物が好ましい。
【０１０６】
【化２６】
2019124345.tif 000027
【０１０７】
式（Ｎ−１−５．１）、式（Ｎ−１−５．２）及び式（Ｎ−１−５．４）で表される化合物は単独で使用することも、組み合わせて使用することも可能であるが、本発明の組成物の総量に対しての単独又はこれら化合物の好ましい含有量の下限値は、５％であり、８％であり、１０％であり、１３％であり、１５％であり、１７％であり、２０％である。好ましい含有量の上限値は、本発明の組成物の総量に対して、３５％であり、３３％であり、３０％であり、２８％であり、２５％であり、２３％であり、２０％であり、１８％であり、１５％であり、１３％である。
【０１０８】
一般式（Ｎ−１−１０）で表される化合物は下記の化合物である。
【０１０９】
【化２７】
2019124345.tif 000028
【０１１０】
（式中、ＲＮ１１０１及びＲＮ１１０２はそれぞれ独立して、一般式（Ｎ−１）におけるＲＮ１１及びＲＮ１２と同じ意味を表す。）
ＲＮ１１０１は炭素原子数１〜５のアルキル基又は炭素原子数２〜５のアルケニル基が好ましく、エチル基、プロピル基、ブチル基、ビニル基又は１−プロペニル基が好ましい。ＲＮ１１０２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０１１１】
一般式（Ｎ−１−１０）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１１２】
Δεの改善を重視する場合には含有量を高めに設定することが好ましく、低温での溶解性を重視する場合は含有量を高めに設定すると効果が高く、Ｔｎｉを重視する場合は含有量を高めに設定すると効果が高い。さらに、滴下痕や焼き付き特性を改良する場合は、含有量の範囲を中間に設定することが好ましい。
【０１１３】
本発明の組成物の総量に対しての式（Ｎ−１−１０）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０１１４】
さらに、一般式（Ｎ−１−１０）で表される化合物は、式（Ｎ−１−１０．１）から式（Ｎ−１−１０．１４）で表される化合物群から選ばれる化合物であることが好ましく、式（Ｎ−１−１０．１）〜（Ｎ−１−１０．５）で表される化合物であることが好ましく、式（Ｎ−１−１０．１）及び式（Ｎ−１−１０．２）で表される化合物が好ましい。
【０１１５】
【化２８】
2019124345.tif 000029
【０１１６】
式（Ｎ−１−１０．１）及び式（Ｎ−１−１０．２）で表される化合物は単独で使用することも、組み合わせて使用することも可能であるが、本発明の組成物の総量に対しての単独又はこれら化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０１１７】
一般式（Ｎ−１−１１）で表される化合物は下記の化合物である。
【０１１８】
【化２９】
2019124345.tif 000030
【０１１９】
（式中、ＲＮ１１１１及びＲＮ１１１２はそれぞれ独立して、一般式（Ｎ−１）におけるＲＮ１１及びＲＮ１２と同じ意味を表す。）
ＲＮ１１１１は炭素原子数１〜５のアルキル基又は炭素原子数２〜５のアルケニル基が好ましく、エチル基、プロピル基、ブチル基、ビニル基又は１−プロペニル基が好ましい。ＲＮ１１１２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０１２０】
一般式（Ｎ−１−１１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１２１】
Δεの改善を重視する場合には含有量を高めに設定することが好ましく、低温での溶解性を重視する場合は含有量を低めに設定すると効果が高く、Ｔｎｉを重視する場合は含有量を高めに設定すると効果が高い。さらに、滴下痕や焼き付き特性を改良する場合は、含有量の範囲を中間に設定することが好ましい。
【０１２２】
本発明の組成物の総量に対しての式（Ｎ−１−１１）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０１２３】
さらに、一般式（Ｎ−１−１１）で表される化合物は、式（Ｎ−１−１１．１）から式（Ｎ−１−１１．１４）で表される化合物群から選ばれる化合物であることが好ましく、式（Ｎ−１−１１．１）〜（Ｎ−１−１１．１４）で表される化合物であることが好ましく、式（Ｎ−１−１１．２及び式（Ｎ−１−１１．４）で表される化合物が好ましい。
【０１２４】
【化３０】
2019124345.tif 000031
【０１２５】
式（Ｎ−１−１１．２）及び式（Ｎ−１−１１．４）で表される化合物は単独で使用することも、組み合わせて使用することも可能であるが、本発明の組成物の総量に対しての単独又はこれら化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０１２６】
一般式（Ｎ−１−１２）で表される化合物は下記の化合物である。
【０１２７】
【化３１】
2019124345.tif 000032
【０１２８】
（式中、ＲＮ１１２１及びＲＮ１１２２はそれぞれ独立して、一般式（Ｎ）におけるＲＮ１１及びＲＮ１２と同じ意味を表す。）
ＲＮ１１２１は炭素原子数１〜５のアルキル基又は炭素原子数２〜５のアルケニル基が好ましく、エチル基、プロピル基又はブチル基が好ましい。ＲＮ１１２２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０１２９】
一般式（Ｎ−１−１２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１３０】
Δεの改善を重視する場合には含有量を高めに設定することが好ましく、低温での溶解性を重視する場合は含有量を高めに設定すると効果が高く、Ｔｎｉを重視する場合は含有量をおおめに設定すると効果が高い。さらに、滴下痕や焼き付き特性を改良する場合は、含有量の範囲を中間に設定することが好ましい。
【０１３１】
本発明の組成物の総量に対しての式（Ｎ−１−１２）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０１３２】
一般式（Ｎ−１−１３）で表される化合物は下記の化合物である。
【０１３３】
【化３２】
2019124345.tif 000033
【０１３４】
（式中、ＲＮ１１３１及びＲＮ１１３２はそれぞれ独立して、一般式（Ｎ）におけるＲＮ１１及びＲＮ１２と同じ意味を表す。）
ＲＮ１１３１は炭素原子数１〜５のアルキル基又は炭素原子数２〜５のアルケニル基が好ましく、エチル基、プロピル基又はブチル基が好ましい。ＲＮ１１３２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０１３５】
一般式（Ｎ−１−１３）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１３６】
Δεの改善を重視する場合には含有量を高めに設定することが好ましく、低温での溶解性を重視する場合は含有量を高めに設定すると効果が高く、Ｔｎｉを重視する場合は含有量をおおめに設定すると効果が高い。さらに、滴下痕や焼き付き特性を改良する場合は、含有量の範囲を中間に設定することが好ましい。
【０１３７】
本発明の組成物の総量に対しての式（Ｎ−１−１３）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０１３８】
一般式（Ｎ−１−１４）で表される化合物は下記の化合物である。
【０１３９】
【化３３】
2019124345.tif 000034
【０１４０】
（式中、ＲＮ１１４１及びＲＮ１１４２はそれぞれ独立して、一般式（Ｎ）におけるＲＮ１１及びＲＮ１２と同じ意味を表す。）
ＲＮ１１４１は炭素原子数１〜５のアルキル基又は炭素原子数２〜５のアルケニル基が好ましく、エチル基、プロピル基又はブチル基が好ましい。ＲＮ１１４２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０１４１】
一般式（Ｎ−１−１４）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１４２】
Δεの改善を重視する場合には含有量を高めに設定することが好ましく、低温での溶解性を重視する場合は含有量を高めに設定すると効果が高く、Ｔｎｉを重視する場合は含有量をおおめに設定すると効果が高い。さらに、滴下痕や焼き付き特性を改良する場合は、含有量の範囲を中間に設定することが好ましい。
【０１４３】
本発明の組成物の総量に対しての式（Ｎ−１−１４）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０１４４】
一般式（Ｎ−１−１５）で表される化合物は下記の化合物である。
【０１４５】
【化３４】
2019124345.tif 000035
【０１４６】
（式中、ＲＮ１１５１及びＲＮ１１５２はそれぞれ独立して、一般式（Ｎ）におけるＲＮ１１及びＲＮ１２と同じ意味を表す。）
ＲＮ１１５１は炭素原子数１〜５のアルキル基又は炭素原子数２〜５のアルケニル基が好ましく、エチル基、プロピル基又はブチル基が好ましい。ＲＮ１１５２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０１４７】
一般式（Ｎ−１−１５）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１４８】
Δεの改善を重視する場合には含有量を高めに設定することが好ましく、低温での溶解性を重視する場合は含有量を高めに設定すると効果が高く、Ｔｎｉを重視する場合は含有量をおおめに設定すると効果が高い。さらに、滴下痕や焼き付き特性を改良する場合は、含有量の範囲を中間に設定することが好ましい。
【０１４９】
本発明の組成物の総量に対しての式（Ｎ−１−１５）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０１５０】
一般式（Ｎ−１−１６）で表される化合物は下記の化合物である。
【０１５１】
【化３５】
2019124345.tif 000036
【０１５２】
（式中、ＲＮ１１６１及びＲＮ１１６２はそれぞれ独立して、一般式（Ｎ）におけるＲＮ１１及びＲＮ１２と同じ意味を表す。）
ＲＮ１１６１は炭素原子数１〜５のアルキル基又は炭素原子数２〜５のアルケニル基が好ましく、エチル基、プロピル基又はブチル基が好ましい。ＲＮ１１６２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０１５３】
一般式（Ｎ−１−１６）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１５４】
Δεの改善を重視する場合には含有量を高めに設定することが好ましく、低温での溶解性を重視する場合は含有量を高めに設定すると効果が高く、Ｔｎｉを重視する場合は含有量をおおめに設定すると効果が高い。さらに、滴下痕や焼き付き特性を改良する場合は、含有量の範囲を中間に設定することが好ましい。
【０１５５】
本発明の組成物の総量に対しての式（Ｎ−１−１６）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０１５６】
一般式（Ｎ−１−１７）で表される化合物は下記の化合物である。
【０１５７】
【化３６】
2019124345.tif 000037
【０１５８】
（式中、ＲＮ１１７１及びＲＮ１１７２はそれぞれ独立して、一般式（Ｎ）におけるＲＮ１１及びＲＮ１２と同じ意味を表す。）
ＲＮ１１７１は炭素原子数１〜５のアルキル基又は炭素原子数２〜５のアルケニル基が好ましく、エチル基、プロピル基又はブチル基が好ましい。ＲＮ１１７２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０１５９】
一般式（Ｎ−１−１７）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１６０】
Δεの改善を重視する場合には含有量を高めに設定することが好ましく、低温での溶解性を重視する場合は含有量を高めに設定すると効果が高く、Ｔｎｉを重視する場合は含有量をおおめに設定すると効果が高い。さらに、滴下痕や焼き付き特性を改良する場合は、含有量の範囲を中間に設定することが好ましい。
【０１６１】
本発明の組成物の総量に対しての式（Ｎ−１−１７）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０１６２】
一般式（Ｎ−１−１８）で表される化合物は下記の化合物である。
【０１６３】
【化３７】
2019124345.tif 000038
【０１６４】
（式中、ＲＮ１１８１及びＲＮ１１８２はそれぞれ独立して、一般式（Ｎ）におけるＲＮ１１及びＲＮ１２と同じ意味を表す。）
ＲＮ１１８１は炭素原子数１〜５のアルキル基又は炭素原子数２〜５のアルケニル基が好ましく、メチル基、エチル基、プロピル基又はブチル基が好ましい。ＲＮ１１８２は炭素原子数１〜５のアルキル基、炭素原子数４〜５のアルケニル基又は炭素原子数１〜４のアルコキシ基が好ましく、エトキシ基、プロポキシ基又はブトキシ基が好ましい。
【０１６５】
一般式（Ｎ−１−１８）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１６６】
Δεの改善を重視する場合には含有量を高めに設定することが好ましく、低温での溶解性を重視する場合は含有量を高めに設定すると効果が高く、Ｔｎｉを重視する場合は含有量をおおめに設定すると効果が高い。さらに、滴下痕や焼き付き特性を改良する場合は、含有量の範囲を中間に設定することが好ましい。
【０１６７】
本発明の組成物の総量に対しての式（Ｎ−１−１８）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０１６８】
さらに、一般式（Ｎ−１−１８）で表される化合物は、式（Ｎ−１−１８．１）から式（Ｎ−１−１８．５）で表される化合物群から選ばれる化合物であることが好ましく、式（Ｎ−１−１８．１）〜（Ｎ−１−１１．３）で表される化合物であることが好ましく、式（Ｎ−１−１８．２及び式（Ｎ−１−１８．３）で表される化合物が好ましい。
【０１６９】
【化３８】
2019124345.tif 000039
【０１７０】
一般式（Ｎ−１−２０）で表される化合物は下記の化合物である。
【０１７１】
【化３９】
2019124345.tif 000040
【０１７２】
（式中、ＲＮ１２０１及びＲＮ１２０２はそれぞれ独立して、一般式（Ｎ）におけるＲＮ１１及びＲＮ１２と同じ意味を表す。）
ＲＮ１２０１及びＲＮ１２０２はそれぞれ独立して、炭素原子数１〜５のアルキル基又は炭素原子数２〜５のアルケニル基が好ましく、エチル基、プロピル基又はブチル基が好ましい。
【０１７３】
一般式（Ｎ−１−２０）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１７４】
Δεの改善を重視する場合には含有量を高めに設定することが好ましく、低温での溶解性を重視する場合は含有量を高めに設定すると効果が高く、Ｔｎｉを重視する場合は含有量をおおめに設定すると効果が高い。さらに、滴下痕や焼き付き特性を改良する場合は、含有量の範囲を中間に設定することが好ましい。
【０１７５】
本発明の組成物の総量に対しての式（Ｎ−１−２０）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０１７６】
一般式（Ｎ−１−２１）で表される化合物は下記の化合物である。
【０１７７】
【化４０】
2019124345.tif 000041
【０１７８】
（式中、ＲＮ１２１１及びＲＮ１２１２はそれぞれ独立して、一般式（Ｎ）におけるＲＮ１１及びＲＮ１２と同じ意味を表す。）
ＲＮ１２１１及びＲＮ１２１２はそれぞれ独立して、炭素原子数１〜５のアルキル基又は炭素原子数２〜５のアルケニル基が好ましく、エチル基、プロピル基又はブチル基が好ましい。
【０１７９】
一般式（Ｎ−１−２１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１８０】
Δεの改善を重視する場合には含有量を高めに設定することが好ましく、低温での溶解性を重視する場合は含有量を高めに設定すると効果が高く、Ｔｎｉを重視する場合は含有量をおおめに設定すると効果が高い。さらに、滴下痕や焼き付き特性を改良する場合は、含有量の範囲を中間に設定することが好ましい。
【０１８１】
本発明の組成物の総量に対しての式（Ｎ−１−２１）で表される化合物の好ましい含有量の下限値は、５％であり、１０％であり、１３％であり、１５％であり、１７％であり、２０％である。好ましい含有量の上限値は、本発明の組成物の総量に対して、３５％であり、３０％であり、２８％であり、２５％であり、２３％であり、２０％であり、１８％であり、１５％であり、１３％である。
【０１８２】
一般式（Ｎ−１−２２）で表される化合物は下記の化合物である。
【０１８３】
【化４１】
2019124345.tif 000042
【０１８４】
（式中、ＲＮ１２２１及びＲＮ１２２２はそれぞれ独立して、一般式（Ｎ）におけるＲＮ１１及びＲＮ１２と同じ意味を表す。）
ＲＮ１２２１及びＲＮ１２２２はそれぞれ独立して、炭素原子数１〜５のアルキル基又は炭素原子数２〜５のアルケニル基が好ましく、エチル基、プロピル基又はブチル基が好ましい。
【０１８５】
一般式（Ｎ−１−２２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１８６】
Δεの改善を重視する場合には含有量を高めに設定することが好ましく、低温での溶解性を重視する場合は含有量を高めに設定すると効果が高く、Ｔｎｉを重視する場合は含有量をおおめに設定すると効果が高い。さらに、滴下痕や焼き付き特性を改良する場合は、含有量の範囲を中間に設定することが好ましい。
【０１８７】
本発明の組成物の総量に対しての式（Ｎ−１−２２）で表される化合物の好ましい含有量の下限値は、１％であり、５％であり、１０％であり、１３％であり、１５％であり、１７％であり２０％である。好ましい含有量の上限値は、本発明の組成物の総量に対して、３５％であり、３０％であり、２８％であり、２５％であり、２３％であり、２０％であり、１８％であり、１５％であり、１３％であり、１０％であり、５％である。
【０１８８】
さらに、一般式（Ｎ−１−２２）で表される化合物は、式（Ｎ−１−２２．１）から式（Ｎ−１−２２．１２）で表される化合物群から選ばれる化合物であることが好ましく、式（Ｎ−１−２２．１）〜（Ｎ−１−２２．５）で表される化合物であることが好ましく、式（Ｎ−１−２２．１）〜（Ｎ−１−２２．４）で表される化合物が好ましい。
【０１８９】
【化４２】
2019124345.tif 000043
【０１９０】
一般式（Ｎ−３）で表される化合物は一般式（Ｎ−３−２）で表される化合物群から選ばれる化合物であることが好ましい。
【０１９１】
【化４３】
2019124345.tif 000044
【０１９２】
（式中、ＲＮ３２１及びＲＮ３２２はそれぞれ独立して、一般式（Ｎ−３）におけるＲＮ３１及びＲＮ３２と同じ意味を表す。）
ＲＮ３２１及びＲＮ３２２は炭素原子数１〜５のアルキル基又は炭素原子数２〜５のアルケニル基が好ましく、プロピル基又はペンチル基が好ましい。
【０１９３】
一般式（Ｎ−３−２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０１９４】
Δεの改善を重視する場合には含有量を高めに設定することが好ましく、低温での溶解性を重視する場合は含有量を高めに設定すると効果が高く、Ｔｎｉを重視する場合は含有量を低めに設定すると効果が高い。さらに、滴下痕や焼き付き特性を改良する場合は、含有量の範囲を中間に設定することが好ましい。
【０１９５】
本発明の組成物の総量に対しての式（Ｎ−３−２）で表される化合物の好ましい含有量の下限値は、３％であり、５％であり、１０％であり、１３％であり、１５％であり、１７％であり、２０％であり、２３％であり、２５％であり、２７％であり、３０％であり、３３％であり、３５％である。好ましい含有量の上限値は、本発明の組成物の総量に対して、５０％であり、４０％であり、３８％であり、３５％であり、３３％であり、３０％であり、２８％であり、２５％であり、２３％であり、２０％であり、１８％であり、１５％であり、１３％であり、１０％であり、８％であり、７％であり、６％であり、５％である。
【０１９６】
さらに、一般式（Ｎ−３−２）で表される化合物は、式（Ｎ−３−２．１）から式（Ｎ−３−２．３）で表される化合物群から選ばれる化合物であることが好ましい。
【０１９７】
【化４４】
2019124345.tif 000045
【０１９８】
本発明の液晶組成物は、一般式（Ｌ）で表される化合物を１種類又は２種類以上含有することが好ましい。一般式（Ｌ）で表される化合物は誘電的にほぼ中性の化合物（Δεの値が−２〜２）に該当する。このため、分子内に有する、ハロゲン等の極性基の個数を２個以下とした方が好ましく、１個以下とした方が好ましく、有さない方が好ましい。
【０１９９】
【化４５】
2019124345.tif 000046
【０２００】
（式中、ＲＬ１及びＲＬ２はそれぞれ独立して炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＬ１は０、１、２又は３を表し、
ＡＬ１、ＡＬ２及びＡＬ３はそれぞれ独立して
（ａ）  １，４−シクロヘキシレン基（この基中に存在する１個の−ＣＨ２−又は隣接していない２個以上の−ＣＨ２−は−Ｏ−に置き換えられてもよい。）及び
（ｂ）  １，４−フェニレン基（この基中に存在する１個の−ＣＨ＝又は隣接していない２個以上の−ＣＨ＝は−Ｎ＝に置き換えられてもよい。）
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基を表し、上記の基（ａ）、基（ｂ）及び基（ｃ）はそれぞれ独立してシアノ基、フッ素原子又は塩素原子で置換されていても良く、
ＺＬ１及びＺＬ２はそれぞれ独立して単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ｎＬ１が２又は３であってＡＬ２が複数存在する場合は、それらは同一であっても異なっていても良く、ｎＬ１が２又は３であってＺＬ２が複数存在する場合は、それらは同一であっても異なっていても良いが、一般式（Ｎ−１）、（Ｎ−２）及び（Ｎ−３）で表される化合物を除く。）
一般式（Ｌ）で表される化合物は単独で用いてもよいが、組み合わせて使用することもできる。組み合わせることができる化合物の種類に特に制限は無いが、低温での溶解性、転移温度、電気的な信頼性、複屈折率などの所望の性能に応じて適宜組み合わせて使用する。使用する化合物の種類は、例えば本発明の一つの実施形態としては１種類である。あるいは本発明の別の実施形態では２種類であり、３種類であり、４種類であり、５種類であり、６種類であり、７種類であり、８種類であり、９種類であり、１０種類以上である。
【０２０１】
本発明の組成物において、一般式（Ｌ）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２０２】
本発明の組成物の総量に対しての式（Ｌ）で表される化合物の好ましい含有量の下限値は、１％であり、１０％であり、２０％であり、３０％であり、４０％であり、５０％であり、５５％であり、６０％であり、６５％であり、７０％であり、７５％であり、８０％である。好ましい含有量の上限値は、９５％であり、８５％であり、７５％であり、６５％であり、５５％であり、４５％であり、３５％であり、２５％である。
【０２０３】
本発明の組成物の粘度を低く保ち、応答速度が速い組成物が必要な場合は上記の下限値が高く上限値が高いことが好ましい。さらに、本発明の組成物のＴｎｉを高く保ち、温度安定性の良い組成物が必要な場合は上記の下限値が高く上限値が高いことが好ましい。また、駆動電圧を低く保つために誘電率異方性を大きくしたいときは、上記の下限値を低く上限値が低いことが好ましい。
【０２０４】
信頼性を重視する場合にはＲＬ１及びＲＬ２はともにアルキル基であることが好ましく、化合物の揮発性を低減させることを重視する場合にはアルコキシ基であることが好ましく、粘性の低下を重視する場合には少なくとも一方はアルケニル基であることが好ましい。
【０２０５】
分子内に存在するハロゲン原子は０、１、２又は３個が好ましく、０又は１が好ましく、他の液晶分子との相溶性を重視する場合には１が好ましい。
【０２０６】
ＲＬ１及びＲＬ２は、それが結合する環構造がフェニル基（芳香族）である場合には、直鎖状の炭素原子数１〜５のアルキル基、直鎖状の炭素原子数１〜４のアルコキシ基及び炭素原子数４〜５のアルケニル基が好ましく、それが結合する環構造がシクロヘキサン、ピラン及びジオキサンなどの飽和した環構造の場合には、直鎖状の炭素原子数１〜５のアルキル基、直鎖状の炭素原子数１〜４のアルコキシ基及び直鎖状の炭素原子数２〜５のアルケニル基が好ましい。ネマチック相を安定化させるためには炭素原子及び存在する場合酸素原子の合計が５以下であることが好ましく、直鎖状であることが好ましい。
【０２０７】
アルケニル基としては、式（Ｒ１）から式（Ｒ５）のいずれかで表される基から選ばれることが好ましい。（各式中の黒点は環構造中の炭素原子を表す。）
【０２０８】
【化４６】
2019124345.tif 000047
【０２０９】
ｎＬ１は応答速度を重視する場合には０が好ましく、ネマチック相の上限温度を改善するためには２又は３が好ましく、これらのバランスをとるためには１が好ましい。また、組成物として求められる特性を満たすためには異なる値の化合物を組み合わせることが好ましい。
【０２１０】
ＡＬ１、ＡＬ２及びＡＬ３はΔｎを大きくすることが求められる場合には芳香族であることが好ましく、応答速度を改善するためには脂肪族であることが好ましく、それぞれ独立してトランス−１，４−シクロへキシレン基、１，４−フェニレン基、２−フルオロ−１，４−フェニレン基、３−フルオロ−１，４−フェニレン基、３，５−ジフルオロ−１，４−フェニレン基、１，４−シクロヘキセニレン基、１，４−ビシクロ［２．２．２］オクチレン基、ピペリジン−１，４−ジイル基、ナフタレン−２，６−ジイル基、デカヒドロナフタレン−２，６−ジイル基又は１，２，３，４−テトラヒドロナフタレン−２，６−ジイル基を表すことが好ましく、下記の構造を表すことがより好ましく、
【０２１１】
【化４７】
2019124345.tif 000048
【０２１２】
トランス−１，４−シクロへキシレン基又は１，４−フェニレン基を表すことがより好ましい。
【０２１３】
ＺＬ１及びＺＬ２は応答速度を重視する場合には単結合であることが好ましい。
【０２１４】
一般式（Ｌ）で表される化合物は分子内のハロゲン原子数が０個又は１個であることが好ましい。
【０２１５】
一般式（Ｌ）で表される化合物は一般式（Ｌ−１）〜（Ｌ−７）で表される化合物群から選ばれる化合物であることが好ましい。
【０２１６】
一般式（Ｌ−１）で表される化合物は下記の化合物である。
【０２１７】
【化４８】
2019124345.tif 000049
【０２１８】
（式中、ＲＬ１１及びＲＬ１２はそれぞれ独立して、一般式（Ｌ）におけるＲＬ１及びＲＬ２と同じ意味を表す。）
ＲＬ１１及びＲＬ１２は、直鎖状の炭素原子数１〜５のアルキル基、直鎖状の炭素原子数１〜４のアルコキシ基及び直鎖状の炭素原子数２〜５のアルケニル基が好ましい。
【０２１９】
一般式（Ｌ−１）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２２０】
好ましい含有量の下限値は、本発明の組成物の総量に対して、１％であり、２％であり、３％であり、５％であり、７％であり、１０％であり、１５％であり、２０％であり、２５％であり、３０％であり、３５％であり、４０％であり、４５％であり、５０％であり、５５％である。好ましい含有量の上限値は、本発明の組成物の総量に対して、９５％であり、９０％であり、８５％であり、８０％であり、７５％であり、７０％であり、６５％であり、６０％であり、５５％であり、５０％であり、４５％であり、４０％であり、３５％であり、３０％であり、２５％である。
【０２２１】
本発明の組成物の粘度を低く保ち、応答速度が速い組成物が必要な場合は上記の下限値が高く上限値が高いことが好ましい。さらに、本発明の組成物のＴｎｉを高く保ち、温度安定性の良い組成物が必要な場合は上記の下限値が中庸で上限値が中庸であることが好ましい。また、駆動電圧を低く保つために誘電率異方性を大きくしたいときは、上記の下限値が低く上限値が低いことが好ましい。
【０２２２】
一般式（Ｌ−１）で表される化合物は一般式（Ｌ−１−１）で表される化合物群から選ばれる化合物であることが好ましい。
【０２２３】
【化４９】
2019124345.tif 000050
【０２２４】
（式中ＲＬ１２は一般式（Ｌ−１）における意味と同じ意味を表す。）
一般式（Ｌ−１−１）で表される化合物は、式（Ｌ−１−１．１）から式（Ｌ−１−１．３）で表される化合物群から選ばれる化合物であることが好ましく、式（Ｌ−１−１．２）又は式（Ｌ−１−１．３）で表される化合物であることが好ましく、特に、式（Ｌ−１−１．３）で表される化合物であることが好ましい。
【０２２５】
【化５０】
2019124345.tif 000051
【０２２６】
本発明の組成物の総量に対しての式（Ｌ−１−１．３）で表される化合物の好ましい含有量の下限値は、１％であり、２％であり、３％であり、５％であり、７％であり、１０％である。好ましい含有量の上限値は、本発明の組成物の総量に対して、２０％であり、１５％であり、１３％であり、１０％であり、８％であり、７％であり、６％であり、５％であり、３％である。
【０２２７】
一般式（Ｌ−１）で表される化合物は一般式（Ｌ−１−２）で表される化合物群から選ばれる化合物であることが好ましい。
【０２２８】
【化５１】
2019124345.tif 000052
【０２２９】
（式中ＲＬ１２は一般式（Ｌ−１）における意味と同じ意味を表す。）
本発明の組成物の総量に対しての式（Ｌ−１−２）で表される化合物の好ましい含有量の下限値は、１％であり、５％であり、１０％であり、１５％であり、１７％であり、２０％であり、２３％であり、２５％であり、２７％であり、３０％であり、３５％である。好ましい含有量の上限値は、本発明の組成物の総量に対して、６０％であり、５５％であり、５０％であり、４５％であり、４２％であり、４０％であり、３８％であり、３５％であり、３３％であり、３０％である。
【０２３０】
さらに、一般式（Ｌ−１−２）で表される化合物は、式（Ｌ−１−２．１）から式（Ｌ−１−２．４）で表される化合物群から選ばれる化合物であることが好ましく、式（Ｌ−１−２．２）から式（Ｌ−１−２．４）で表される化合物であることが好ましい。特に、式（Ｌ−１−２．２）で表される化合物は本発明の組成物の応答速度を特に改善するため好ましい。また、応答速度よりも高いＴｎｉを求めるときは、式（Ｌ−１−２．３）又は式（Ｌ−１−２．４）で表される化合物を用いることが好ましい。式（Ｌ−１−２．３）及び式（Ｌ−１−２．４）で表される化合物の含有量は、低温での溶解度を良くするために３０％以上にすることは好ましくない。
【０２３１】
【化５２】
2019124345.tif 000053
【０２３２】
本発明の組成物の総量に対しての式（Ｌ−１−２．２）で表される化合物の好ましい含有量の下限値は、１０％であり、１５％であり、１８％であり、２０％であり、２３％であり、２５％であり、２７％であり、３０％であり、３３％であり、３５％であり、３８％であり、４０％である。好ましい含有量の上限値は、本発明の組成物の総量に対して、６０％であり、５５％であり、５０％であり、４５％であり、４３％であり、４０％であり、３８％であり、３５％であり、３２％であり、３０％であり、２７％であり、２５％であり、２２％である。
【０２３３】
本発明の組成物の総量に対しての式（Ｌ−１−１．３）で表される化合物及び式（Ｌ−１−２．２）で表される化合物の合計の好ましい含有量の下限値は、１０％であり、１５％であり、２０％であり、２５％であり、２７％であり、３０％であり、３５％であり、４０％である。好ましい含有量の上限値は、本発明の組成物の総量に対して、６０％であり、５５％であり、５０％であり、４５％であり、４３％であり、４０％であり、３８％であり、３５％であり、３２％であり、３０％であり、２７％であり、２５％であり、２２％である。
【０２３４】
一般式（Ｌ−１）で表される化合物は一般式（Ｌ−１−３）で表される化合物群から選ばれる化合物であることが好ましい。
【０２３５】
【化５３】
2019124345.tif 000054
【０２３６】
（式中ＲＬ１３及びＲＬ１４はそれぞれ独立して炭素原子数１〜８のアルキル基又は炭素原子数１〜８のアルコキシ基を表す。）
ＲＬ１３及びＲＬ１４は、直鎖状の炭素原子数１〜５のアルキル基、直鎖状の炭素原子数１〜４のアルコキシ基及び直鎖状の炭素原子数２〜５のアルケニル基が好ましい。
【０２３７】
本発明の組成物の総量に対しての式（Ｌ−１−３）で表される化合物の好ましい含有量の下限値は、１％であり、５％であり、１０％であり、１３％であり、１５％であり、１７％であり、２０％であり、２３％であり、２５％であり、３０％である。好ましい含有量の上限値は、本発明の組成物の総量に対して、６０％であり、５５％であり、５０％であり、４５％であり、４０％であり、３７％であり、３５％であり、３３％であり、３０％であり、２７％であり、２５％であり、２３％であり、２０％であり、１７％であり、１５％であり、１３％であり、１０％である。
さらに、一般式（Ｌ−１−３）で表される化合物は、式（Ｌ−１−３．１）から式（Ｌ−１−３．１３）で表される化合物群から選ばれる化合物であることが好ましく、式（Ｌ−１−３．１）、式（Ｌ−１−３．３）又は式（Ｌ−１−３．４）で表される化合物であることが好ましい。特に、式（Ｌ−１−３．１）で表される化合物は本発明の組成物の応答速度を特に改善するため好ましい。また、応答速度よりも高いＴｎｉを求めるときは、式（Ｌ−１−３．３）、式（Ｌ−１−３．４）、式（Ｌ−１−３．１１）及び式（Ｌ−１−３．１２）で表される化合物を用いることが好ましい。式（Ｌ−１−３．３）、式（Ｌ−１−３．４）、式（Ｌ−１−３．１１）及び式（Ｌ−１−３．１２）で表される化合物の合計の含有量は、低温での溶解度を良くするために２０％以上にすることは好ましくない。
【０２３８】
【化５４】
2019124345.tif 000055
【０２３９】
本発明の組成物の総量に対しての式（Ｌ−１−３．１）で表される化合物の好ましい含有量の下限値は、１％であり、２％であり、３％であり、５％であり、７％であり、１０％であり、１３％であり、１５％であり、１８％であり、２０％である。好ましい含有量の上限値は、本発明の組成物の総量に対して、２０％であり、１７％であり、１５％であり、１３％であり、１０％であり、８％であり、７％であり、６％である。
【０２４０】
一般式（Ｌ−１）で表される化合物は一般式（Ｌ−１−４）及び／又は（Ｌ−１−５）で表される化合物群から選ばれる化合物であることが好ましい。
【０２４１】
【化５５】
2019124345.tif 000056
【０２４２】
（式中ＲＬ１５及びＲＬ１６はそれぞれ独立して炭素原子数１〜８のアルキル基又は炭素原子数１〜８のアルコキシ基を表す。）
ＲＬ１５及びＲＬ１６は、直鎖状の炭素原子数１〜５のアルキル基、直鎖状の炭素原子数１〜４のアルコキシ基及び直鎖状の炭素原子数２〜５のアルケニル基が好ましい。
【０２４３】
本発明の組成物の総量に対しての式（Ｌ−１−４）で表される化合物の好ましい含有量の下限値は、１％であり、５％であり、１０％であり、１３％であり、１５％であり、１７％であり、２０％である。好ましい含有量の上限値は、本発明の組成物の総量に対して、２５％であり、２３％であり、２０％であり、１７％であり、１５％であり、１３％であり、１０％である。
【０２４４】
本発明の組成物の総量に対しての式（Ｌ−１−５）で表される化合物の好ましい含有量の下限値は、１％であり、５％であり、１０％であり、１３％であり、１５％であり、１７％であり、２０％である。好ましい含有量の上限値は、本発明の組成物の総量に対して、２５％であり、２３％であり、２０％であり、１７％であり、１５％であり、１３％であり、１０％である。
【０２４５】
さらに、一般式（Ｌ−１−４）及び（Ｌ−１−５）で表される化合物は、式（Ｌ−１−４．１）から式（Ｌ−１−５．３）で表される化合物群から選ばれる化合物であることが好ましく、式（Ｌ−１−４．２）又は式（Ｌ−１−５．２）で表される化合物であることが好ましい。
【０２４６】
【化５６】
2019124345.tif 000057
【０２４７】
本発明の組成物の総量に対しての式（Ｌ−１−４．２）で表される化合物の好ましい含有量の下限値は、１％であり、２％であり、３％であり、５％であり、７％であり、１０％であり、１３％であり、１５％であり、１８％であり、２０％である。好ましい含有量の上限値は、本発明の組成物の総量に対して、２０％であり、１７％であり、１５％であり、１３％であり、１０％であり、８％であり、７％であり、６％である。
【０２４８】
式（Ｌ−１−１．３）、式（Ｌ−１−２．２）、式（Ｌ−１−３．１）、式（Ｌ−１−３．３）、式（Ｌ−１−３．４）、式（Ｌ−１−３．１１）及び式（Ｌ−１−３．１２）で表される化合物から選ばれる２種以上の化合物を組み合わせることが好ましく、式（Ｌ−１−１．３）、式（Ｌ−１−２．２）、式（Ｌ−１−３．１）、式（Ｌ−１−３．３）、式（Ｌ−１−３．４）及び式（Ｌ−１−４．２）で表される化合物から選ばれる２種以上の化合物を組み合わせることが好ましく、これら化合物の合計の含有量の好ましい含有量の下限値は、本発明の組成物の総量に対して、１％であり、２％であり、３％であり、５％であり、７％であり、１０％であり、１３％であり、１５％であり、１８％であり、２０％であり、２３％であり、２５％であり、２７％であり、３０％であり、３３％であり、３５％であり、上限値は、本発明の組成物の総量に対して、８０％であり、７０％であり、６０％であり、５０％であり、４５％であり、４０％であり、３７％であり、３５％であり、３３％であり、３０％であり、２８％であり、２５％であり、２３％であり、２０％である。組成物の信頼性を重視する場合には、式（Ｌ−１−３．１）、式（Ｌ−１−３．３）及び式（Ｌ−１−３．４））で表される化合物から選ばれる２種以上の化合物を組み合わせることが好ましく、組成物の応答速度を重視する場合には、式（Ｌ−１−１．３）、式（Ｌ−１−２．２）で表される化合物から選ばれる２種以上の化合物を組み合わせることが好ましい。
一般式（Ｌ−１）で表される化合物は一般式（Ｌ−１−６）で表される化合物群から選ばれる化合物であることが好ましい。
【０２４９】
【化５７】
2019124345.tif 000058
【０２５０】
（式中ＲＬ１７及びＲＬ１８はそれぞれ独立してメチル基又は水素原子を表す。）
本発明の組成物の総量に対しての式（Ｌ−１−６）で表される化合物の好ましい含有量の下限値は、１％であり、５％であり、１０％であり、１５％であり、１７％であり、２０％であり、２３％であり、２５％であり、２７％であり、３０％であり、３５％である。好ましい含有量の上限値は、本発明の組成物の総量に対して、６０％であり、５５％であり、５０％であり、４５％であり、４２％であり、４０％であり、３８％であり、３５％であり、３３％であり、３０％である。
【０２５１】
さらに、一般式（Ｌ−１−６）で表される化合物は、式（Ｌ−１−６．１）から式（Ｌ−１−６．３）で表される化合物群から選ばれる化合物であることが好ましい。
【０２５２】
【化５８】
2019124345.tif 000059
【０２５３】
一般式（Ｌ−２）で表される化合物は下記の化合物である。
【０２５４】
【化５９】
2019124345.tif 000060
【０２５５】
（式中、ＲＬ２１及びＲＬ２２はそれぞれ独立して、一般式（Ｌ）におけるＲＬ１及びＲＬ２と同じ意味を表す。）
ＲＬ２１は炭素原子数１〜５のアルキル基又は炭素原子数２〜５のアルケニル基が好ましく、ＲＬ２２は炭素原子数１〜５のアルキル基、炭素原子数４〜５のアルケニル基又は炭素原子数１〜４のアルコキシ基が好ましい。
【０２５６】
一般式（Ｌ−２）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２５７】
低温での溶解性を重視する場合は含有量を高めに設定すると効果が高く、反対に、応答速度を重視する場合は含有量を低めに設定すると効果が高い。さらに、滴下痕や焼き付き特性を改良する場合は、含有量の範囲を中間に設定することが好ましい。
【０２５８】
本発明の組成物の総量に対しての式（Ｌ−２）で表される化合物の好ましい含有量の下限値は、１％であり、２％であり、３％であり、５％であり、７％であり、１０％である。好ましい含有量の上限値は、本発明の組成物の総量に対して、２０％であり、１５％であり、１３％であり、１０％であり、８％であり、７％であり、６％であり、５％であり、３％である。
【０２５９】
さらに、一般式（Ｌ−２）で表される化合物は、式（Ｌ−２．１）から式（Ｌ−２．６）で表される化合物群から選ばれる化合物であることが好ましく、式（Ｌ−２．１）、式（Ｌ−２．３）、式（Ｌ−２．４）及び式（Ｌ−２．６）で表される化合物であることが好ましい。
【０２６０】
【化６０】
2019124345.tif 000061
【０２６１】
一般式（Ｌ−３）で表される化合物は下記の化合物である。
【０２６２】
【化６１】
2019124345.tif 000062
【０２６３】
（式中、ＲＬ３１及びＲＬ３２はそれぞれ独立して、一般式（Ｌ）におけるＲＬ１及びＲＬ２と同じ意味を表す。）
ＲＬ３１及びＲＬ３２はそれぞれ独立して炭素原子数１〜５のアルキル基、炭素原子数４〜５のアルケニル基又は炭素原子数１〜４のアルコキシ基が好ましい。
【０２６４】
一般式（Ｌ−３）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２６５】
本発明の組成物の総量に対しての式（Ｌ−３）で表される化合物の好ましい含有量の下限値は、１％であり、２％であり、３％であり、５％であり、７％であり、１０％である。好ましい含有量の上限値は、本発明の組成物の総量に対して、２０％であり、１５％であり、１３％であり、１０％であり、８％であり、７％であり、６％であり、５％であり、３％である。
【０２６６】
高い複屈折率を得る場合は含有量を高めに設定すると効果が高く、反対に、高いＴｎｉを重視する場合は含有量を低めに設定すると効果が高い。さらに、滴下痕や焼き付き特性を改良する場合は、含有量の範囲を中間に設定することが好ましい。
【０２６７】
さらに、一般式（Ｌ−３）で表される化合物は、式（Ｌ−３．１）から式（Ｌ−３．７）で表される化合物群から選ばれる化合物であることが好ましく、式（Ｌ−３．２）から式（Ｌ−３．５）で表される化合物であることが好ましい。
【０２６８】
【化６２】
2019124345.tif 000063
【０２６９】
一般式（Ｌ−４）で表される化合物は下記の化合物である。
【０２７０】
【化６３】
2019124345.tif 000064
【０２７１】
（式中、ＲＬ４１及びＲＬ４２はそれぞれ独立して、一般式（Ｌ）におけるＲＬ１及びＲＬ２と同じ意味を表す。）
ＲＬ４１は炭素原子数１〜５のアルキル基又は炭素原子数２〜５のアルケニル基が好ましく、ＲＬ４２は炭素原子数１〜５のアルキル基、炭素原子数４〜５のアルケニル基又は炭素原子数１〜４のアルコキシ基が好ましい。）
一般式（Ｌ−４）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２７２】
本発明の組成物において、一般式（Ｌ−４）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２７３】
本発明の組成物の総量に対しての式（Ｌ−４）で表される化合物の好ましい含有量の下限値は、１％であり、２％であり、３％であり、５％であり、７％であり、１０％であり、１４％であり、１６％であり、２０％であり、２３％であり、２６％であり、３０％であり、３５％であり、４０％である。本発明の組成物の総量に対しての式（Ｌ−４）で表される化合物の好ましい含有量の上限値は、５０％であり、４０％であり、３５％であり、３０％であり、２０％であり、１５％であり、１０％であり、５％である。
【０２７４】
一般式（Ｌ−４）で表される化合物は、例えば式（Ｌ−４．１）から式（Ｌ−４．３）で表される化合物であることが好ましい。
【０２７５】
【化６４】
2019124345.tif 000065
【０２７６】
低温での溶解性、転移温度、電気的な信頼性、複屈折率などの求められる性能に応じて、式（Ｌ−４．１）で表される化合物を含有していても、式（Ｌ−４．２）で表される化合物を含有していても、式（Ｌ−４．１）で表される化合物と式（Ｌ−４．２）で表される化合物との両方を含有していても良いし、式（Ｌ−４．１）から式（Ｌ−４．３）で表される化合物を全て含んでいても良い。本発明の組成物の総量に対しての式（Ｌ−４．１）又は式（Ｌ−４．２）で表される化合物の好ましい含有量の下限値は、３％であり、５％であり、７％であり、９％であり、１１％であり、１２％であり、１３％であり、１８％であり、２１％であり、好ましい上限値は、４５であり、４０％であり、３５％であり、３０％であり、２５％であり、２３％であり、２０％であり、１８％であり、１５％であり、１３％であり、１０％であり、８％である。
【０２７７】
式（Ｌ−４．１）で表される化合物と式（Ｌ−４．２）で表される化合物との両方を含有する場合は、本発明の組成物の総量に対しての両化合物の好ましい含有量の下限値は、１５％であり、１９％であり、２４％であり、３０％であり、好ましい上限値は、４５であり、４０％であり、３５％であり、３０％であり、２５％であり、２３％であり、２０％であり、１８％であり、１５％であり、１３％である。
【０２７８】
一般式（Ｌ−４）で表される化合物は、例えば式（Ｌ−４．４）から式（Ｌ−４．６）で表される化合物であることが好ましく、式（Ｌ−４．４）で表される化合物であることが好ましい。
【０２７９】
【化６５】
2019124345.tif 000066
【０２８０】
低温での溶解性、転移温度、電気的な信頼性、複屈折率などの求められる性能に応じて、式（Ｌ−４．４）で表される化合物を含有していても、式（Ｌ−４．５）で表される化合物を含有していても、式（Ｌ−４．４）で表される化合物と式（Ｌ−４．５）で表される化合物との両方を含有していても良い。
【０２８１】
本発明の組成物の総量に対しての式（Ｌ−４．４）又は式（Ｌ−４．５）で表される化合物の好ましい含有量の下限値は、３％であり、５％であり、７％であり、９％であり、１１％であり、１２％であり、１３％であり、１８％であり、２１％である。好ましい上限値は、４５であり、４０％であり、３５％であり、３０％であり、２５％であり、２３％であり、２０％であり、１８％であり、１５％であり、１３％であり、１０％であり、８％である。
【０２８２】
式（Ｌ−４．４）で表される化合物と式（Ｌ−４．５）で表される化合物との両方を含有する場合は、本発明の組成物の総量に対しての両化合物の好ましい含有量の下限値は、１５％であり、１９％であり、２４％であり、３０％であり、好ましい上限値は、４５であり、４０％であり、３５％であり、３０％であり、２５％であり、２３％であり、２０％であり、１８％であり、１５％であり、１３％である。
【０２８３】
一般式（Ｌ−４）で表される化合物は、式（Ｌ−４．７）から式（Ｌ−４．１０）で表される化合物であることが好ましく、特に、式（Ｌ−４．９）で表される化合物が好ましい。
【０２８４】
【化６６】
2019124345.tif 000067
【０２８５】
一般式（Ｌ−５）で表される化合物は下記の化合物である。
【０２８６】
【化６７】
2019124345.tif 000068
【０２８７】
（式中、ＲＬ５１及びＲＬ５２はそれぞれ独立して、一般式（Ｌ）におけるＲＬ１及びＲＬ２と同じ意味を表す。）
ＲＬ５１は炭素原子数１〜５のアルキル基又は炭素原子数２〜５のアルケニル基が好ましく、ＲＬ５２は炭素原子数１〜５のアルキル基、炭素原子数４〜５のアルケニル基又は炭素原子数１〜４のアルコキシ基が好ましい。
【０２８８】
一般式（Ｌ−５）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０２８９】
本発明の組成物において、一般式（Ｌ−５）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０２９０】
本発明の組成物の総量に対しての式（Ｌ−５）で表される化合物の好ましい含有量の下限値は、１％であり、２％であり、３％であり、５％であり、７％であり、１０％であり、１４％であり、１６％であり、２０％であり、２３％であり、２６％であり、３０％であり、３５％であり、４０％である。本発明の組成物の総量に対しての式（Ｌ−５）で表される化合物の好ましい含有量の上限値は、５０％であり、４０％であり、３５％であり、３０％であり、２０％であり、１５％であり、１０％であり、５％である
一般式（Ｌ−５）で表される化合物は、式（Ｌ−５．１）又は式（Ｌ−５．２）で表される化合物であることが好ましく、特に、式（Ｌ−５．１）で表される化合物であることが好ましい。
【０２９１】
本発明の組成物の総量に対してのこれら化合物の好ましい含有量の下限値は、１％であり、２％であり、３％であり、５％であり、７％である。これら化合物の好ましい含有量の上限値は、２０％であり、１５％であり、１３％であり、１０％であり、９％である。
【０２９２】
【化６８】
2019124345.tif 000069
【０２９３】
一般式（Ｌ−５）で表される化合物は、式（Ｌ−５．３）又は式（Ｌ−５．４）で表される化合物であることが好ましい。
【０２９４】
本発明の組成物の総量に対してのこれら化合物の好ましい含有量の下限値は、１％であり、２％であり、３％であり、５％であり、７％である。これら化合物の好ましい含有量の上限値は、２０％であり、１５％であり、１３％であり、１０％であり、９％である。
【０２９５】
【化６９】
2019124345.tif 000070
【０２９６】
一般式（Ｌ−５）で表される化合物は、式（Ｌ−５．５）から式（Ｌ−５．７）で表される化合物群から選ばれる化合物であることが好ましく、特に式（Ｌ−５．７）で表される化合物であることが好ましい。
【０２９７】
本発明の組成物の総量に対してのこれら化合物の好ましい含有量の下限値は、１％であり、２％であり、３％であり、５％であり、７％である。これら化合物の好ましい含有量の上限値は、２０％であり、１５％であり、１３％であり、１０％であり、９％である。
【０２９８】
【化７０】
2019124345.tif 000071
【０２９９】
一般式（Ｌ−６）で表される化合物は下記の化合物である。
【０３００】
【化７１】
2019124345.tif 000072
【０３０１】
（式中、ＲＬ６１及びＲＬ６２はそれぞれ独立して、一般式（Ｌ）におけるＲＬ１及びＲＬ２と同じ意味を表し、ＸＬ６１及びＸＬ６２はそれぞれ独立して水素原子又はフッ素原子を表す。）
ＲＬ６１及びＲＬ６２はそれぞれ独立して炭素原子数１〜５のアルキル基又は炭素原子数２〜５のアルケニル基が好ましく、ＸＬ６１及びＸＬ６２のうち一方がフッ素原子他方が水素原子であることが好ましい。
【０３０２】
一般式（Ｌ−６）で表される化合物は単独で使用することもできるが、２以上の化合物を組み合わせて使用することもできる。組み合わせることができる化合物の種類に特に制限は無いが、低温での溶解性、転移温度、電気的な信頼性、複屈折率などの求められる性能に応じて適宜組み合わせて使用する。使用する化合物の種類は、例えば本発明の一つの実施形態としては１種類であり、２種類であり、３種類であり、４種類であり、５種類以上である。
【０３０３】
本発明の組成物の総量に対しての式（Ｌ−６）で表される化合物の好ましい含有量の下限値は、１％であり、２％であり、３％であり、５％であり、７％であり、１０％であり、１４％であり、１６％であり、２０％であり、２３％であり、２６％であり、３０％であり、３５％であり、４０％である。本発明の組成物の総量に対しての式（Ｌ−６）で表される化合物の好ましい含有量の上限値は、５０％であり、４０％であり、３５％であり、３０％であり、２０％であり、１５％であり、１０％であり、５％である。Δｎを大きくすることに重点を置く場合には含有量を多くした方が好ましく、低温での析出に重点を置いた場合には含有量は少ない方が好ましい。
【０３０４】
一般式（Ｌ−６）で表される化合物は、式（Ｌ−６．１）から式（Ｌ−６．９）で表される化合物であることが好ましい。
【０３０５】
【化７２】
2019124345.tif 000073
【０３０６】
組み合わせることができる化合物の種類に特に制限は無いが、これらの化合物の中から１種〜３種類含有することが好ましく、１種〜４種類含有することがさらに好ましい。また、選ぶ化合物の分子量分布が広いことも溶解性に有効であるため、例えば、式（Ｌ−６．１）又は（Ｌ−６．２）で表される化合物から１種類、式（Ｌ−６．４）又は（Ｌ−６．５）で表される化合物から１種類、式（Ｌ−６．６）又は式（Ｌ−６．７）で表される化合物から１種類、式（Ｌ−６．８）又は（Ｌ−６．９）で表される化合物から１種類の化合物を選び、これらを適宜組み合わせることが好ましい。その中でも、式（Ｌ−６．１）、式（Ｌ−６．３）式（Ｌ−６．４）、式（Ｌ−６．６）及び式（Ｌ−６．９）で表される化合物を含むことが好ましい。
【０３０７】
さらに、一般式（Ｌ−６）で表される化合物は、例えば式（Ｌ−６．１０）から式（Ｌ−６．１７）で表される化合物であることが好ましく、その中でも、式（Ｌ−６．１１）で表される化合物であることが好ましい。
【０３０８】
【化７３】
2019124345.tif 000074
【０３０９】
本発明の組成物の総量に対してのこれら化合物の好ましい含有量の下限値は、１％であり、２％であり、３％であり、５％であり、７％である。これら化合物の好ましい含有量の上限値は、２０％であり、１５％であり、１３％であり、１０％であり、９％である。
【０３１０】
一般式（Ｌ−７）で表される化合物は下記の化合物である。
【０３１１】
【化７４】
2019124345.tif 000075
【０３１２】
（式中、ＲＬ７１及びＲＬ７２はそれぞれ独立して一般式（Ｌ）におけるＲＬ１及びＲＬ２と同じ意味を表し、ＡＬ７１及びＡＬ７２はそれぞれ独立して一般式（Ｌ）におけるＡＬ２及びＡＬ３と同じ意味を表すが、ＡＬ７１及びＡＬ７２上の水素原子はそれぞれ独立してフッ素原子によって置換されていてもよく、ＺＬ７１は一般式（Ｌ）におけるＺＬ２と同じ意味を表し、ＸＬ７１及びＸＬ７２はそれぞれ独立してフッ素原子又は水素原子を表す。）
式中、ＲＬ７１及びＲＬ７２はそれぞれ独立して炭素原子数１〜５のアルキル基、炭素原子数２〜５のアルケニル基又は炭素原子数１〜４のアルコキシ基が好ましく、ＡＬ７１及びＡＬ７２はそれぞれ独立して１,４-シクロヘキシレン基又は１,４-フェニレン基が好ましく、ＡＬ７１及びＡＬ７２上の水素原子はそれぞれ独立してフッ素原子によって置換されていてもよく、ＺＬ７１は単結合又はＣＯＯ−が好ましく、単結合が好ましく、ＸＬ７１及びＸＬ７２は水素原子が好ましい。
【０３１３】
組み合わせることができる化合物の種類に特に制限は無いが、低温での溶解性、転移温度、電気的な信頼性、複屈折率などの求められる性能に応じて組み合わせる。使用する化合物の種類は、例えば本発明の一つの実施形態としては１種類であり、２種類であり、３種類であり、４種類である。
【０３１４】
本発明の組成物において、一般式（Ｌ−７）で表される化合物の含有量は、低温での溶解性、転移温度、電気的な信頼性、複屈折率、プロセス適合性、滴下痕、焼き付き、誘電率異方性などの求められる性能に応じて適宜調整する必要がある。
【０３１５】
本発明の組成物の総量に対しての式（Ｌ−７）で表される化合物の好ましい含有量の下限値は、１％であり、２％であり、３％であり、５％であり、７％であり、１０％であり、１４％であり、１６％であり、２０％である。本発明の組成物の総量に対しての式（Ｌ−７）で表される化合物の好ましい含有量の上限値は、３０％であり、２５％であり、２３％であり、２０％であり、１８％であり、１５％であり、１０％であり、５％である。
【０３１６】
本発明の組成物が高いＴｎｉの実施形態が望まれる場合は式（Ｌ−７）で表される化合物の含有量を多めにすることが好ましく、低粘度の実施形態が望まれる場合は含有量を少なめにすることが好ましい。
【０３１７】
さらに、一般式（Ｌ−７）で表される化合物は、式（Ｌ−７．１）から式（Ｌ−７．４）で表される化合物であることが好ましく、式（Ｌ−７．２）で表される化合物であることが好ましい。
【０３１８】
【化７５】
2019124345.tif 000076
【０３１９】
さらに、一般式（Ｌ−７）で表される化合物は、式（Ｌ−７．１１）から式（Ｌ−７．１３）で表される化合物であることが好ましく、式（Ｌ−７．１１）で表される化合物であることが好ましい。
【０３２０】
【化７６】
2019124345.tif 000077
【０３２１】
さらに、一般式（Ｌ−７）で表される化合物は、式（Ｌ−７．２１）から式（Ｌ−７．２３）で表される化合物である。式（Ｌ−７．２１）で表される化合物であることが好ましい。
【０３２２】
【化７７】
2019124345.tif 000078
【０３２３】
さらに、一般式（Ｌ−７）で表される化合物は、式（Ｌ−７．３１）から式（Ｌ−７．３４）で表される化合物であることが好ましく、式（Ｌ−７．３１）又は／及び式（Ｌ−７．３２）で表される化合物であることが好ましい。
【０３２４】
【化７８】
2019124345.tif 000079
【０３２５】
さらに、一般式（Ｌ−７）で表される化合物は、式（Ｌ−７．４１）から式（Ｌ−７．４４）で表される化合物であることが好ましく、式（Ｌ−７．４１）又は／及び式（Ｌ−７．４２）で表される化合物であることが好ましい。
【０３２６】
【化７９】
2019124345.tif 000080
【０３２７】
さらに、一般式（Ｌ−７）で表される化合物は、式（Ｌ−７．５１）から式（Ｌ−７．５３）で表される化合物であることが好ましい。
【０３２８】
【化８０】
2019124345.tif 000081
【０３２９】
本発明の組成物の総量に対しての一般式（ｉ）、一般式（Ｌ）及び（Ｎ）で表される化合物の合計の好ましい含有量の下限値は、８０％であり、８５％であり、８８％であり、９０％であり、９２％であり、９３％であり、９４％であり、９５％であり、９６％であり、９７％であり、９８％であり、９９％であり、１００％である。好ましい含有量の上限値は、１００％であり、９９％であり、９８％であり、９５％である。
【０３３０】
本発明の組成物の総量に対しての一般式（ｉ）、一般式（Ｌ−１）から（Ｌ−７）で表される化合物の合計の好ましい含有量の下限値は、８０％であり、８５％であり、８８％であり、９０％であり、９２％であり、９３％であり、９４％であり、９５％であり、９６％であり、９７％であり、９８％であり、９９％であり、１００％である。好ましい含有量の上限値は、１００％であり、９９％であり、９８％であり、９５％である。
【０３３１】
本願発明の組成物は、分子内に過酸（−ＣＯ−ＯＯ−）構造等の酸素原子同士が結合した構造を持つ化合物を含有しないことが好ましい。
【０３３２】
組成物の信頼性及び長期安定性を重視する場合にはカルボニル基を有する化合物の含有量を前記組成物の総質量に対して５％以下とすることが好ましく、３％以下とすることがより好ましく、１％以下とすることが更に好ましく、実質的に含有しないことが最も好ましい。
【０３３３】
ＵＶ照射による安定性を重視する場合、塩素原子が置換している化合物の含有量を前記組成物の総質量に対して１５％以下とすることが好ましく、１０％以下とすることが好ましく、８％以下とすることが好ましく、５％以下とすることがより好ましく、３％以下とすることが好ましく、実質的に含有しないことが更に好ましい。
【０３３４】
分子内の環構造がすべて６員環である化合物の含有量を多くすることが好ましく、分子内の環構造がすべて６員環である化合物の含有量を前記組成物の総質量に対して８０％以上とすることが好ましく、９０％以上とすることがより好ましく、９５％以上とすることが更に好ましく、実質的に分子内の環構造がすべて６員環である化合物のみで組成物を構成することが最も好ましい。
【０３３５】
組成物の酸化による劣化を抑えるためには、環構造としてシクロヘキセニレン基を有する化合物の含有量を少なくすることが好ましく、シクロヘキセニレン基を有する化合物の含有量を前記組成物の総質量に対して１０％以下とすることが好ましく、８％以下とすることが好ましく、５％以下とすることがより好ましく、３％以下とすることが好ましく、実質的に含有しないことが更に好ましい。
【０３３６】
粘度の改善及びＴｎｉの改善を重視する場合には、水素原子がハロゲンに置換されていてもよい２−メチルベンゼン−１，４−ジイル基を分子内に持つ化合物の含有量を少なくすることが好ましく、前記２−メチルベンゼン−１，４−ジイル基を分子内に持つ化合物の含有量を前記組成物の総質量に対して１０％以下とすることが好ましく、８％以下とすることが好ましく、５％以下とすることがより好ましく、３％以下とすることが好ましく、実質的に含有しないことが更に好ましい。
【０３３７】
本願において実質的に含有しないとは、意図せずに含有する物を除いて含有しないという意味である。
【０３３８】
本発明の第一実施形態の組成物に含有される化合物が、側鎖としてアルケニル基を有する場合、前記アルケニル基がシクロヘキサンに結合している場合には当該アルケニル基の炭素原子数は２〜５であることが好ましく、前記アルケニル基がベンゼンに結合している場合には当該アルケニル基の炭素原子数は４〜５であることが好ましく、前記アルケニル基の不飽和結合とベンゼンは直接結合していないことが好ましい。
【０３３９】
本発明に使用される液晶組成物の平均弾性定数（ＫＡＶＧ）は１０から２５が好ましいが、その下限値としては、１０が好ましく、１０．５が好ましく、１１が好ましく、１１．５が好ましく、１２が好ましく、１２．３が好ましく、１２．５が好ましく、１２．８が好ましく、１３が好ましく、１３．３が好ましく、１３．５が好ましく、１３．８が好ましく、１４が好ましく、１４．３が好ましく、１４．５が好ましく、１４．８が好ましく、１５が好ましく、１５．３が好ましく、１５．５が好ましく、１５．８が好ましく、１６が好ましく、１６．３が好ましく、１６．５が好ましく、１６．８が好ましく、１７が好ましく、１７．３が好ましく、１７．５が好ましく、１７．８が好ましく、１８が好ましく、その上限値としては、２５が好ましく、２４．５が好ましく、２４が好ましく、２３．５が好ましく、２３が好ましく、２２．８が好ましく、２２．５が好ましく、２２．３が好ましく、２２が好ましく、２１．８が好ましく、２１．５が好ましく、２１．３が好ましく、２１が好ましく、２０．８が好ましく、２０．５が好ましく、２０．３が好ましく、２０が好ましく、１９．８が好ましく、１９．５が好ましく、１９．３が好ましく、１９が好ましく、１８．８が好ましく、１８．５が好ましく、１８．３が好ましく、１８が好ましく、１７．８が好ましく、１７．５が好ましく、１７．３が好ましく、１７が好ましい。消費電力削減を重視する場合にはバックライトの光量を抑えることが有効であり、液晶表示素子は光の透過率を向上させることが好ましく、そのためにはＫＡＶＧの値を低めに設定することが好ましい。応答速度の改善を重視する場合にはＫＡＶＧの値を高めに設定することが好ましい。
【０３４０】
本発明に係る重合性液晶組成物は更に垂直配向性を付与するため、自発配向性化合物を含有することが好ましい。自発配向性化合物は、従来のポリイミド等の液晶配向膜を基板の片方又は両方に用いることなく、液晶組成物の配向性を制御する化合物である。
【０３４１】
自発配向性化合物は、主として液晶組成物に添加して用いられ、当該液晶組成物を含む液晶層と直接当接する部材（電極（例えば、ＩＴＯ）、基板（例えば、ガラス基板、アクリル基板、透明基板、フレキシブル基板等）、樹脂層（例えば、カラーフィルター、配向膜、オーバーコート層等）、絶縁膜（例えば、無機材料膜、ＳｉＮｘ等））に対して相互作用し、液晶層の液晶分子のホメオトロピック配列又はホモジニアス配向を誘起する機能を備えている。特に液晶組成物を基板に対し、垂直又は略垂直に配向することが出来る化合物が好ましい。
【０３４２】
自発配向性化合物は、重合するための重合性基と、液晶分子と類似するメソゲン基と、液晶層と直接当接する部材と相互作用可能な吸着基と、液晶分子の配向を誘起する屈曲基を有することが好ましい。
【０３４３】
自発配向性化合物は、以下の一般式（ＳＡＬ）で表される化合物が好ましい。
【０３４４】
【化８１】
2019124345.tif 000082
【０３４５】
（上記式中、Ｐａｌは、一般式（Ｐ−Ｉ）〜一般式（Ｐ−ＩＸ）
【０３４６】
【化８２】
2019124345.tif 000083
【０３４７】
（式中、Ｒｐ１１及びＲｐ１２はそれぞれ独立して、水素原子、炭素原子数１〜５のアルキル基又は炭素原子数１〜５のハロゲン化アルキル基を表し、Ｗｐ１１は単結合、−Ｏ−、−ＣＯＯ−又はメチレン基を表し、ｐおよびｔｐ１１はそれぞれ独立して、０、１又は２を表す。）
で表される基を表し、
Ｓｐａｌは単結合又は直鎖状若しくは分岐状の炭素原子数１〜２０個のアルキレン基を表すが、アルキレン基中の１個又は隣接していない２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよく、
Ｔは吸着基を表し、
ＭＧはメソゲン基を表し、
Ｃｇは水素原子、吸着基、−Ｓｐａｌ−Ｐａｌ又は直鎖状若しくは分岐状の炭素原子数１〜２０のアルキレン基を表し、当該アルキレン基中の１個又は隣接していない２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよく、Ｃｇ、ＭＧ及びＴのいずれも重合性基−Ｓｐａｌ−Ｐａｌに置換されてもよく、
ｎｓａｌ１、ｎｓａｌ２及びｎｓａｌ３はそれぞれ独立して、１〜５の自然数を表す。）
本発明に係る重合性基は、Ｐａｌで表される基であり、直接又は必要に応じスペーサー基を介して他の構造と結合する。重合性基は、Ｐａｌ−Ｓｐａｌ−で表されることが好ましい。
【０３４８】
Ｐａｌは、以下の一般式（Ｐ−Ｉ）〜一般式（Ｐ−ＩＸ）で表される群より選ばれる基であるが、一般式（Ｐ−Ｉ）であることがより好ましい。。
【０３４９】
【化８３】
2019124345.tif 000084
【０３５０】
（式中、Ｒｐ１１及びＲｐ１２はそれぞれ独立して、水素原子、炭素原子数１〜５のアルキル基又は炭素原子数１〜５のハロゲン化アルキル基を表し、Ｗｐ１１は単結合、−Ｏ−、−ＣＯＯ−又はメチレン基を表し、ｐおよびｔｐ１１は、０、１又は２を表す。）
本発明に係る自発配向性化合物において、Ｐａｌ−Ｓｐａｌ−は、メソゲン基、吸着基及び／又は屈曲基に対して結合してもよい。
【０３５１】
また、本発明に係る自発配向性化合物において、重合性基は、メソゲン基、吸着基又は屈曲基に対して直接又はスペーサー基を介して結合することが好ましく、メソゲン基又は吸着基に対して直接又はスペーサー基を介して結合することがより好ましい。
【０３５２】
上記スペーサー基（Ｓｐａｌ）は、単結合又は直鎖状若しくは分岐状の炭素原子数１〜２０個のアルキレン基を表すことが好ましく、単結合又は直鎖状の炭素原子数１〜２０個のアルキレン基を表すことがより好ましく、単結合又は直鎖状の炭素原子数２〜１０個のアルキレン基を表すことがより好ましい。また、上記スペーサー基（Ｓｐａｌ）において、アルキレン基中の１個又は隣接していない２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよい。
【０３５３】
本発明に係る自発配向性化合物において、重合性基（Ｐａｌ−Ｓｐａｌ−）の数は、１以上５以下であることが好ましく、１以上４以下であることがより好ましく、２以上４以下であることがさらに好ましく、２又は３であることがさらに好ましく、２であることがよりさらに好ましい。
【０３５４】
Ｐａｌ−Ｓｐａｌ−中の水素原子は、重合性基、吸着基及び／又は屈曲基で置換されていても良い。
【０３５５】
本発明に係るメソゲン基は、剛直な部分を備えた基、例えば環式基を１つ以上備えたものをいい、環式基を２〜４個を有していることが好ましく、環式基を３〜４個を有していることがより好ましく、必要に応じ環式基は連結基で連結されていても良い。メソゲン基は液晶層に使用される液晶化合物と類似の骨格であることが好ましい。
【０３５６】
なお、本明細書において「環式基」は、構成する原子が環状に結合した原子団をいい、炭素環、複素環、飽和又は不飽和環式構造、単環、２環式構造、多環式構造、芳香族、非芳香族などを含む。また、環式基は、少なくとも１つのヘテロ原子を含んでもよく、さらに、少なくとも１つの置換基（ハロゲン原子、反応性官能基、有機基（アルキル、アリール等）によって置換されてもよい。環式基が単環である場合には、メソゲン基は２以上の単環を含んでいることが好ましい。
【０３５７】
上記メソゲン基は、例えば、一般式（ＡＬ）で表されることが好ましい。
【０３５８】
【化８４】
2019124345.tif 000085
【０３５９】
（式中、ＺＡＬは、単結合、−ＣＨ＝ＣＨ−、−ＣＦ＝ＣＦ−、−Ｃ≡Ｃ−、−ＣＯＯ−、−ＯＣＯ−、−ＯＣＯＯ−、−ＣＦ２Ｏ−、−ＯＣＦ２−、−ＣＨ＝ＣＨＣＯＯ−、−ＯＣＯＣＨ＝ＣＨ−、−ＣＨ２−ＣＨ２ＣＯＯ−、−ＯＣＯＣＨ２―ＣＨ２−、−ＣＨ＝Ｃ（ＣＨ３）ＣＯＯ−、−ＯＣＯＣ（ＣＨ３）＝ＣＨ−、−ＣＨ２−ＣＨ（ＣＨ３）ＣＯＯ−、−ＯＣＯＣＨ（ＣＨ３）−ＣＨ２−、−ＯＣＨ２ＣＨ２Ｏ−又は炭素原子数１〜２０のアルキレン基を表し、このアルキレン基中の１個又は隣接しない２個以上の−ＣＨ２−は−Ｏ−、−ＣＯＯ−又は−ＯＣＯ−で置換されてもよく、
ＡＡＬは、２価の環式基を表し、
ＺＡＬ及びＡＡＬ中の１個又は２個以上の水素原子はそれぞれ独立して、ハロゲン原子、吸着基、Ｐａｌ−Ｓｐａｌ−又は１価の有機基で置換されていてもよく、
ＺＡＬ及びＡＡＬがそれぞれ複数存在する場合は、それぞれ互いに同一であっても異なっていてもよく、
ｍＡＬは、１〜５の整数を表し、
上記式中の左端の＊及び右端の＊は結合手を表す。）
一般式（ＡＬ）中、ＺＡＬは、単結合又は炭素原子数２〜２０のアルキレン基が好ましく、単結合又は炭素原子数２〜１０のアルキレン基がより好ましい。上記アルキレン基中の１個又は隣接しない２個以上の−ＣＨ２−は−Ｏ−、−ＣＯＯ−又は−ＯＣＯ−で置換されてもよい。さらに、棒状分子の直線性を目的とする場合は、環と環とが直接連結した形態である単結合や環と環とを直接結ぶ原子の数が偶数個の形態が好ましい。例えば、−ＣＨ２−ＣＨ２ＣＯＯ−の場合、環と環とを直接結ぶ原子の数は４つである。
【０３６０】
一般式（ＡＬ）中、ＡＡＬがとり得る環式基は、１，４−フェニレン基、１，４−シクロヘキシレン基、１，４−シクロヘキセニル基、テトラヒドロピラン−２，５−ジイル基、１，３−ジオキサン−２，５−ジイル基、テトラヒドロチオピラン−２，５−ジイル基、チオフェン−２，５−ジイル基、１，４−ビシクロ（２，２，２）オクチレン基、デカヒドロナフタレン−２，６−ジイル基、ピリジン−２，５−ジイル基、ピリミジン−２，５−ジイル基、ピラジン−２，５−ジイル基、チオフェン−２，５−ジイル基−、１，２，３，４−テトラヒドロナフタレン−２，６−ジイル基、２，６−ナフチレン基、フェナントレン−２，７−ジイル基、９，１０−ジヒドロフェナントレン−２，７−ジイル基、１，２，３，４，４ａ，９，１０ａ−オクタヒドロフェナントレン−２，７−ジイル基、１，４−ナフチレン基、ベンゾ［１，２−ｂ：４，５−ｂ‘］ジチオフェン−２，６−ジイル基、ベンゾ［１，２−ｂ：４，５−ｂ‘］ジセレノフェン−２，６−ジイル基、［１］ベンゾチエノ［３，２−ｂ］チオフェン−２，７−ジイル基、［１］ベンゾセレノフェノ［３，２−ｂ］セレノフェン−２，７−ジイル基及びフルオレン−２，７−ジイル基からなる群から選択される１種の構造を表すことが好ましく、これらの構造は非置換又は置換されていてもよく、１，４−フェニレン基、１，４−シクロヘキシレン基、２，６−ナフチレン基又はフェナントレン−２，７−ジイル基がより好ましく、１，４−フェニレン基又は１，４−シクロヘキシレン基が好ましい。また、環式基中の１個又は２個以上の水素原子はハロゲン原子、吸着基、Ｐａｌ−Ｓｐａｌ−又は１価の有機基で置換されてもよい。
【０３６１】
一般式（ＡＬ）中、一価の有機基とは、有機化合物が１価の基の形態になることによって、化学構造が構成された基であり、有機化合物から水素原子を１つ取り除いてなる原子団をいい、例えば、炭素原子数１〜１５のアルキル基、炭素原子数２〜１５のアルケニル基、炭素原子数１〜１４のアルコキシ基、炭素原子数２〜１５のアルケニルオキシ基などが挙げられ、炭素原子数１〜１５のアルキル基又は炭素原子数１〜１４のアルコキシ基が好ましい。また、上記アルキル基、アルケニル基、アルコキシ基、アルケニルオキシ基中の１個又は隣接しない２個以上の−ＣＨ２−は−Ｏ−、−ＣＯＯ−又は−ＯＣＯ−で置換されてもよい。さらには、上記一価の有機基は、後述の屈曲基としての役割を有しても良い。
【０３６２】
上記一般式（ＡＬ）中、ｍＡＬは、２〜４の整数であることが好ましい。
【０３６３】
上記メソゲン基のうち特に好ましい形態は、以下の一般式（ＡＬ−１）又は（ＡＬ−２）で表され、式（ＡＬ−１）がより好ましい。
【０３６４】
【化８５】
2019124345.tif 000086
【０３６５】
（上記式中、Ｘａｌ１〜Ｘａｌ１８はそれぞれ独立して、水素原子、ハロゲン原子、Ｐａｌ−Ｓｐａｌ−、吸着基又は屈曲基を表し、環Ａ及び環Ｂはそれぞれ独立して、シクロヘキサン環又はベンゼン環を表し、
Ｘａｌ１〜Ｘａｌ１８のいずれか１種又は２種以上が前記吸着基に置換されており、
Ｘａｌ１〜Ｘａｌ１８のいずれか１種又は２種以上が前記屈曲基に置換されており、
前記吸着基および前記屈曲基は前記Ｐａｌ−Ｓｐａｌ−に置換されていてもよく、
一般式（ＡＬ−１）又は一般式（ＡＬ−２）のそれぞれに前記Ｐａｌ−Ｓｐａｌ−を１種又は２種以上有する。）
上記式（ＡＬ−１）において、Ｘａｌ１又はＸａｌ８〜Ｘａｌ１２の少なくとも１種又は２種以上が吸着基に置換されていることが好ましく、Ｘａｌ１又はＸａｌ１０の少なくとも１種又は２種以上が吸着基に置換されていることがより好ましい。なお、この場合、前記吸着基はＰａｌ−Ｓｐａｌ−に置換されてもよい。特に、環Ａがシクロヘキサン環の場合は、Ｘａｌ１０が吸着基に置換されていることが好ましい。
【０３６６】
上記式（ＡＬ−１）において、Ｘａｌ６〜Ｘａｌ１４の少なくとも１種又は２種以上が重合性基に置換されていることが好ましく、Ｘａｌ９又はＸａｌ１１のいずれか一方がＰａｌ−Ｓｐａｌ−に置換されていることがより好ましい。
【０３６７】
上記式（ＡＬ−１）において、Ｘａｌ１〜Ｘａｌ３、Ｘａｌ６〜Ｘａｌ１４、Ｘａｌ１７〜Ｘａｌ１８の少なくとも１種又は２種以上が屈曲基に置換されていることが好ましく、Ｘａｌ１〜Ｘａｌ３、Ｘａｌ６〜Ｘａｌ９、Ｘａｌ１１〜Ｘａｌ１４またはＸａｌ１７〜Ｘａｌ１８の少なくとも１種又は２種以上が屈曲基に置換されていることが好ましい。Ｘａｌ１が屈曲基に置換されており、かつＸａｌ６〜Ｘａｌ９またはＸａｌ１１〜Ｘａｌ１４のいずれか１種が屈曲基に置換されていることがより好ましい。この場合、前者のＸａｌ１における屈曲基の方が後者の屈曲基より炭素原子数が多い方がさらに好ましい。屈曲基はＰａｌ−Ｓｐａｌ−に置換されてもよい。
【０３６８】
上記式（ＡＬ−２）において、Ｘａｌ１又はＸａｌ６〜Ｘａｌ１０の少なくとも１種又は２種以上が吸着基に置換されていることが好ましく、Ｘａｌ１又はＸａｌ８が吸着基に置換されていることがより好ましい。なお、この場合、吸着基はＰａｌ−Ｓｐａｌ−に置換されてもよい。特に、環Ａがシクロヘキサン環の場合は、Ｘａｌ８が吸着基に置換されていることが好ましい。
【０３６９】
上記式（ＡＬ−２）において、Ｘａｌ６〜Ｘａｌ１０のいずれか１種又は２種以上がＰａｌ−Ｓｐａｌ−に置換されていることが好ましく、Ｘａｌ７又はＸａｌ９のいずれか一方がＰａｌ−Ｓｐａｌ−に置換されていることがより好ましい。
【０３７０】
上記式（ＡＬ−２）において、Ｘａｌ６〜Ｘａｌ１０の少なくとも１種又は２種以上がＰａｌ−Ｓｐａｌ−に置換されていることが好ましく、Ｘａｌ７又はＸａｌ４のいずれか一方がＰａｌ−Ｓｐａｌ−に置換されていることがより好ましい。
【０３７１】
上記式（ＡＬ−２）において、Ｘａｌ１〜Ｘａｌ７又はＸａｌ９〜Ｘａｌ１４の少なくとも１種又は２種以上が屈曲基に置換されていることが好ましく、Ｘａｌ１、Ｘａｌ４〜Ｘａｌ７又はＸａｌ９〜Ｘａｌ１２の少なくとも１種又は２種以上が屈曲基に置換されていることが好ましい。Ｘａ１１が屈曲基に置換されており、かつＸａｌ４〜Ｘａｌ７またはＸａｌ９〜Ｘａｌ１２のいずれか１種が屈曲基に置換されていることがより好ましい。この場合、前者のＸａｌ１における屈曲基の方が後者の屈曲基より炭素原子数が多い方がさらに好ましい。屈曲基はＰａｌ−Ｓｐａｌ−に置換されてもよい。
【０３７２】
上記メソゲン基の好ましい形態としては、以下の式（ＡＬ−１−１）〜（ＡＬ−２−３）が挙げられる。一般式（ＡＬ）は、これらの構造中の２個の水素原子が脱離した構造である。
【０３７３】
これら一般式（ＡＬ−１−１）〜（ＡＬ−２−３）中のシクロヘキサン環、ベンゼン環、ピラン環又はジオキサン環中の水素原子の１つ又は２つ以上は、ハロゲン原子、Ｐａｌ−Ｓｐａｌ−、１価の有機基（例えば、炭素原子数１〜１５のアルキル基、炭素原子数１〜１４のアルコキシ基）、吸着基又は屈曲基に置換されてもよい。
【０３７４】
【化８６】
2019124345.tif 000087
【０３７５】
上記メソゲン基のうち好ましい形態は、一般式（ＡＬ−１−１）、一般式（ＡＬ−１−４）、一般式（ＡＬ−１−７）、一般式（ＡＬ−２−１）又は一般式（ＡＬ−２−３）で表される構造であり、一般式一般式（ＡＬ−１−４）、一般式（ＡＬ−１−７）又は一般式（ＡＬ−２−３）で表される構造であり、一般式一般式（ＡＬ−１−４）又は一般式（ＡＬ−１−７）で表される構造である。
【０３７６】
本発明に係る吸着基は、基板、膜、電極などの吸着媒と吸着する役割を備えた基である。吸着は、一般的に、化学結合（共有結合、イオン結合又は金属結合）をつくって吸着媒と吸着質との間で吸着する化学吸着、又は当該化学吸着以外の物理吸着に分別され、本明細書の吸着は化学吸着又は物理吸着のいずれでもよいが、物理吸着により吸着媒と吸着することが好ましい。そのため、本発明に係る吸着基は、吸着媒と物理吸着可能な基であることが好ましく、当該吸着基は分子間力により吸着媒と結合することがより好ましい。当該分子間力により吸着媒と結合する形態としては、永久双極子、永久四重極子、分散力、電荷移動力又は水素結合などの相互作用により吸着媒と結合していることが挙げられる。本発明に係る吸着基の好ましい形態としては、水素結合により吸着媒と結合可能な形態が挙げられる。この場合、本発明に係る吸着基が水素結合を介在するプロトンのドナー若しくはアクセプターになってもよく、また両方であってもよい。
【０３７７】
本発明に係る吸着基は、炭素原子とヘテロ原子とが連結した原子団を有する極性要素を含む基であることが好ましい。本明細書でいう極性要素とは、炭素原子とヘテロ原子とが直接連結した原子団をいう。上記ヘテロ原子としては、Ｎ、Ｏ、Ｓ、Ｐ、Ｂ及びＳｉからなる群から選択される少なくとも１種であることが好ましく、Ｎ、Ｏ及びＳからなる群から選択される少なくとも１種であることが好ましく、Ｎ及びＯからなる群から選択される少なくとも１種であることが好ましく、Ｏであることが好ましい。
【０３７８】
また、本発明に係る自発配向性化合物において、本発明に係る極性要素の価数は、一価、二価、三価など特に制限されず、また吸着基中の極性要素の個数も特に制限されることは無い。
【０３７９】
本発明に係る自発配向性化合物において、上記吸着基は、一分子中に１〜８個有することが好ましく、１〜４個有することがより好ましく、１〜３個有することがさらに好ましい。
【０３８０】
なお、本発明に係る吸着基は、Ｐａｌ−Ｓｐａｌ−及び屈曲基は除く。
【０３８１】
本発明に係る吸着基は、１又は２以上の極性要素を含み、吸着基は環式基型と鎖式基型に大別される。環式基型はその構造中に極性要素を含む環状構造を備えた環式基を含む形態であり、鎖式基型はその構造中に極性要素を含む環状構造を備えた環式基を含まない形態である。鎖式基は直鎖又は分岐した鎖状基中に極性要素を有する形態であり、この一部に極性要素を含まない環状構造を有していても良い。
【０３８２】
本発明に係る吸着基が環式基を含む形態であるとは、少なくとも１つの極性要素が環状の原子配列内に含まれる形態を意味する。なお、本明細書における環式基とは、上述した通りである。そのため、本発明に係る吸着基が環式基を含む形態の場合は、極性要素を含む環式基さえ含んでいればよく、吸着基全体としては分岐しても直鎖状であってもよい。
【０３８３】
本発明に係る吸着基が鎖式基の形態とは、分子内に極性要素を含む環状の原子配列がなく、かつ少なくとも１つの極性要素が線状の原子配列（枝分かれしてもよい）内に含まれる形態を意味する。なお、本明細書における鎖式基とは、構造式中に環状の原子配列のない、構成する原子が線状（分岐してもよい）に結合した原子団をいい、非環式基をいう。換言すると、直鎖状又は分枝状の脂肪族基を言い、飽和結合又は不飽和結合のどちらを含んでもよく、例えば、アルキル、アルケニル、アルコキシ、エステル、エーテル又はケトンなどを含み、少なくとも１つの置換基（反応性官能基（ビニル基、アクリル基、メタクリル基等）、鎖状有機基（アルキル、シアノ等）によって置換されてもよい概念である。また、本発明の鎖式基は、直鎖状又は分岐状のいずれでもよい。
【０３８４】
本発明に係る吸着基は、鎖式基又は環式基を有することが好ましく、吸着能を重視する場合は鎖式基が好ましく、液晶組成物に対する安定性の観点では環式基が好ましい。
【０３８５】
本発明に係る吸着基が環式基の場合は、炭素原子数３〜２０個の複素芳香族基（縮合環を含む）又は炭素原子数３〜２０個の複素脂肪族基（縮合環を含む）がより好ましく、炭素原子数３〜１２個の複素芳香族基（縮合環を含む）又は炭素原子数３〜１２個の複素脂肪族基（縮合環を含む）がさらに好ましく、５員環複素芳香族基、５員環複素脂肪族基、６員環複素芳香族基又は６員環複素脂肪族基を表すことがよりさらに好ましく、これらの環構造中の水素原子はハロゲン原子、炭素原子数１〜５の直鎖状若しくは分岐状のアルキル基又はアルキルオキシ基に置換されてもよい。
【０３８６】
本発明に係る吸着基が鎖式基の場合は、直鎖状若しくは分岐状の炭素原子数１〜２０個のアルキル基中の水素原子や−ＣＨ２−が極性要素に置換されることが好ましく、当該アルキル基中の１個又は隣接していない２個以上の−ＣＨ２−は、−ＣＨ＝ＣＨ−、−Ｃ≡Ｃ−、−Ｏ−、−ＣＯ−、−ＣＯＯ−、−ＯＣＯ−又は−ＯＣＯ−ＣＯＯ−によって置換されていてもよい。また、本発明に係る吸着基が鎖式基の場合は、端部に極性要素を含む又は２個以上の極性要素を含むことが好ましい。
【０３８７】
本発明に係る吸着基の水素原子は、重合性基に置換されてもよい。
【０３８８】
本発明に係る極性要素の種類は、具体的には、酸素原子を含む極性要素（以下、含酸素極性要素）、窒素原子を含む極性要素（以下、含窒素極性要素）、リン原子を含む極性要素（以下、含リン極性要素）、ホウ素原子を含む極性要素（以下、含ホウ素極性要素）、ケイ素原子を含む極性要素（以下、含ケイ素極性要素）又は硫黄原子を含む極性要素（以下、含硫黄極性要素）で表される部分構造であることが好ましく、吸着能の観点から、含窒素極性要素、含窒素極性要素又は含酸素極性要素がより好ましく、含酸素極性要素がさらに好ましい。
【０３８９】
上記含酸素極性要素としては、水酸基（−ＯＨ）、アルキロール基（−Ｒｔ−ＯＨ；Ｒｔはアルキレン基）、アルコキシ基（−ＯＲ；但し、Ｒはアルキル基）、ホルミル基（−ＣＨＯ）、カルボキシル基（−ＣＯＯＨ）、エーテル基（−ＲｔＯＲｔ’−；但し、Ｒｔ、Ｒｔ’はアルキレン基又はアルケニレン基）、カルボニル基（−Ｒｔ−Ｃ（＝Ｏ）−Ｒｔ’−；但し、Ｒｔ、Ｒｔ’はアルキレン基又はアルケニレン基）、カーボネート基（−Ｏ−Ｃ（＝Ｏ）−Ｏ−）及びエステル基（−ＣＯＯＲｔ’−；但しＲｔ’はアルキレン基又はアルケニレン基）からなる群から選択される少なくとも１種の基又は当該基が炭素原子に連結している基であることが好ましい。
【０３９０】
上記含窒素極性要素としては、シアノ基（−ＣＮ）、１級アミノ基（−ＮＨ２）、２級アミノ基（−ＮＨ−）、３級アミノ基（−ＮＲＲ’；但し、Ｒ，Ｒ’はアルキル基）、ピリジル基、カルバモイル基（−ＣＯＮＨ２）及びウレイド基（−ＮＨＣＯＮＨ２）からなる群から選択される少なくとも１種の基又は当該基が炭素原子に連結している基であることが好ましい。
【０３９１】
上記含リン極性要素としては、ホスフィニル基（−ＣＸ２−Ｐ（＝Ｏ）Ｈ２）及びリン酸基（−ＣＸ２−ＯＰ（＝Ｏ）（ＯＨ）２）からなる群から選択される少なくとも１種の基又は当該基が炭素原子に連結している基であることが好ましい。
【０３９２】
上記含ホウ素極性要素としては、ホウ酸基（−Ｂ（ＯＨ）２）が炭素原子に連結している基であることが好ましい。
【０３９３】
上記含ケイ素極性要素としては、−Ｓｉ（ＯＨ）３基又は−Ｓｉ（ＯＲ）（ＯＲ’）（ＯＲ’’）；但し、Ｒ，Ｒ’，Ｒ’’はアルキル基）基が炭素原子に連結している基であることが好ましい。
【０３９４】
上記含硫黄極性要素としては、メルカプト基（−ＳＨ）、スルフィド基（−Ｓ−）、スルフィニル基（−Ｓ（＝Ｏ）−）、スルホニル基（−ＳＯ２−）、スルホンアミド基（−ＳＯ２ＮＨ２）、スルホ酸基（−ＳＯ３Ｈ）及びスルフィノ基（−Ｓ（＝Ｏ）ＯＨ）からなる群から選択される少なくとも１種の基又は当該基が炭素原子に連結している基であることが好ましい。
【０３９５】
そのため、本発明に係る吸着基は、環式基が含酸素極性要素を備えた基（以下、含酸素環式基）、環式基が窒素原子極性要素を備えた基（以下、含窒素環式基）、環式基が含リン極性要素を備えた基（以下、含リン環式基）、環式基が含ホウ素極性要素を備えた基（以下、含ホウ素環式基）、環式基が含ケイ素極性要素を備えた基（以下、含ケイ素環式基）、環式基が含硫黄極性要素を備えた基（以下、含硫黄環式基）、鎖式基が含酸素極性要素を備えた基（以下、含酸素鎖式基）、鎖式基が窒素原子極性要素を備えた基（以下、含窒素鎖式基）、鎖式基が含リン極性要素を備えた基（以下、含リン鎖式基）、鎖式基が含ホウ素極性要素を備えた基（以下、含ホウ素鎖式基）、鎖式基が含ケイ素極性要素を備えた基（以下、含ケイ素鎖式基）及び鎖式基が含硫黄極性要素を備えた基（以下、含硫黄鎖式基）からなる群から選択される１種又は２種以上の基自体又は当該基を含むことが好ましく、吸着能の観点から含酸素環式基、含硫黄環式基、含酸素鎖式基及び含窒素鎖式基からなる群から選択される１種又は２種以上の基を含むことがより好ましい。
【０３９６】
上記含酸素環式基としては、エーテル基又はカルボニル基を環内に有することが好ましく、当該エーテル基としては、以下の基を含むことが好ましい。
【０３９７】
【化８７】
2019124345.tif 000088
【０３９８】
また、前記カルボニル基としては、以下の基のいずれかを含むことが好ましい。
【０３９９】
【化８８】
2019124345.tif 000089
【０４００】
上記含窒素環式基としては、以下の基のいずれかを含むことが好ましい。
【０４０１】
【化８９】
2019124345.tif 000090
【０４０２】
上記含硫黄環式基としては、以下の基のいずれかを含むことが好ましい。
【０４０３】
【化９０】
2019124345.tif 000091
【０４０４】
上記含ホウ素環式基としては、以下の基のいずれかを含むことが好ましい。
【０４０５】
【化９１】
2019124345.tif 000092
【０４０６】
上記含ケイ素環式基としては、シルセスキオキサン基［−（Ｒ）ｎ（ＳｉＯ１．５）ｎ−１］を含むことが好ましい。
【０４０７】
上記含酸素鎖式基としては、以下の基のいずれかを含むことが好ましい。
【０４０８】
【化９２】
2019124345.tif 000093
【０４０９】
（上記一般式中、Ｒａｔはそれぞれ独立して、水素原子又は炭素原子数１〜５のアルキル基を表す。上記一般式中、Ｚａｔは、単結合、炭素原子数１〜１５個の直鎖状若しくは分岐状のアルキレン基又は炭素原子数２〜１８個の直鎖状若しくは分岐状のアルケニレン基を表し、当該アルキレン基又は当該アルケニルレン基の−ＣＨ２−は酸素原子が直接隣接しないように−Ｏ−、−ＣＯＯ−、−Ｃ（＝Ｏ）−、−ＯＣＯ−に置換されてもよく、Ｘａｔは、炭素原子数１〜５のアルキル基を表し、当該アルキル基の−ＣＨ２−は酸素原子が直接隣接しないように−Ｏ−、−ＣＯＯ−、−Ｃ（＝Ｏ）−、−ＯＣＯ−に置換されてもよい。）
上記含窒素鎖式基としては、以下の基を含むことが好ましい。
【０４１０】
【化９３】
2019124345.tif 000094
【０４１１】
（上記一般式中、Ｒａｔ、Ｒｂｔ、Ｒｃｔ及びＲｄｔはそれぞれ独立して、水素原子又は炭素原子数１〜５のアルキル基を表す。）
上記含硫黄鎖式基としては、以下の基を含むことが好ましい。
【０４１２】
【化９４】
2019124345.tif 000095
【０４１３】
上記含珪素鎖式基としては、−Ｓｉ（ＯＨ）３又は−Ｓｉ（ＯＲ）（ＯＲ’）（ＯＲ’’）；但し、Ｒ，Ｒ’，Ｒ’’はアルキル基）を含むことが好ましい。上記含ホウ素鎖式基としては、−Ｂ（ＯＨ）２を含むことが好ましい。上記含燐鎖式基としては、−ＯＰ（＝Ｏ）（ＯＨ）２を含むことが好ましい。
【０４１４】
本発明に係る吸着基としては、以下の一般式（Ｔ）で表される基が好ましい。
【０４１５】
【化９５】
2019124345.tif 000096
【０４１６】
（上記一般式（Ｔ）中、Ｘｔ１は、炭素原子数１〜１８個の直鎖状又は分岐状のアルキル基、−ＮＨ２又は−Ｚｔ２−Ｏ−Ｒｔ１基を表し、前記アルキル基中の水素原子はシアノ基、Ｐａｌ−Ｓｐａｌ−に置換されてもよく、又は前記アルキル基の−ＣＨ２−は酸素原子が直接隣接しないように−Ｏ−、−ＣＯＯ−、−Ｃ（＝Ｏ）−、−ＯＣＯ−、−ＣＨ＝ＣＨ−に置換されてもよく、上記Ｒｔ１は、水素原子、炭素原子数１〜５個のアルキル基又はＺｔ１と結合してもよい炭素原子数１〜８個の直鎖状若しくは分岐状のアルキレン基又はＺｔ１と結合してもよい炭素原子数２〜８個の直鎖状若しくは分岐状のアルケニレン基を表し、上記Ｚｔ２は、単結合、炭素原子数１〜１８個の直鎖状若しくは分岐状のアルキレン基又は炭素原子数２〜１８個の直鎖状若しくは分岐状のアルケニレン基を表し、当該アルキレン基又は当該アルケニレン基の−ＣＨ２−は酸素原子が直接隣接しないように−Ｏ−、−ＣＯＯ−、−Ｃ（＝Ｏ）−、−ＯＣＯ−に置換されてもよく、
Ｚｔ１は、単結合、炭素原子数１〜１８個の直鎖状若しくは分岐状のアルキレン基又は炭素原子数２〜１８個の直鎖状若しくは分岐状のアルケニレン基を表し、当該アルキレン基の−ＣＨ２−は酸素原子が直接隣接しないように−Ｏ−、−ＣＯＯ−、−Ｃ（＝Ｏ）−、−ＯＣＯ−に置換されてもよく、またＸｔ１が−Ｚｔ２−Ｏ−Ｒｔ１基であり、かつＲｔ１がアルキレン基又はアルケニレン基の場合、Ｚｔ１の水素原子を置換してＲｔ１と結合してもよく
Ｗｔ０は、炭素原子数１〜１８個の直鎖状若しくは分岐状のアルキレン基を表し、当該アルキレン基の−ＣＨ２−は酸素原子が直接隣接しないように−Ｏ−、−ＣＨ＝ＣＨ−、−ＣＯＯ−、−Ｃ（＝Ｏ）−、−ＯＣＯ−に置換されてもよく、また前記アルキレン基の水素原子は一般式（Ｔ）に置換されてもよく、
Ｗｔ１は、単結合又は直鎖状若しくは分岐状のアルキレン基を表し、当該アルキレン基の−ＣＨ２−は酸素原子が直接隣接しないように−Ｏ−、−ＣＯＯ−、−Ｃ（＝Ｏ）−、−ＯＣＯ−に置換されてもよく、
ｎｔ１は０以上４以下の整数を表し、
分子内の水素原子は重合性基Ｐａｌ−Ｓｐａｌ−（ＰａｌおよびＳｐａｌは上記一般式（ＳＡＬ）におけるＰａｌおよびＳｐａｌと同じである。）に置換されてもよく、＊は結合手を表し、メソゲン基、重合性基、屈曲基又はスペーサー基と結合する。）
上記一般式（Ｔ）において、好ましいＸｔ１は、炭素原子数１〜１７個の直鎖状又は分岐状のアルキル基、−ＮＨ２又は−Ｚｔ２−Ｏ−Ｒｔ１基を表し、当該アルキル基中の水素原子はシアノ基、Ｐａｌ−Ｓｐａｌ−に置換されてもよく、上記Ｒｔ１は、水素原子、炭素原子数１〜５個のアルキル基又はＺｔ１と結合してもよい炭素原子数１〜８個の直鎖状若しくは分岐状のアルキレン基又はＺｔ１と結合してもよい炭素原子数２〜８個の直鎖状若しくは分岐状のアルケニレン基を表し、上記Ｚｔ２は、単結合、炭素原子数１〜１８個の直鎖状若しくは分岐状のアルキレン基又は炭素原子数２〜１８個の直鎖状若しくは分岐状のアルケニレン基を表し、当該アルキレン基又は当該アルケニレン基の−ＣＨ２−は酸素原子が直接隣接しないように−Ｏ−、−ＣＯＯ−、−Ｃ（＝Ｏ）−、−ＯＣＯ−に置換されてもよい。
【０４１７】
上記一般式（Ｔ）において、Ｗｔ０が表すアルキレン基の水素原子が一般式（Ｔ）に置換されてもよい形態、換言すれば吸着基（一般式（Ｔ））が吸着基（一般式（Ｔ））で置換されてもよい形態としては、上記一般式（Ｔ）が以下の一般式（ｔ）で表される基が挙げられる。
【０４１８】
【化９６】
2019124345.tif 000097
【０４１９】
（上記一般式（ｔ）中、Ｘｔ１、Ｚｔ１、Ｗｔ１およびｎｔ１は、上記一般式（Ｔ）におけるＸｔ１、Ｚｔ１、Ｗｔ１およびｎｔ１と同じであり、
Ｗｔ２は単結合又は２価〜４価の有機基を表し、
ｍｔ１は１以上３以下の整数を表し、分子内の水素原子は重合性基Ｐａｌ−Ｓｐａｌ−（ＰａｌおよびＳｐａｌは上記一般式（ＳＡＬ）におけるＰａｌおよびＳｐａｌと同じである。）に置換されてもよく、＊は結合手を表し、メソゲン基、重合性基、屈曲基又はスペーサー基と結合する。）
上記一般式（ｔ）中の「−Ｗｔ２−Ａｎｙ」は、Ｗｔ２が単結合〜多価基を表し、結合手が１価〜多価（Ａｎｙ）であることを示す。
【０４２０】
上記一般式（ｔ）において、２価〜４価の有機基とは、有機化合物が２〜４価の基の形態になることによって、化学構造が構成された基であり、有機化合物から水素原子を２〜４つ取り除いてなる原子団をいう。
【０４２１】
上記一般式（ｔ）において、２価〜４価の有機基である−Ｗｔ２−Ａｎｙは、鎖状の有機基が好ましく、例えば、直鎖状若しくは分岐状の炭素原子数１個〜１０個のアルキレン基（当該アルキレン基の−ＣＨ２−は酸素原子が直接隣接しないように−Ｏ−、−ＣＯＯ−、−Ｃ（＝Ｏ）−、−ＯＣＯ−に置換されてもよい）、直鎖状若しくは分岐状の炭素原子数１個〜１０個のアルキレン多価基（当該アルキレン基の−ＣＨ２−は酸素原子が直接隣接しないように−Ｏ−、−ＣＯＯ−、−Ｃ（＝Ｏ）−、−ＯＣＯ−に置換されてもよい）、−ＰＨ−、−ＰＯＨ−、−ＮＨ−、窒素原子又はリン原子などが挙げられる。当該アルキレン多価基は、アルキレン基からさらに水素原子を１〜２つ除いてできる３価又は４価の基をいい、いわゆる炭化水素鎖に遊離原子価がある３〜４価の基をいう。
【０４２２】
上記一般式（ｔ）で表される基は、一般式（Ｔ）におけるＷｔ０の好ましい態様、すなわち吸着基（一般式（Ｔ））が吸着基（一般式（Ｔ））で置換されてもよい形態の一態様であり、上記一般式（ｔ）で表される基の好ましい形態としては、例えば、Ｗｔ２が３価の有機基の場合、すなわちｍｔ１が２であり、Ｗｔ２が窒素原子又はアルキレン多価基の場合、例えば以下の一般式（ｔ−ａ）又は（ｔ−ｂ）が挙げられる。
【０４２３】
【化９７】
2019124345.tif 000098
【０４２４】
（上記式（ｔ−ａ）及び（ｔ−ｂ）中、Ｒｔｃは水素原子、直鎖状若しくは分岐状の炭素原子数１個〜１０個のアルキル基又は重合性基Ｐａｌ−Ｓｐａｌ−で表され、
Ｚｔ１及びＺｔ１’はそれぞれ独立して、一般式（Ｔ）中のＺｔ１と同じ意味を表し、
Ｘｔ１及びＸｔ１’はそれぞれ独立して、一般式（Ｔ）中のＸｔ１と同じ意味を表し、
Ｗｔ１は、一般式（Ｔ）中のＷｔ１と同じ意味を表し、
ｎｔ１及びｎｔ１’はそれぞれ独立して、一般式（Ｔ）中のｎｔ１と同じ意味を表し、
分子内の水素原子は重合性基Ｐａｌ−Ｓｐａｌ−（ＰａｌおよびＳｐａｌは上記一般式（ＳＡＬ）におけるＰａｌおよびＳｐａｌと同じである。）に置換されてもよく、＊は結合手を表し、メソゲン基、重合性基、屈曲基又はスペーサー基と結合する。）
一般式（ｔ）において、例えば、−Ｗｔ２−Ａｎｙが４価の有機基の場合、すなわちｍｔ１が３であり、−Ｗｔ２−Ａｎｙがアルキレン多価基の場合、例えば以下の一般式（ｔ−ｃ）が挙げられる。
【０４２５】
【化９８】
2019124345.tif 000099
【０４２６】
（上記式（ｔ−ｃ）中、Ｚｔ１、Ｚｔ１’及びＺｔ１’’はそれぞれ独立して、一般式（Ｔ）中のＺｔ１と同じ意味を表し、
Ｘｔ１、Ｘｔ１’及びＸｔ１’’はそれぞれ独立して、一般式（Ｔ）中のＸｔ１と同じ意味を表し、
Ｗｔ１は、一般式（Ｔ）中のＷｔ１と同じ意味を表し、
ｎｔ１、ｎｔ１’及びｎｔ１’’はそれぞれ独立して、一般式（Ｔ）中のｎｔ１と同じ意味を表し、分子内の水素原子は重合性基Ｐａｌ−Ｓｐａｌ−（ＰａｌおよびＳｐａｌは上記一般式（ＳＡＬ）におけるＰａｌおよびＳｐａｌと同じである。）に置換されてもよく、＊は結合手を表し、メソゲン基、重合性基、屈曲基又はスペーサー基と結合する。）
上記一般式（ｔ）において、ｍｔ１は１又は２が好ましく、１がより好ましい。また、上記一般式（ｔ−ａ）、一般式（ｔ−ｂ）、一般式（ｔ−ｃ）で表される形態のうちでは、上記一般式（ｔ−ａ）で表される形態が好ましい。
【０４２７】
上記一般式（ｔ）において、−Ｗｔ２−Ａｎｙは、単結合又は２価〜３価の有機基が好ましく、単結合、直鎖状若しくは分岐状の炭素原子数１〜８個のアルキレン基（当該アルキレン基の−ＣＨ２−は酸素原子が直接隣接しないように−Ｏ−に置換されてもよい。）、直鎖状若しくは分岐状の炭素原子数１〜８個のアルカントリイル基（当該アルカントリイル基の−ＣＨ２−は酸素原子が直接隣接しないように−Ｏ−に置換されてもよい。）又は直鎖状若しくは分岐状のアルキル−イリデン基（当該アルキル−イリデン基の−ＣＨ２−は酸素原子が直接隣接しないように−Ｏ−に置換されてもよい。）がより好ましい。例えば、以下の基が挙げられる。
【０４２８】
【化９９】
2019124345.tif 000100
【０４２９】
（上記式中、Ｒｔｃは、炭素原子数１〜８個のアルキル基又は重合性基Ｐａｌ−Ｓｐａｌ−（ＰａｌおよびＳｐａｌは上記一般式（ＳＡＬ）におけるＰａｌおよびＳｐａｌと同じである。）を表し、ｎｔ０は、１〜７の整数を表し、＊は結合手を表す。）また、Ｗｔ２の水素原子に重合性基Ｐａｌ−Ｓｐａｌ−を置換してもよい。
【０４３０】
上記一般式（ｔ）において、ｍｔ１は１または２を表すことが好ましい。
【０４３１】
上記一般式（Ｔ）または一般式（ｔ）において、Ｗｔ１は、単結合又は直鎖状若しくは分岐状の炭素原子数１〜８個のアルキレン基（単結合又は直鎖状若しくは分岐状のアルキレン基を表し、当該アルキレン基の−ＣＨ２−は酸素原子が直接隣接しないように−Ｏ−、−ＣＯＯ−、−Ｃ（＝Ｏ）−、−ＯＣＯ−に置換されてもよい。）を表すことが好ましく、単結合又は直鎖状若しくは分岐状の炭素原子数１〜７個のアルキレン基（単結合又は直鎖状若しくは分岐状のアルキレン基を表し、当該アルキレン基の−ＣＨ２−は酸素原子が直接隣接しないように−Ｏ−に置換されてもよい。）を表すことがより好ましい。またＷｔ１は、メソゲン基、重合性基又は屈曲基の水素原子に置換して結合してもよい。
【０４３２】
上記一般式（Ｔ）または一般式（ｔ）においては、Ｘｔ１がＺｔ１と結合しない形態（鎖式基）と、Ｘｔ１がＺｔ１と結合して環を形成する形態（環式基）とを含んでいる。
【０４３３】
前者の形態の場合、Ｘｔ１は炭素原子数１〜８個の直鎖状若しくは分岐状のアルキル基、−ＮＨ２、−Ｚｔ２−Ｏ−Ｒｔ１基又はシアノ基で置換された炭素原子数１〜７個の直鎖状若しくは分岐状のアルキル基が好ましく、炭素原子数１〜７個の直鎖状又は分岐状のアルキル基、−Ｚｔ２−Ｏ−Ｒｔ１基、シアノ基で置換された炭素原子数１〜７個の直鎖状又は分岐状のアルキル基がより好ましい。また前者の形態の場合、−Ｚｔ２−Ｏ−Ｒｔ１基のＲｔ１はそれぞれ独立して、水素原子、炭素原子数１〜５個のアルキル基を表し、Ｚｔ２は、単結合、炭素原子数１〜１０個の直鎖状若しくは分岐状のアルキレン基又は炭素原子数２〜１０個の直鎖状若しくは分岐状のアルケニレン基が好ましい（当該アルキレン基又は当該アルケニレン基の−ＣＨ２−は酸素原子が直接隣接しないように−Ｏ−、−ＣＯＯ−、−Ｃ（＝Ｏ）−、−ＯＣＯ−に置換されてもよい）。
【０４３４】
後者の形態の場合、ｎｔ１が１以上、Ｘｔ１は−Ｚｔ２−Ｏ−Ｒｔ１であり、Ｒｔ１が炭素原子数１〜７個の直鎖状若しくは分岐状のアルキレン基又は炭素原子数２〜７個の直鎖状若しくは分岐状のアルケニレン基であり、Ｚｔ１の水素原子を置換してＲｔ１と結合することが好ましく、例えば、以下の一般式（Ｔ’）で表されることが好ましい。
【０４３５】
【化１００】
2019124345.tif 000101
【０４３６】
（上記一般式（Ｔ’）中、Ｒｔ１’はそれぞれ独立して、炭素原子数１〜８の直鎖状若しくは分岐状のアルキレン基又は炭素原子数２〜８の直鎖状若しくは分岐状のアルケニレン基を表し、
Ｚｔ２’はそれぞれ独立して、単結合、炭素原子数１〜１０の直鎖状若しくは分岐状のアルキレン基又は炭素原子数２〜１０の直鎖状若しくは分岐状のアルケニレン基を表し、当該アルキレン基又は当該アルケニレン基の−ＣＨ２−は酸素原子が直接隣接しないように−Ｏ−、−ＣＯＯ−、−Ｃ（＝Ｏ）−、−ＯＣＯ−に置換されてもよく、
Ｚｔ１’は、炭素原子数１〜１８個の直鎖状若しくは分岐状のアルキレン３価基又は炭素原子数１〜１８個の直鎖状若しくは分岐状のアルケニレン３価基を表し、当該アルキレン３価基又はアルケニレン３価基の−ＣＨ２−は、酸素原子が直接隣接しないように−Ｏ−、−ＣＯＯ−、−Ｃ（＝Ｏ）−又はＯＣＯ−に置換されてもよく、
Ｗｔ２は、単結合又は２価〜４価の有機基を表し、
Ｗｔ１は、単結合又は直鎖状若しくは分岐状のアルキレン基を表し、当該アルキレン基の−ＣＨ２−は酸素原子が直接隣接しないように−Ｏ−、−ＣＯＯ−、−Ｃ（＝Ｏ）−、−ＯＣＯ−に置換されてもよく、
ｎｔ１’は１以上４以下の整数を表し、
ｍｔ１’は１以上３以下の整数を表し、分子内の水素原子は重合性基Ｐａｌ−Ｓｐａｌ−（ＰａｌおよびＳｐａｌは上記一般式（ＳＡＬ）におけるＰａｌおよびＳｐａｌと同じである。）に置換されてもよく、＊は結合手を表し、メソゲン基、重合性基、屈曲基又はスペーサー基と結合する。）
当該アルキレン３価基は、アルキレン基からさらに水素原子を１つ除いてできる３価の基をいう。当該アルケニレン３価基は、アルケニレン基からさらに水素原子を１つ除いてできる３価の基をいい、いわゆる炭化水素鎖に遊離原子価がある３価の基、例えばアルカントリイル基やアルキル−イリデン基などを含む。
【０４３７】
上記一般式（Ｔ）において、Ｘｔ１がＺｔ１と結合しない形態（鎖式基）の場合、Ｚｔ１は、単結合、炭素原子数１〜１２個の直鎖状若しくは分岐状のアルキレン基又は炭素原子数２〜１２個の直鎖状若しくは分岐状のアルケニレン基を表し、当該アルキレン基の−ＣＨ２−は−Ｏ−、−ＣＯＯ−、−Ｃ（＝Ｏ）−、−ＯＣＯ−に置換されてもよい。
【０４３８】
上記一般式（Ｔ）において、Ｘｔ１がＺｔ１と結合する形態（環式基）の場合は上記一般式（Ｔ’）の通りである。
【０４３９】
上記一般式（Ｔ）において、ｎｔ１は０以上３以下の整数を表すことが好ましく、ｎｔ１は０以上２以下の整数を表すことがより好ましい。
【０４４０】
上記一般式（Ｔ）は、一般式（Ｔ−１−１）〜（Ｔ−４−１）で表される環式基及び一般式（Ｔ−５−１）〜（Ｔ−６−１）で表される鎖式基からなる群から選択される少なくとも１種であることが好ましい。本発明に係る一般式（Ｔ）で表される吸着基が環式基を選択する場合、吸着能および液晶組成物に対する相溶性の観点から、一般式（Ｔ−１−１）又は一般式（Ｔ−２−１）が好ましい。本発明に係る一般式（Ｔ）で表される吸着基が鎖式基を選択する場合、吸着能および液晶組成物に対する安定性の観点から、一般式（Ｔ−５−１）又は一般式（Ｔ−７−１）が好ましい。
【０４４１】
【化１０１】
2019124345.tif 000102
【０４４２】
（上記一般式（Ｔ−１−１）〜（Ｔ−７−１）中、Ｘｔａ及びＸｔｂはそれぞれ独立して、−Ｏ−、−Ｓ−又はＣＨ２−を表し、
Ｒｔ５は、炭素原子数１〜８個の直鎖状又は分岐状のアルキル基、シアノ化アルキル基又は炭素原子数１〜８個の直鎖状又は分岐状のアルコキシ基を表し、これらのアルキル基中の少なくとも２個以上の−ＣＨ２−は酸素原子が直接隣接しないように−ＣＨ＝ＣＨ−、−Ｃ≡Ｃ−、−Ｏ−又は−ＮＨ−に置換されてもよく、
Ｚｔ３は、単結合、炭素原子数１〜１８個の直鎖状若しくは分岐状のアルキレン基又は炭素原子数２〜１８個の直鎖状若しくは分岐状のアルケニレン基を表し、当該アルキレン基又は当該アルケニレン基の−ＣＨ２−は酸素原子が直接隣接しないように−Ｏ−、−ＣＯＯ−、−Ｃ（＝Ｏ）−、−ＯＣＯ−に置換されてもよく、
Ｗｔ２は、単結合又は１価〜４価の有機基を表し、
Ｗｔ１は、単結合又は直鎖状若しくは分岐状のアルキレン基を表し、
ｎｔ１は０以上４以下の整数を表し、
ｍｔ１は１以上３以下の整数を表し、分子内の水素原子は重合性基Ｐａｌ−Ｓｐａｌ−（ＰａｌおよびＳｐａｌは上記一般式（ＳＡＬ）におけるＰａｌおよびＳｐａｌと同じである。）に置換されてもよく、＊は結合手を表し、メソゲン基、重合性基、屈曲基又はスペーサー基と結合する。）
上記一般式（Ｔ−１−１）〜（Ｔ−４−１）において、Ｘｔａ又はＸｔｂのいずれかが−Ｏ−であることが好ましく、Ｘｔａ及びＸｔｂが−Ｏ−であることがより好ましい。
【０４４３】
上記一般式（Ｔ−１−１）〜（Ｔ−４−１）の具体例としては、以下の基が挙げられる。
【０４４４】
【化１０２】
2019124345.tif 000103
【０４４５】
（上記式中、Ｒｔｃは、水素原子、炭素原子数１〜７個のアルキル基又は重合性基Ｐａｌ−Ｓｐａｌ−（ＰａｌおよびＳｐａｌは上記一般式（ＳＡＬ）におけるＰａｌおよびＳｐａｌと同じである。）で表され、分子内の水素原子は上記重合性基Ｐａｌ−Ｓｐａｌ−に置換されてもよく、＊は結合手を表し、メソゲン基、重合性基、屈曲基又はスペーサー基と結合する。）
上記一般式（Ｔ−５−１）は、一般式（Ｔ−５−２）を表すことが好ましい。
【０４４６】
【化１０３】
2019124345.tif 000104
【０４４７】
（上記一般式（Ｔ−５−２）中、Ｗｔ１は上記一般式（Ｔ−５）中のＷｔ１と同じ意味を表し、Ｒｔ５１及びＲｔ５２はそれぞれ独立して、炭素原子数１〜８個の直鎖状又は分岐状のアルキル基又はシアノ化アルキル基を表し、これらのアルキル基中の少なくとも２個以上の−ＣＨ２−は酸素原子が直接隣接しないように、−ＣＨ＝ＣＨ−、−Ｃ≡Ｃ−、−Ｏ−、又は−ＮＨ−で置換されてもよく、
Ｒｔｃは、水素原子、炭素原子数１〜７個のアルキル基又は重合性基Ｐａｌ−Ｓｐａｌ−で表され、
ｎｔ１、ｎｔ２及びｎｔ３はそれぞれ独立して０又は１を表し、分子内の水素原子は重合性基Ｐａｌ−Ｓｐａｌ−（ＰａｌおよびＳｐａｌは上記一般式（ＳＡＬ）におけるＰａｌおよびＳｐａｌと同じである。）に置換されてもよい。）
上記一般式（Ｔ−５−１）の具体例としては、以下の基が挙げられる。
【０４４８】
【化１０４】
2019124345.tif 000105
【０４４９】
【化１０５】
2019124345.tif 000106
【０４５０】
【化１０６】
2019124345.tif 000107
【０４５１】
【化１０７】
2019124345.tif 000108
【０４５２】
（上記式中、Ｒｔｃは、水素原子、炭素原子数１〜７個のアルキル基又は重合性基Ｐａｌ−Ｓｐａｌ−（ＰａｌおよびＳｐａｌは上記一般式（ＳＡＬ）におけるＰａｌおよびＳｐａｌと同じである。）で表され、分子内の水素原子は上記重合性基Ｐａｌ−Ｓｐａｌ−に置換されてもよい。＊は結合手を表し、メソゲン基、重合性基、屈曲基又はスペーサー基と結合する。）
上記一般式（Ｔ−６−１）の具体例としては、以下の例が挙げられる。
【０４５３】
【化１０８】
2019124345.tif 000109
【０４５４】
（上記式中、Ｒｔｃは、水素原子、炭素原子数１〜７個のアルキル基又は重合性基Ｐａｌ−Ｓｐａｌ−（ＰａｌおよびＳｐａｌは上記一般式（ＳＡＬ）におけるＰａｌおよびＳｐａｌと同じである。）で表され、分子内の水素原子は上記重合性基Ｐａｌ−Ｓｐａｌ−に置換されてもよく、＊は結合手を表し、メソゲン基、重合性基、屈曲基又はスペーサー基と結合する。）
上記一般式（Ｔ−７−１）の具体例としては、以下の例が挙げられる。
【０４５５】
【化１０９】
2019124345.tif 000110
【０４５６】
（上記式中、Ｒｃは、水素原子、炭素原子数１〜７個のアルキル基又は重合性基Ｐａｌ−Ｓｐａｌ−（ＰａｌおよびＳｐａｌは上記一般式（ＳＡＬ）におけるＰａｌおよびＳｐａｌと同じである。）で表され、分子内の水素原子は上記重合性基Ｐａｌ−Ｓｐａｌ−に置換されてもよく、＊は結合手を表し、メソゲン基、重合性基、屈曲基又はスペーサー基と結合する。）
本発明に係る自発配向性化合物において、吸着基に含まれる極性要素や重合性基に含まれる極性要素を局在化する形態が好ましい。吸着基は液晶組成物を垂直配向させるために重要な構造であり、吸着基と重合性基とが隣接していることで、より良好な配向性が得られ、また液晶組成物への良好な溶解性を示す。具体的には、メソゲン基の同一環上に重合性基及び吸着基を有する形態が好ましい。この場合、１以上の重合性基及び１以上の吸着基がそれぞれ同一環上に結合している形態と、１以上の重合性基の少なくとも一つ又は１以上の吸着基の少なくとも一つのうち、一方が他方に結合して、同一環上に重合性基及び吸着基を有する形態とを含む。また、この場合、重合性基のスペーサー基（Ｓｐａ１）の水素原子が吸着基で置換されていてもよく、さらには吸着基の分子の水素原子が重合性基のスペーサー基（Ｓｐａ１）と結合する形態も含む。
【０４５７】
また、本発明に係る自発配向性化合物において、重合性基の１以上の水素原子は、吸着基に置換されてもよい。この場合の好ましい形態としては、重合性基Ｐａｌ又は必要により当該重合性基Ｐａｌに連結されるスペーサー基Ｓｐａｌの１以上の水素原子が吸着基に置換されている形態が挙げられ、より好ましい形態としては、重合性基（Ｐａ１−Ｓｐａ１−）中の１以上の水素原子が上記一般式（Ｔ）で表される吸着基に置換されている形態が挙げられる。
【０４５８】
例えば、吸着基と重合性基とが連結した好適な形態としては、以下の式（Ｔ−１−１．１）、（Ｔ−６−１．１）又は（Ｔ−５−１．１）が挙げられる。
2019124345.tif 000111
【０４５９】
（上記式中、Ｒｔ１１ａ、Ｒｔ１６ａ及びＲｔ１５１ａはそれぞれ独立して、水素原子又は炭素原子数１〜３のアルキル基を表し、
Ｒｔ１５１ｂ及びＲｔ１５１ｃはそれぞれ独立して、炭素原子数１〜３のアルキル基、炭素原子数１〜３のシアノ化アルキル基を表し、
Ｘａ及びＸｂは、−Ｏ−、−Ｓ−または−ＣＨ２−を表し、
Ｌｔ１５１ａ及びＬｔ１５１ｂはそれぞれ独立して、単結合、メチレン基、エチレン基、プロピレン基、ビニリデン基、ビニレン基、イソプロペニレン基またはエチリデン基を表し、
ｎｔ１１ｃ、ｎｔ１５１ｃ、ｎｔ１６ｃ、ｎｔ１５１ｄ、ｎｔ１５１ｅ、ｎｔ１５１ｆ及びｎｔ１５１ｇはそれぞれ独立して、０又は１を表し、
ｎｔ１１ａ、ｎｔ１１ｂ、ｎｔ１６ａ、ｎｔ１６ｂ、ｎｔ１５１ａ及びｎｔ１５１ｂはそれぞれ独立して、１〜１１の整数を表し、＊はメソゲン基への結合手を表す。）
上記式（Ｔ−１−１．１）において、ＸａまたはＸｂのいずれか一方が−Ｏ−であることが好ましく、Ｘｔａ及びＸｔｂが−Ｏ−であることがより好ましい。
【０４６０】
上記式（Ｔ−５−１．１）において、Ｌｔ１５１ａ及びＬｔ１５１ａはそれぞれ独立して、メチレン基、エチレン基、ビニリデン基、ビニレン基、イソプロペニレン基またはエチリデン基が好ましい。
【０４６１】
上記式（Ｔ−１−１．１）、（Ｔ−６−１．１）及び（Ｔ−５−１．１）において、
ｎｔ１１ａ、ｎｔ１１ｂ、ｎｔ１６ａ、ｎｔ１６ｂ、ｎｔ１５１ａ及びｎｔ１５１ｂはそれぞれ独立して、１〜８の整数であることが好ましく、１〜５の整数であることがより好ましい。
【０４６２】
本発明に係る屈曲基は、液晶分子の配向を誘導する機能を有しており、直鎖状若しくは分岐状の炭素原子数１〜２０のアルキレン基を表すことが好ましく、直鎖状の炭素原子数１〜２０のアルキレン基を表すことがより好ましく、直鎖状の炭素原子数２〜１５のアルキレン基を表すことがより好ましい。また、当該アルキレン基中の１個又は隣接していない２個以上の−ＣＨ２−は、それぞれ独立して、−ＣＨ＝ＣＨ−、−Ｃ≡Ｃ−、−Ｏ−、−ＣＯ−、−ＣＯＯ−又は−ＯＣＯ−によって置換されていてもよい。
【０４６３】
自発配向性化合物が液晶層に対していわゆる両親媒性を備えている観点から上記屈曲基は、メソゲン基に結合していることが好ましい。
【０４６４】
本発明に係る自発配向性化合物において、上記屈曲基は、１〜６つ有することが好ましく、１〜４つ有することがより好ましく、１〜３つ有することがさらに好ましい。
【０４６５】
上記自発配向性化合物において、液晶層となじみにくい吸着基や重合性基などの極性部と、液晶層となじみやすいメソゲン基や屈曲基などの非極性部とは、分子内で偏在していることが好ましく、いわゆる液晶層に対して両親媒性を示すことが好ましい。そのため、本発明に係る自発配向性化合物は、メソゲン基の一方の端部に液晶分子を配向させる屈曲基を有し、メソゲン基の他方の端部に重合性基及び吸着基を有する構造が好ましい。液晶層と基板との界面近傍では界面自由エネルギーが高くなるため、液晶層に対して親和性がある非極性部と、液晶層に対して親和性が低い極性部とを一分子内に有する物質が界面上に並ぶことにより、界面自由エネルギーを低下させると考えられる。
【０４６６】
本発明の液晶組成物における自発配向性化合物の含有量の下限は、０．０２質量％が好ましく、０．０３質量％が好ましく、０．０４質量％が好ましく、０．０５質量％が好ましく、０．０６質量％が好ましく、０．０７質量％が好ましく、０．０８質量％が好ましく、０．０９質量％が好ましく、０．１質量％が好ましく、０．１２質量％が好ましく、０．１５質量％が好ましく、０．１７質量％が好ましく、０．２質量％が好ましく、０．２２質量％が好ましく、０．２５質量％が好ましく、０．２７質量％が好ましく、０．３質量％が好ましく、０．３２質量％が好ましく、０．３５質量％が好ましく、０．３７質量％が好ましく、０．４質量％が好ましく、０．４２質量％が好ましく、０．４５質量％が好ましく、０．５質量％が好ましく、０．５５質量％が好ましい。本発明の液晶組成物における自発配向性化合物の含有量の上限は、２．５質量％が好ましく、２．３質量％が好ましく、２．１質量％が好ましく、２質量％が好ましく、１．８質量％が好ましく、１．６質量％が好ましく、１．５質量％が好ましく、１質量％が好ましく、０．９５質量％が好ましく、０．９質量％が好ましく、０．８５質量％が好ましく、０．８質量％が好ましく、０．７５質量％が好ましく、０．７質量％が好ましく、０．６５質量％が好ましく、０．６質量％が好ましく、０．５５質量％が好ましく、０．５質量％が好ましく、０．４５質量％が好ましく、０．４質量％が好ましい。
【０４６７】
本発明に係る自発配向性化合物の特に好適な具体例は、以下の一般式（ａｌ−１−１）で表される化合物である。
【０４６８】
【化１１０】
2019124345.tif 000112
【０４６９】
（上記一般式（ａｌ−１−１）中、Ｒａｌ３は炭素原子数１〜１２の直鎖状のアルキル基を表し、当該アルキル基において、１個又は隣接しない２個以上の−ＣＨ２−は、−Ｏ−又は−ＣＨ＝ＣＨ−で置換されてもよく、
Ｌａｌ５、Ｌａｌ６、Ｌａｌ７及びＬａｌ８はそれぞれ独立して、水素原子、炭素原子数１〜１２個のアルキル基、ハロゲン原子又はＰａｌ−Ｓｐａｌ−（ＰａｌおよびＳｐａｌは上記一般式（ＳＡＬ）におけるＰａｌおよびＳｐａｌと同じである。）を表し、当該アルキル基において、１個又は隣接しない２個以上の−ＣＨ２−は、−Ｏ−又は−ＣＨ＝ＣＨ−で置換されてもよく、
環Ａａｌ３は、１，４−シクロへキシレン又は１，４−フェニレンを表し、
Ｒａｌａ又はＲａｌｂはそれぞれ独立して、水素原子又は上記Ｐａｌ−Ｓｐａｌ−を表し、Ｒａｌａ又はＲａｌｂの少なくとも一つが上記Ｐａｌ−Ｓｐａｌ−を表し、
Ｚａｌ３は、単結合、−ＣＨ２−ＣＨ２−、−ＣＨ２−Ｏ−又はＯ−ＣＨ２−を表し、
Ｒａｌ４は、上記一般式（Ｔ）で表される吸着基を表し、
ｐａｌ３及びｐａｌ４はそれぞれ独立して、０又は１を表す。）
上記一般式（ａｌ−１−１）において、Ｌａｌ７及びＬａｌ８の一方が、炭素原子数１〜５個のアルキル基を表すことが好ましい。
【０４７０】
上記一般式（ａｌ−１−１）において、Ｒａｌａ及びＲａｌｂは上記Ｐａｌ−Ｓｐａｌ−を表すことが好ましい。
【０４７１】
上記一般式（ａｌ−１−１）において、Ｒａｌ４は、上記一般式（Ｔ−１−１）〜（Ｔ−４−１）又は式（Ｔ−１−１．１）、（Ｔ−６−１．１）又は（Ｔ−５−１．１）が好ましい。
【０４７２】
好ましい化合物としては、以下の式（ＡＬ−１．１）〜（ＡＬ−３．６）で表される化合物が挙げられる。
【０４７３】
【化１１１】
2019124345.tif 000113
【０４７４】
【化１１２】
2019124345.tif 000114
【０４７５】
【化１１３】
2019124345.tif 000115
【０４７６】
【化１１４】
2019124345.tif 000116
【０４７７】
【化１１５】
2019124345.tif 000117
【０４７８】
【化１１６】
2019124345.tif 000118
【０４７９】
【化１１７】
2019124345.tif 000119
【０４８０】
一般式（ｉ）で表される化合物及び自発配向性化合物の合計の好ましい含有量の下限値は、０．１％であり、０．２％であり、０．２５％であり、０．３％であり、０．３５％であり、０．４％であり、０．４５％であり、０．５％であり、０．５５％であり、０．６％である。好ましい合計の上限値は３．０％であり、３．８％であり、３．５％であり、３．２％であり、３．０％であり、２．８％であり、２．５％であり、２．２％であり、２．０％であり、１．８％であり、１．５％であり、１．２％であり、１．０％であり、０．８％であり、０．６％であり、０．５％である。
【０４８１】
本発明に係る液晶組成物は、一般式（ｉ）で表される重合性化合物（重合性モノマー）および自発配向性化合物を含有するが、その他の重合性化合物を併用しても良い。
【０４８２】
本発明に係るその他の重合性化合物としては、以下の一般式（Ｐ）で表される化合物が好ましい。
【０４８３】
【化１１８】
2019124345.tif 000120
【０４８４】
（上記一般式（Ｐ）中、Ｒｐ１は、水素原子、フッ素原子、シアノ基、水素原子、水素原子がハロゲン原子に置換されていてもよい炭素原子数１〜１５のアルキル基、水素原子がハロゲン原子に置換されていてもよい炭素原子数１〜１５のアルコキシ基、水素原子がハロゲン原子に置換されていてもよい炭素原子数２〜１５のアルケニル基、水素原子がハロゲン原子に置換されていてもよい炭素原子数２〜１５のアルケニルオキシ基又は−Ｓｐｐ２−Ｐｐ２を表し、
Ｐｐ１及びＰｐ２はそれぞれ独立して、一般式（Ｐｐ１−１）〜式（Ｐｐ１−９）
【０４８５】
【化１１９】
2019124345.tif 000121
【０４８６】
（式中、Ｒｐ１１及びＲｐ１２はそれぞれ独立して、水素原子、炭素原子数１〜５のアルキル基又は炭素原子数１〜５のハロゲン化アルキル基を表し、Ｗｐ１１は単結合、−Ｏ−、−ＣＯＯ−又はメチレン基を表し、ｔｐ１１は、０、１又は２を表すが、分子内にＲｐ１１、Ｒｐ１２、Ｗｐ１１及び／又はｔｐ１１が複数存在する場合、それらはそれぞれ同一であっても異なっていても良い。）
のいずれかを表し、
Ｓｐｐ１及びＳｐｐ２はそれぞれ独立して、単結合又は炭素原子数１〜３０のアルキレン基（該アルキレン基中の−ＣＨ２−は酸素原子同士が直接連結しない限りにおいて−Ｏ−、−ＣＯ−、−ＣＯＯ−、−ＯＣＯ−、−ＣＨ＝ＣＨ−又は−Ｃ≡Ｃ−で置換されていてもよく、該アルキレン基中の水素原子はハロゲン原子で置換されていても良い。）を表し、
Ｚｐ１及びＺｐ２はそれぞれ独立して、単結合、−Ｏ−、−Ｓ−、−ＣＨ２−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＯＣＨ２ＣＨ２Ｏ−、−ＣＯ−ＮＲＺＰ１−、−ＮＲＺＰ１−ＣＯ−、−ＳＣＨ２−、−ＣＨ２Ｓ−、−ＣＨ＝ＣＲＺＰ１−ＣＯＯ−、−ＣＨ＝ＣＲＺＰ１−ＯＣＯ−、−ＣＯＯ−ＣＲＺＰ１＝ＣＨ−、−ＯＣＯ−ＣＲＺＰ１＝ＣＨ−、−ＣＯＯ−ＣＲＺＰ１＝ＣＨ−ＣＯＯ−、−ＣＯＯ−ＣＲＺＰ１＝ＣＨ−ＯＣＯ−、−ＯＣＯ−ＣＲＺＰ１＝ＣＨ−ＣＯＯ−、−ＯＣＯ−ＣＲＺＰ１＝ＣＨ−ＯＣＯ−、−（ＣＨ２）ｚ−ＣＯＯ−、−（ＣＨ２）２−ＯＣＯ−、−ＯＣＯ−（ＣＨ２）２−、−（Ｃ＝Ｏ）−Ｏ−（ＣＨ２）２−、−ＣＨ＝ＣＨ−、−ＣＦ＝ＣＦ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−（式中、ＲＺＰ１はそれぞれ独立して水素原子又は炭素原子数１〜４のアルキル基を表すが、分子内にＲＺＰ１が複数存在する場合、それらは同一であっても異なっていても良い。）
を表し、
Ａｐ２は、１，４−フェニレン基、１，４−シクロヘキシレン基、アントラセン−２，６−ジイル基、フェナントレン−２，７−ジイル基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基又は１，３−ジオキサン−２，５−ジイル基を表すが、Ａｐ２は無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基又は−Ｓｐｐ２−Ｐｐ２で置換されていても良く、
Ａｐ１は式（Ａｐ１−１１）〜（Ａｐ１−１９）
【０４８７】
【化１２０】
2019124345.tif 000122
【０４８８】
（式中、★でＳｐｐ１、若しくはｍｐ１が２又は３の場合は★でＳｐｐ１又はＺｐ１と結合し、★★でＺｐ１と結合し、構造中の１又は２以上の水素原子は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基又はニトロ基によって置換されていても良い。）で表される基を表し、
Ａｐ３は式（Ａｐ３−１１）〜（Ａｐ３−１９）
【０４８９】
【化１２１】
2019124345.tif 000123
【０４９０】
（式中、★でＺｐ２と結合し、★★でＲｐ１、若しくはｍｐ３が２又は３の場合は★★でＲｐ１またはＺｐ２と結合し、構造中の１又は２以上の水素原子は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基又はニトロ基によって置換されていても良い。）で表される基を表し、
ｍｐ２及びｍｐ３はそれぞれ独立して、０、１、２又は３を表し、ｍｐ１及びｍｐ４はそれぞれ独立して１、２又は３を表すが、分子内にＰｐ１、Ｓｐｐ１、Ａｐ１、Ｚｐ１、Ｚｐ２、Ａｐ３及びＲｐ１がそれぞれ複数存在する場合、それらはそれぞれ同一であっても異なっていても良い。）
また、当該重合性化合物（重合性モノマー）は１種又は２種以上含有することが好ましい。
【０４９１】
本発明に係る一般式（Ｐ）において、Ｒｐ１は−Ｓｐｐ２−Ｐｐ２であることが好ましい。
【０４９２】
Ｐｐ１及びＰｐ２はそれぞれ独立して式（Ｐｐ１−１）〜式（Ｐｐ１−３）のいずれかであることが好ましく、（Ｐｐ１−１）であることが好ましい。
【０４９３】
Ｒｐ１１及びＲｐ１２はそれぞれ独立して、水素原子又はメチル基であることが好ましい。
【０４９４】
ｍｐ１＋ｍｐ４は２以上であることが好ましく、２又は３が好ましい。
【０４９５】
Ｚｐ１及びＺｐ２はそれぞれ独立して、単結合、−ＯＣＨ２−、−ＣＨ２Ｏ−、−ＣＯ−、−Ｃ２Ｈ４−、−ＣＯＯ−、−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＣＨ＝ＣＨ−、−ＣＦ２−、−ＣＦ２Ｏ−、−（ＣＨ２）２−ＣＯＯ−、−（ＣＨ２）２−ＯＣＯ−、−ＯＣＯ−（ＣＨ２）２−、−ＣＨ＝ＣＨ−ＣＯＯ−、−ＣＯＯ−ＣＨ＝ＣＨ−、−ＯＣＯＣＨ＝ＣＨ−、−ＣＯＯ−（ＣＨ２）２−、−ＯＣＦ２−又は−Ｃ≡Ｃ−が好ましく、単結合、−ＯＣＨ２−、−ＣＨ２Ｏ−、−Ｃ２Ｈ４−、−ＣＯＯ−、−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＣＨ＝ＣＨ−、−（ＣＨ２）２−ＣＯＯ−、−（ＣＨ２）２−ＯＣＯ−、−ＯＣＯ−（ＣＨ２）２−、−ＣＨ＝ＣＨ−ＣＯＯ−、−ＣＯＯ−ＣＨ＝ＣＨ−、−ＯＣＯＣＨ＝ＣＨ−、−ＣＯＯ−（ＣＨ２）２−又は−Ｃ≡Ｃ−が好ましく、分子内に存在する１つのみが−ＯＣＨ２−、−ＣＨ２Ｏ−、−Ｃ２Ｈ４−、−ＣＯＯ−、−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＣＨ＝ＣＨ−、−（ＣＨ２）２−ＣＯＯ−、−（ＣＨ２）２−ＯＣＯ−、−ＯＣＯ−（ＣＨ２）２−、−ＣＨ＝ＣＨ−ＣＯＯ−、−ＣＯＯ−ＣＨ＝ＣＨ−、−ＯＣＯＣＨ＝ＣＨ−、−ＣＯＯ−（ＣＨ２）２−又は−Ｃ≡Ｃ−であり、他がすべて単結合であることが好ましく、分子内に存在する１つのみが、−ＯＣＨ２−、−ＣＨ２Ｏ−、−Ｃ２Ｈ４−、−ＣＯＯ−又は−ＯＣＯ−であり、他がすべて単結合であることが好ましく、すべてが単結合であることが好ましい。
【０４９６】
また、分子内に存在するＺｐ１及びＺｐ２の１つのみが、−ＣＨ＝ＣＨ−ＣＯＯ−、−ＣＯＯ−ＣＨ＝ＣＨ−、−（ＣＨ２）２−ＣＯＯ−、−（ＣＨ２）２−ＯＣＯ−、−Ｏ−ＣＯ−（ＣＨ２）２−、−ＣＯＯ−（ＣＨ２）２−からなる群から選択される連結基であり、他は単結合であることが好ましい。
【０４９７】
Ｓｐｐ１及びＳｐｐ２はそれぞれ独立して、単結合又は炭素原子数１〜３０のアルキレン基を表し、該アルキレン基中の−ＣＨ２−は酸素原子同士が直接連結しない限りにおいて−Ｏ−、−ＣＯ−、−ＣＯＯ−、−ＯＣＯ−、−ＣＨ＝ＣＨ−又は−Ｃ≡Ｃ−で置換されていてもよく、該アルキレン基中の水素原子はハロゲン原子で置換されていても良いが、直鎖の炭素原子数１〜１０のアルキレン基又は単結合が好ましい。
【０４９８】
Ａｐ２は、１，４−フェニレン基、１，４−シクロヘキシレン基、アントラセン−２，６−ジイル基、フェナントレン−２，７−ジイル基又はナフタレン−２，６−ジイル基が好ましく、１，４−フェニレン基、１，４−シクロヘキシレン基、フェナントレン−２，７−ジイル基又はナフタレン−２，６−ジイル基が好ましく、ｍｐ２＋ｍｐ３が０の時にはフェナントレン−２，７−ジイル基が好ましく、ｍｐ２＋ｍｐ３が１、２又は３の時には１，４−フェニレン基又は１，４−シクロヘキシレン基が好ましい。Ａｐ２は、液晶化合物との相溶性を改善するために、その構造中の１又は２以上の水素原子がメチル基、エチル基、メトキシ基、エトキシ基又はフッ素原子に置換されていても良い。
【０４９９】
Ａｐ１は式（Ａｐ１−１５）、（Ａｐ１−１６）、（Ａｐ１−１７）又は（Ａｐ１−１８）が好ましい。Ａｐ１は、液晶化合物との相溶性を改善するために、その構造中の１又は２以上の水素原子がメチル基、エチル基、メトキシ基、エトキシ基又はフッ素原子に置換されていても良い。
【０５００】
Ａｐ３は式（Ａｐ３−１４）、（Ａｐ３−１５）、（Ａｐ３−１６）、（Ａｐ３−１７）又は（Ａｐ３−１８）が好ましい。Ａｐ３は、液晶化合物との相溶性を改善するために、その構造中の１又は２以上の水素原子がメチル基、エチル基、メトキシ基、エトキシ基又はフッ素原子に置換されていても良い。
【０５０１】
ｍｐ２＋ｍｐ３は０、１、２又は３が好ましく、１又は２が好ましい。
【０５０２】
一般式（Ｐ）で表される化合物の合計の含有量は、本願の一般式（Ｐ）で表される化合物を含む組成物に対して、０．０５〜１０％含んでいることが好ましく、０．１〜８％含んでいることが好ましく、０．１〜５％含んでいることが好ましく、０．１〜３％含んでいることが好ましく、０．２〜２％含んでいることが好ましく、０．２〜１．３％含んでいることが好ましく、０．２〜１％含んでいることが好ましく、０．２〜０．５６％含んでいることが好ましい。
【０５０３】
一般式（Ｐ）で表される化合物の合計の含有量の好ましい下限値は、本願の一般式（Ｐ）で表される化合物を含む組成物に対して、０．０１％であり、０．０３％であり、０．０５％であり、０．０８％であり、０．１％であり、０．１５％であり、０．２％であり、０．２５％であり、０．３％である。
【０５０４】
一般式（Ｐ）で表される化合物の合計の含有量の好ましい上限値は、本願の一般式（Ｐ）で表される化合物を含む組成物に対して、１０％であり、８％であり、５％であり、３％であり、１．５％であり、１．２％であり、１％であり、０．８％であり、０．５％である。
【０５０５】
含有量が少ないと一般式（Ｐ）で表される化合物を加える効果が現れにくく、液晶組成物の配向規制力が弱い又は経時的に弱くなってしまうなどの問題が発生し、多すぎると硬化後に残存する量が多くなる、硬化に時間がかかる、液晶の信頼性が低下する等の問題が生じる。このため、これらのバランスを考慮し含有量を設定する。
【０５０６】
一般式（Ｐ）で表される化合物は、一般式（Ｐ−１）、一般式（Ｐ−２）、一般式（Ｐ−３）及び一般式（Ｐ−４）で表される化合物が好ましい。
【０５０７】
【化１２２】
2019124345.tif 000124
【０５０８】
（式中、Ｐｐ１１、Ｐｐ１２、Ｐｐ２１、Ｐｐ２２、Ｐｐ３１、Ｐｐ３２、Ｐｐ４１及びＰｐ４２はそれぞれ独立して、一般式（Ｐ）におけるＰｐ１と同じ意味を表し、
Ｓｐｐ１１、Ｓｐｐ１２、Ｓｐｐ２１、Ｓｐｐ２２、Ｓｐｐ３１及びＳｐｐ３２、Ｓｐｐ４１及びＳｐｐ４２はそれぞれ独立して、一般式（Ｐ）におけるＳｐｐ１と同じ意味を表し、
Ａｐ１１、Ａｐ１２、Ａｐ１３、Ａｐ２１、Ａｐ２２、Ａｐ２３、Ａｐ３２及びＡｐ４２はそれぞれ独立して、１，４−フェニレン基、１，４−シクロヘキシレン基、アントラセン−２，６−ジイル基、フェナントレン−２，７−ジイル基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基又は１，３−ジオキサン−２，５−ジイル基を表すが、Ａｐ１１、Ａｐ１２、Ａｐ１３、Ａｐ２１、Ａｐ２２、Ａｐ２３、Ａｐ３２及びＡｐ４２はそれぞれ独立して、無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基又は一般式（Ｐ）における−Ｓｐｐ２−Ｐｐ２で置換されていても良く、
Ａｐ４１は、一般式（Ｐ）のＡｐ１と同じ意味を表し、
Ａｐ４３は、一般式（Ｐ）のＡｐ３と同じ意味を表し、
Ｚｐ２１、Ｚｐ２２、Ｚｐ４１及びＺｐ４２は、単結合、−Ｏ−、−Ｓ−、−ＣＨ２−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＯＣＨ２ＣＨ２Ｏ−、−ＣＯ−ＮＲＺＰ１−、−ＮＲＺＰ１−ＣＯ−、−ＳＣＨ２−、−ＣＨ２Ｓ−、−ＣＨ＝ＣＲＺＰ１−ＣＯＯ−、−ＣＨ＝ＣＲＺＰ１−ＯＣＯ−、−ＣＯＯ−ＣＲＺＰ１＝ＣＨ−、−ＯＣＯ−ＣＲＺＰ１＝ＣＨ−、−ＣＯＯ−ＣＲＺＰ１＝ＣＨ−ＣＯＯ−、−ＣＯＯ−ＣＲＺＰ１＝ＣＨ−ＯＣＯ−、−ＯＣＯ−ＣＲＺＰ１＝ＣＨ−ＣＯＯ−、−ＯＣＯ−ＣＲＺＰ１＝ＣＨ−ＯＣＯ−、−（ＣＨ２）ｚ−ＣＯＯ−、−（ＣＨ２）２−ＯＣＯ−、−ＯＣＯ−（ＣＨ２）２−、−（Ｃ＝Ｏ）−Ｏ−（ＣＨ２）２−、−ＣＨ＝ＣＨ−、−ＣＦ＝ＣＦ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−（式中、ＲＺＰ１はそれぞれ独立して水素原子又は炭素原子数１〜４のアルキル基を表すが、分子内にＲＺＰ１が複数存在する場合、それらは同一であっても異なっていても良い。）を表すが、分子内に存在するＺｐ２１及びＺｐ２２の少なくとも１つは、単結合以外を表し、
ｍｐ２２及びｍｐ２３はそれぞれ独立して、０、１、２又は３を表し、
ｍｐ４２及びｍｐ４３はそれぞれ独立して、０、１、２又は３を表し、
ｍｐ４１及びｍｐ４４はそれぞれ独立して１、２又は３を表し、
分子内にＡｐ１１、Ａｐ２１、Ａｐ２３、Ｚｐ２１、Ｚｐ２２、Ｓｐｐ４１、Ｓｐｐ４２、Ｐｐ４１、Ｐｐ４２、Ａｐ４１、Ａｐ４３、Ｚｐ４１及びＺｐ４２がそれぞれ複数存在する場合、それらはそれぞれ同一であっても異なっていても良い。）
Ｐｐ１１、Ｐｐ１２、Ｐｐ２１、Ｐｐ２２、Ｐｐ３１、Ｐｐ３２、Ｐｐ４１及びＰｐ４２は、それぞれ独立して一般式（Ｐ）におけるＰｐ１と同様に式（Ｐｐ１−１）〜式（Ｐｐ１−３）のいずれかであることが好ましく、（Ｐｐ１−１）であることが好ましく、Ｒｐ１１及びＲｐ１２はそれぞれ独立して、水素原子又はメチル基であることが好ましい。
【０５０９】
Ｓｐｐ１１、Ｓｐｐ１２、Ｓｐｐ２１、Ｓｐｐ２２、Ｓｐｐ３１及びＳｐｐ３２、Ｓｐｐ４１及びＳｐｐ４２はそれぞれ独立して、単結合又は炭素原子数１〜３０のアルキレン基を表し、該アルキレン基中の−ＣＨ２−は酸素原子同士が直接連結しない限りにおいて−Ｏ−、−ＣＯ−、−ＣＯＯ−、−ＯＣＯ−、−ＣＨ＝ＣＨ−又は−Ｃ≡Ｃ−で置換されていてもよく、該アルキレン基中の水素原子はハロゲン原子で置換されていても良いが、直鎖の炭素原子数１〜１０のアルキレン基又は単結合が好ましい。
【０５１０】
Ａｐ１１、Ａｐ１２、Ａｐ１３、Ａｐ２１、Ａｐ２２、Ａｐ２３、Ａｐ３２及びＡｐ４２はそれぞれ独立して、１，４−フェニレン基、１，４−シクロヘキシレン基、アントラセン−２，６−ジイル基、フェナントレン−２，７−ジイル基又はナフタレン−２，６−ジイル基が好ましく、１，４−フェニレン基、１，４−シクロヘキシレン基、フェナントレン−２，７−ジイル基又はナフタレン−２，６−ジイル基が好ましい。一般式（Ｐ−１）及び（Ｐ−２）においてはそれぞれ独立して１，４−フェニレン基又は１，４−シクロヘキシレン基が好ましく、液晶化合物との相溶性を改善するために、その構造中の１又は２以上の水素原子がメチル基、エチル基、メトキシ基、エトキシ基又はフッ素原子に置換されていても良い。一般式（Ｐ−３）においてはフェナントレン−２，７−ジイル基が好ましく、液晶化合物との相溶性を改善するために、その構造中の１又は２以上の水素原子がメチル基、エチル基、メトキシ基、エトキシ基又はフッ素原子に置換されていても良い。
【０５１１】
Ｚｐ２１、Ｚｐ２２、Ｚｐ４１及びＺｐ４２は、単結合、−ＯＣＨ２−、−ＣＨ２Ｏ−、−ＣＯ−、−Ｃ２Ｈ４−、−ＣＯＯ−、−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＣＨ＝ＣＨ−、−ＣＦ２−、−ＣＦ２Ｏ−、−（ＣＨ２）２−ＣＯＯ−、−（ＣＨ２）２−ＯＣＯ−、−ＯＣＯ−（ＣＨ２）２−、−ＣＨ＝ＣＨ−ＣＯＯ−、−ＣＯＯ−ＣＨ＝ＣＨ−、−ＯＣＯＣＨ＝ＣＨ−、−ＣＯＯ−（ＣＨ２）２−、−ＯＣＦ２−又は−Ｃ≡Ｃ−が好ましく、単結合、−ＯＣＨ２−、−ＣＨ２Ｏ−、−Ｃ２Ｈ４−、−ＣＯＯ−、−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＣＨ＝ＣＨ−、−（ＣＨ２）２−ＣＯＯ−、−（ＣＨ２）２−ＯＣＯ−、−ＯＣＯ−（ＣＨ２）２−、−ＣＨ＝ＣＨ−ＣＯＯ−、−ＣＯＯ−ＣＨ＝ＣＨ−、−ＯＣＯＣＨ＝ＣＨ−、−ＣＯＯ−（ＣＨ２）２−又は−Ｃ≡Ｃ−が好ましく、分子内に存在する１つのみが−ＯＣＨ２−、−ＣＨ２Ｏ−、−Ｃ２Ｈ４−、−ＣＯＯ−、−ＯＣＯ−、−ＣＯＯＣ２Ｈ４−、−ＯＣＯＣ２Ｈ４−、−Ｃ２Ｈ４ＯＣＯ−、−Ｃ２Ｈ４ＣＯＯ−、−ＣＨ＝ＣＨ−、−（ＣＨ２）２−ＣＯＯ−、−（ＣＨ２）２−ＯＣＯ−、−ＯＣＯ−（ＣＨ２）２−、−ＣＨ＝ＣＨ−ＣＯＯ−、−ＣＯＯ−ＣＨ＝ＣＨ−、−ＯＣＯＣＨ＝ＣＨ−、−ＣＯＯ−（ＣＨ２）２−又は−Ｃ≡Ｃ−であり、他がすべて単結合であることが好ましく、分子内に存在する１つのみが、−ＯＣＨ２−、−ＣＨ２Ｏ−、−Ｃ２Ｈ４−、−ＣＯＯ−又は−ＯＣＯ−であり、他がすべて単結合であることが好ましく、すべてが単結合であることが好ましい。
【０５１２】
また、分子内に存在するＺｐ２１、Ｚｐ２２、Ｚｐ４１及びＺｐ４２の１つのみが、−（ＣＨ２）２−ＣＯＯ−、−（ＣＨ２）２−ＯＣＯ−、−Ｏ−ＣＯ−（ＣＨ２）２−、−ＣＯＯ−（ＣＨ２）２−からなる群から選択される連結基であり、他は単結合であることが好ましい。
【０５１３】
本発明に係る一般式（Ｐ−１）で表される化合物の好ましい例として、下記式（Ｐ−１−１）〜式（Ｐ−１−４６）で表される重合性化合物が挙げられる。
【０５１４】
【化１２３】
2019124345.tif 000125
【０５１５】
【化１２４】
2019124345.tif 000126
【０５１６】
【化１２５】
2019124345.tif 000127
【０５１７】
【化１２６】
2019124345.tif 000128
【０５１８】
【化１２７】
2019124345.tif 000129
【０５１９】
（式中、Ｐｐ１１、Ｐｐ１２、Ｓｐｐ１１及びＳｐｐ１２は、一般式（Ｐ−１）におけるＰｐ１１、Ｐｐ１２、Ｓｐｐ１１及びＳｐｐ１２と同じ意味を表す。）
本発明に係る一般式（Ｐ−２）で表される化合物の好ましい例として、下記式（Ｐ−２−１）〜式（Ｐ−２−１２）で表される重合性化合物が挙げられる。
【０５２０】
【化１２８】
2019124345.tif 000130
【０５２１】
（式中、Ｐｐ２１、Ｐｐ２２、Ｓｐｐ２１及びＳｐｐ２２は、一般式（Ｐ−２）におけるＰｐ２１、Ｐｐ２２、Ｓｐｐ２１及びＳｐｐ２２と同じ意味を表す。）
本発明に係る一般式（Ｐ−３）で表される化合物の好ましい例として、下記式（Ｐ−３−１）〜式（Ｐ−３−１５）で表される重合性化合物が挙げられる。
【０５２２】
【化１２９】
2019124345.tif 000131
【０５２３】
【化１３０】
2019124345.tif 000132
【０５２４】
（式中、Ｐｐ３１、Ｐｐ３２、Ｓｐｐ３１及びＳｐｐ３２は、一般式（Ｐ−３）におけるＰｐ３１、Ｐｐ３２、Ｓｐｐ３１及びＳｐｐ３２と同じ意味を表す。）
本発明に係る一般式（Ｐ−４）で表される化合物の好ましい例として、下記式（Ｐ−４−１）〜式（Ｐ−４−１９）で表される重合性化合物が挙げられる。
【０５２５】
【化１３１】
2019124345.tif 000133
【０５２６】
【化１３２】
2019124345.tif 000134
【０５２７】
【化１３３】
2019124345.tif 000135
【０５２８】
【化１３４】
2019124345.tif 000136
【０５２９】
（式中、Ｐｐ４１、Ｐｐ４２、Ｓｐｐ４１及びＳｐｐ４２は、一般式（Ｐ−４）におけるＰｐ４１、Ｐｐ４２、Ｓｐｐ４１及びＳｐｐ４２と同じ意味を表す。）
本発明の液晶組成物は、上述の化合物以外に、通常のネマチック液晶、スメクチック液晶、コレステリック液晶、酸化防止剤、紫外線吸収剤、光安定剤又は赤外線吸収剤等を含有しても良い。
【０５３０】
酸化防止剤として、一般式（Ｈ−１）から一般式（Ｈ−４）で表されるヒンダードフェノールが挙げられる。
【０５３１】
【化１３５】
2019124345.tif 000137
【０５３２】
一般式（Ｈ−１）から一般式（Ｈ−３）中、ＲＨ１は炭素原子数１から１０のアルキル基、炭素原子数１から１０のアルコキシ基、炭素原子数２から１０のアルケニル基又は炭素原子数２から１０のアルケニルオキシ基を表すが、基中に存在する１個の−ＣＨ２−又は非隣接の２個以上の−ＣＨ２−はそれぞれ独立的に−Ｏ−又は−Ｓ−に置換されても良く、また、基中に存在する１個又は２個以上の水素原子はそれぞれ独立的にフッ素原子又は塩素原子に置換されても良い。更に具体的には、炭素原子数２から７のアルキル基、炭素原子数２から７のアルコキシ基、炭素原子数２から７のアルケニル基又は炭素原子数２から７のアルケニルオキシ基であることが好ましく、炭素原子数３から７のアルキル基又は炭素原子数２から７のアルケニル基であることが更に好ましい。
【０５３３】
一般式（Ｈ−４）中、ＭＨ４は炭素原子数１から１５のアルキレン基（該アルキレン基中の１つ又は２つ以上の−ＣＨ２−は、酸素原子が直接隣接しないように、−Ｏ−、−ＣＯ−、−ＣＯＯ−、−ＯＣＯ−に置換されていても良い。）、−ＯＣＨ２−、−ＣＨ２Ｏ−、−ＣＯＯ−、−ＯＣＯ−、−ＣＦ２Ｏ−、−ＯＣＦ２−、−ＣＦ２ＣＦ２−、−ＣＨ＝ＣＨ−ＣＯＯ−、−ＣＨ＝ＣＨ−ＯＣＯ−、−ＣＯＯ−ＣＨ＝ＣＨ−、−ＯＣＯ−ＣＨ＝ＣＨ−、−ＣＨ＝ＣＨ−、−Ｃ≡Ｃ−、単結合、１，４−フェニレン基（１，４−フェニレン基中の任意の水素原子はフッ素原子により置換されていても良い。）又はトランス−１，４−シクロヘキシレン基を表すが、炭素原子数１から１４のアルキレン基であることが好ましく、揮発性を考慮すると炭素原子数は大きい数値が好ましいが、粘度を考慮すると炭素原子数は大き過ぎない方が好ましいことから、炭素原子数２から１２が更に好ましく、炭素原子数３から１０が更に好ましく、炭素原子数４から１０が更に好ましく、炭素原子数５から１０が更に好ましく、炭素原子数６から１０が更に好ましい。
【０５３４】
一般式（Ｈ−１）から一般式（Ｈ−４）中、１，４−フェニレン基中の１個又は非隣接の２個以上の−ＣＨ＝は−Ｎ＝によって置換されていても良い。また、１，４−フェニレン基中の水素原子はそれぞれ独立的に、フッ素原子又は塩素原子で置換されていても良い。
【０５３５】
一般式（Ｈ−１）から一般式（Ｈ−４）中、１，４−シクロヘキシレン基中の１個又は非隣接の２個以上の−ＣＨ２−は−Ｏ−又は−Ｓ−によって置換されていても良い。また、１，４−シクロヘキシレン基中の水素原子はそれぞれ独立的に、フッ素原子又は塩素原子で置換されていても良い。
【０５３６】
酸化防止剤として更に具体的には、例えば、式（Ｈ−１１）から式（Ｈ−１５）が挙げられる。
【０５３７】
【化１３６】
2019124345.tif 000138
【０５３８】
本発明の液晶組成物に酸化防止剤が含有する場合、酸化防止剤の含有量は１０質量ｐｐｍ以上が好ましく、２０質量ｐｐｍ以上が好ましく、５０質量ｐｐｍ以上が好ましい。酸化防止剤の含有する場合の上限は１００００質量ｐｐｍであるが、１０００質量ｐｐｍが好ましく、５００質量ｐｐｍが好ましく、１００質量ｐｐｍが好ましい。
【０５３９】
本発明の液晶組成物は、２０℃における誘電率異方性（Δε）が−２．０から−８．０であるが、−２．０から−６．０が好ましく、−２．０から−５．０がより好ましく、−２．５から−５．０が特に好ましい。
【０５４０】
本発明の液晶組成物は、２０℃における屈折率異方性（Δｎ）が０．０８から０．１４であるが、０．０９から０．１３がより好ましく、０．０９から０．１２が特に好ましい。更に詳述すると、薄いセルギャップに対応する場合は０．１０から０．１３であることが好ましく、厚いセルギャップに対応する場合は０．０８から０．１０であることが好ましい。
【０５４１】
本発明の液晶組成物は、２０℃における粘度（η）が１０から５０ｍＰａ・ｓであるが、１０から４５ｍＰａ・ｓであることが好ましく、１０から４０ｍＰａ・ｓであることが好ましく、１０から３５ｍＰａ・ｓであることが好ましく、１０から３０ｍＰａ・ｓであることが好ましく、１０から２５ｍＰａ・ｓであることが更に好ましく、１０から２２ｍＰａ・ｓであることが特に好ましい。
【０５４２】
本発明の液晶組成物は、２０℃における回転粘性（γ１）が５０から１６０ｍＰａ・ｓであるが、５５から１６０ｍＰａ・ｓであることが好ましく、６０から１６０ｍＰａ・ｓであることが好ましく、６０から１５０ｍＰａ・ｓであることが好ましく、６０から１４０ｍＰａ・ｓであることが好ましく、６０から１３０ｍＰａ・ｓであることが好ましく、６０から１２５ｍＰａ・ｓであることが好ましく、６０から１２０ｍＰａ・ｓであることがより好ましく、６０から１１５ｍＰａ・ｓであることがより好ましく、６０から１１０ｍＰａ・ｓであることがより好ましく、６０から１００ｍＰａ・ｓであることが特に好ましい。
【０５４３】
本発明の液晶組成物は、ネマチック相−等方性液体相転移温度（Ｔｎｉ）が６０℃から１２０℃であるが、７０℃から１００℃がより好ましく、７０℃から８５℃が特に好ましい。
【０５４４】
例えば、本発明に係る液晶組成物全体が負の誘電率異方性を示す場合、自発配向性化合物と、一般式（ｉ）で表される重合性化合物（重合性モノマー）と、一般式（Ｎ−１）、（Ｎ−２）及び（Ｎ−３）で表される化合物群から選ばれる化合物を１種類又は２種類以上と、一般式（Ｌ）で表される化合物と、を含むことが好ましい。
【０５４５】
本発明に係る液晶組成物全体のうち、一般式（ｉ）で表される重合性化合物と、自発配向性化合物と、一般式（Ｎ−１）、一般式（Ｎ−２）、一般式（Ｎ−３）で表される化合物群から選ばれる化合物と、一般式（Ｌ）で表される化合物のみから構成される成分の占める割合の上限値は、１００質量％、９９質量％、９８質量％、９７質量％、９６質量％、９５質量％、９４質量％、９３質量％、９２質量％、９１質量％、９０質量％、８９質量％、８８質量％、８７質量％、８６質量％、８５質量％、８４質量％であることが好ましい。
【０５４６】
また、本発明に係る液晶組成物全体のうち、自発配向性化合物と、一般式（ｉ）で表される重合性化合物と、一般式（Ｎ−１）、一般式（Ｎ−２）、一般式（Ｎ−３）で表される化合物群から選ばれる化合物と、一般式（Ｌ）で表される化合物とのみから構成される成分の占める割合の下限値は、７８質量％、８０質量％、８１質量％、８３質量％、８５質量％、８６質量％、８７質量％、８８質量％、８９質量％、９０質量％、９１質量％、９２質量％、９３質量％、９４質量％、９５質量％、９６質量％、９７質量％、９８質量％、９９質量％であることが好ましい。
【０５４７】
本発明に係る液晶組成物全体のうち、自発配向性化合物と、一般式（ｉ）で表される重合性化合物と、一般式（Ｎ−１ａ）、一般式（Ｎ−１ｂ）、一般式（Ｎ−１ｃ）、一般式（Ｎ−１ｄ）、一般式（Ｎ−１ｅ）で表される化合物と、一般式（Ｌ）で表される化合物とのみから構成される成分の占める割合の上限値は、１００質量％、９９質量％、９８質量％、９７質量％、９６質量％、９５質量％、９４質量％、９３質量％、９２質量％、９１質量％、９０質量％、８９質量％、８８質量％、８７質量％、８６質量％、８５質量％、８４質量％であることが好ましい。
【０５４８】
また、本発明に係る液晶組成物全体のうち、自発配向性化合物と、一般式（ｉ）で表される重合性化合物と、一般式（Ｎ−１ａ）、一般式（Ｎ−１ｂ）、一般式（Ｎ−１ｃ）、一般式（Ｎ−１ｄ）、一般式（Ｎ−１ｅ）で表される化合物と、一般式（Ｌ）で表される化合物とのみから構成される成分の占める割合の下限値は、７８質量％、８０質量％、８１質量％、８３質量％、８５質量％、８６質量％、８７質量％、８８質量％、８９質量％、９０質量％、９１質量％、９２質量％、９３質量％、９４質量％、９５質量％、９６質量％、９７質量％、９８質量％、９９質量％であることが好ましい。
【０５４９】
本発明に係る液晶組成物全体のうち、自発配向性化合物と、一般式（ｉ）で表される重合性化合物と、一般式（Ｐ）で表される化合物、一般式（Ｎ−１ａ）、一般式（Ｎ−１ｂ）、一般式（Ｎ−１ｃ）、一般式（Ｎ−１ｄ）、一般式（Ｎ−１ｅ）で表される化合物と、および一般式（Ｌ）で表される化合物とのみから構成される成分の占める割合の上限値は、１００質量％、９９質量％、９８質量％、９７質量％、９６質量％、９５質量％、９４質量％、９３質量％、９２質量％、９１質量％、９０質量％、８９質量％、８８質量％、８７質量％、８６質量％、８５質量％であることが好ましい。
【０５５０】
また、本発明に係る液晶組成物全体のうち、自発配向性化合物と、一般式（ｉ）で表される重合性化合物と、一般式（Ｐ）で表される化合物、一般式（Ｎ−１ａ）、一般式（Ｎ−１ｂ）、一般式（Ｎ−１ｃ）、一般式（Ｎ−１ｄ）、一般式（Ｎ−１ｅ）で表される化合物と、一般式（Ｌ）で表される化合物とのみから構成される成分の占める割合の下限値は、７８質量％、８０質量％、８１質量％、８３質量％、８５質量％、８６質量％、８７質量％、８８質量％、８９質量％、９０質量％、９１質量％、９２質量％、９３質量％、９４質量％、９５質量％、９６質量％、９７質量％、９８質量％であることが好ましい。
【０５５１】
また、本発明に係る液晶組成物は、配向性を重視する場合は、自発配向性化合物と、一般式（ｉ）で表される重合性化合物と、一般式（Ｐ）で表される化合物、一般式（Ｎ−１−１）、一般式（Ｎ−１−２）、一般式（Ｎ−１−３）または一般式（Ｎ−１−４）で表される化合物と、を含むことが好ましい。
【０５５２】
また、本発明に係る液晶組成物は、応答速度を重視する場合は、自発配向性化合物と、一般式（ｉ）で表される重合性化合物と、一般式（Ｐ）で表される化合物、一般式（Ｎ−１−１０）または一般式（Ｎ−１−１１）を含むことが好ましい。
【０５５３】
また、本発明に係る液晶組成物は、応答速度を重視する場合は、１種または２種以上の自発配向性化合物と、２種以上の後述する一般式（ＩＩ−１）で表される重合性化合物と、を必須に含み、一般式（Ｎ−１−１０）または一般式（Ｎ−１−１１）を含むことが好ましい。
【０５５４】
本発明に係る液晶組成物全体のうち、一般式（Ｎ−１ａ）、一般式（Ｎ−１ｂ）、一般式（Ｎ−１ｃ）、一般式（Ｎ−１ｄ）、一般式（Ｎ−１ｅ）および一般式（Ｌ）で表される化合物のみから構成される成分の占める割合の上限値は、９９質量％、９８質量％、９７質量％、９６質量％、９５質量％、９４質量％、９３質量％、９２質量％、９１質量％、９０質量％、８９質量％、８８質量％、８７質量％、８６質量％、８５質量％、８４質量％であることが好ましい。
【０５５５】
また、本発明に係る液晶組成物全体のうち、一般式（Ｎ−１ａ）、一般式（Ｎ−１ｂ）、一般式（Ｎ−１ｃ）、一般式（Ｎ−１ｄ）、一般式（Ｎ−１ｅ）で表される化合物および一般式（Ｌ）で表される化合物のみから構成される成分の占める割合の下限値は、７８質量％、８０質量％、８１質量％、８３質量％、８５質量％、８６質量％、８７質量％、８８質量％、８９質量％、９０質量％、９１質量％、９２質量％、９３質量％、９４質量％、９５質量％、９６質量％、９７質量％、９８質量％であることが好ましい。
【０５５６】
本発明に係る液晶組成物全体のうち、一般式（Ｎ−１ａ）、一般式（Ｎ−１ｂ）、一般式（Ｎ−１ｃ）、一般式（Ｎ−１ｄ）、一般式（Ｎ−１ｅ）で表される化合物、一般式（Ｌ−１）、一般式（Ｌ−３）、一般式（Ｌ−４）、一般式（Ｌ−５）および一般式（Ｌ−６）で表される化合物のみから構成される成分の占める割合の上限値は、９９質量％、９８質量％、９７質量％、９６質量％、９５質量％、９４質量％、９３質量％、９２質量％、９１質量％、９０質量％、８９質量％、８８質量％、８７質量％、８６質量％、８５質量％、８４質量％、８３質量％、８２質量％、８１質量％、８０質量％であることが好ましい。
【０５５７】
また、本発明に係る液晶組成物全体のうち、一般式（Ｎ−１ａ）、一般式（Ｎ−１ｂ）、一般式（Ｎ−１ｃ）、一般式（Ｎ−１ｄ）、一般式（Ｎ−１ｅ）で表される化合物および一般式（Ｌ−１）、一般式（Ｌ−３）、一般式（Ｌ−４）、一般式（Ｌ−５）および一般式（Ｌ−６）で表される化合物のみから構成される成分の占める割合の下限値は、６８質量％、７０質量％、７１質量％、７３質量％、７５質量％、７８質量％、８０質量％、８１質量％、８３質量％、８５質量％、８６質量％、８７質量％、８８質量％、８９質量％、９０質量％、９１質量％、９２質量％、９３質量％、９４質量％、９５質量％、９６質量％、９７質量％、９８質量％であることが好ましい。
【０５５８】
本発明の液晶組成物を用いた液晶表示素子は、高速応答という顕著な特徴を有しており、加えて、チルト角が十分に得られ、未反応の重合性化合物がないか、問題にならないほど少なく、電圧保持率（ＶＨＲ）が高いため、配向不良や表示不良といった不具合がないか、十分に抑制されている。また、チルト角及び重合性化合物の残留量を容易に制御できるため、製造のためのエネルギーコストの最適化及び削減が容易であるため、生産効率の向上と安定した量産に最適である。
【０５５９】
本発明の液晶組成物を用いた液晶表示素子は、特に、アクティブマトリックス駆動用液晶表示素子に有用であり、ＰＳＡモード、ＰＳＶＡモード、ＶＡモード、ＰＳ−ＩＰＳモード又はＰＳ−ＦＦＳモード用液晶表示素子に用いることができる。
【０５６０】
本発明に係る液晶表示素子は、対向に配置された第１の基板および第２の基板と、前記第１の基板または前記第２の基板に設けられる共通電極と、前記第１の基板または前記第２の基板に設けられ、薄膜トランジスタを有する画素電極と、前記第１の基板と第２の基板間に設けられる液晶組成物を含有する液晶層と、を有することが好ましい。必要により前記液晶層と当接するように第１の基板および第２の基板の少なくとも一つの基板の対向面側に、液晶分子の配向方向を制御する配向膜を設けてもよい。該配向膜としては、液晶表示素子の駆動モードに併せて、垂直配向膜や水平配向膜など適宜選択することができ、ラビング配向膜（例えば、ポリイミド配向膜）または光配向膜（分解型ポリイミド配向膜など）などの公知の配向膜を使用することができる。さらに、カラーフィルターを、第１の基板または第２の基板上に適宜設けてもよく、また前記画素電極や共通電極上にカラーフィルターを設けることができる。
【０５６１】
本発明に係る液晶表示素子に使用される液晶セルの２枚の基板はガラス又はプラスチックの如き柔軟性をもつ透明な材料を用いることができ、一方はシリコン等の不透明な材料でも良い。透明電極層を有する透明基板は、例えば、ガラス板等の透明基板上にインジウムスズオキシド（ＩＴＯ）をスパッタリングすることにより得ることができる。
【０５６２】
カラーフィルターは、例えば、顔料分散法、印刷法、電着法又は、染色法等によって作成することができる。顔料分散法によるカラーフィルターの作成方法を一例に説明すると、カラーフィルター用の硬化性着色組成物を、該透明基板上に塗布し、パターニング処理を施し、そして加熱又は光照射により硬化させる。この工程を、赤、緑、青の３色についてそれぞれ行うことで、カラーフィルター用の画素部を作成することができる。その他、該基板上に、ＴＦＴ、薄膜ダイオード、金属絶縁体金属比抵抗素子等の能動素子を設けた画素電極を設置してもよい。
【０５６３】
前記第１の基板および前記第２の基板を、共通電極や画素電極層が内側となるように対向させることが好ましい。
【０５６４】
第１の基板と第２の基板との間隔はスペーサーを介して、調整してもよい。このときは、得られる調光層の厚さが１〜１００μｍとなるように調整するのが好ましい。１．５〜１０μｍが更に好ましく、偏光板を使用する場合は、コントラストが最大になるように液晶の屈折率異方性Δｎとセル厚ｄとの積を調整することが好ましい。又、二枚の偏光板がある場合は、各偏光板の偏光軸を調整して視野角やコントラトが良好になるように調整することもできる。更に、視野角を広げるための位相差フィルムも使用することもできる。スペーサーとしては、例えば、ガラス粒子、プラスチック粒子、アルミナ粒子、フォトレジスト材料等が挙げられる。その後、エポキシ系熱硬化性組成物等のシール剤を、液晶注入口を設けた形で該基板にスクリーン印刷し、該基板同士を貼り合わせ、加熱しシール剤を熱硬化させる。
【０５６５】
２枚の基板間に液晶組成物を狭持させる方法は、通常の真空注入法又はＯＤＦ法などを用いることができる。  本発明の第２は、一対の基板のうち少なくとも一方の基板表面に配向膜を備えていない液晶表示素子に使用する液晶組成物であって、２種以上のビフェニル骨格を有する重合性化合物を含む液晶組成物である。ビフェニル骨格を有する重合性化合物を２種以上含むと反応速度に差が生じるため、配向ムラや表示不良などを低減することができる。
【０５６６】
上記ビフェニル骨格を有する重合性化合物とは、２つのベンゼン環が直接連結したビフェニル骨格を備えているものであればよく、ターフェニルも含む概念である。そのため、２種以上のビフェニル骨格を有する重合性化合物とは、２つのベンゼン環が直接連結したビフェニル骨格を備えている重合性化合物が２種類以上存在することを意味する。
【０５６７】
本発明に係るビフェニル骨格を有する重合性化合物としては、例えば式（ｉ）で表される重合性化合物のうちビフェニル骨格を有する重合性化合物が挙げられる。また本発明に係るビフェニル骨格を有する重合性化合物は、以下の式（ＩＩ−１）：
【０５６８】
【化１３７】
2019124345.tif 000139
【０５６９】
（上記一般式（ＩＩ−１）中、Ｒ２０１、Ｒ２０２、Ｒ２０３、Ｒ２０４、Ｒ２０５、Ｒ２０６、Ｒ２０７、Ｒ２０８、Ｒ２０９、Ｒ２１０、Ｒ２１１、Ｒ２１２、Ｒ２１３及びＲ２１４はそれぞれ独立して、Ｐ２１−Ｓ２１−、フッ素原子に置換されてもよい炭素原子数１から１８のアルキル基、フッ素原子に置換されてもよい炭素原子数１から１８のアルコキシ基、ハロゲン原子（フッ素原子）又は水素原子のいずれかを表し、Ｐ２１は上記一般式（ｉ）の（Ｒ−Ｉ）〜（Ｒ−ＩＸ）のいずれかを表し、Ｓ２１は、単結合又は炭素原子数１〜１５のアルキレン基を表し、該アルキレン基中の１つ又は２つ以上の−ＣＨ２−は、酸素原子が直接隣接しないように、−Ｏ−、−ＯＣＯ−又は−ＣＯＯ−で置換されてよく、ｎ２１は、０、１又は２を表す。）で表されることが好ましい。
【０５７０】
上記一般式（ＩＩ−１）において、当該一般式（ＩＩ−１）で表される化合物の１分子内に１又は２以上のＰ２１−Ｓ２１−を有することが好ましく、４以下のＰ２１−Ｓ２１−を有することが好ましく、前記一般式（ＩＩ−１）の１分子内に存在するＰ２１−Ｓ２１−の数は、１以上４以下が好ましく、１以上３以下がより好ましく、上記一般式（ＩＩ−１）で表される化合物の分子内におけるＰ２１−Ｓ２１−の数は、２又は３であることが特に好ましい。
【０５７１】
すなわち、一般式（ＩＩ−１）で表される化合物は、２つのベンゼン環（ビフェニル骨格）を備えており、これら２つのベンゼン環においてＰ２１−Ｓ２１−を少なくとも一つ有していることから、一般式（ＩＩ−１）で表される化合物は重合性化合物としての作用・効果を奏する。
【０５７２】
上記一般式（ＩＩ−１）において、１種または２種以上のＰ２１−Ｓ２１−を含む場合は、Ｒ２０１、Ｒ２０２、Ｒ２０４、Ｒ２０７、Ｒ２０９又はＲ２１０のいずれか１種または２種以上がＰ２１−Ｓ２１−であることが好ましく、Ｒ２０１及びＲ２１０がＰ２１−Ｓ２１−であることがより好ましい。
【０５７３】
上記一般式（ＩＩ−１）において、Ｒ２０１及びＲ２１０は、それぞれ独立して、Ｐ２１−Ｓ２１−であることが好ましく、この場合、Ｒ２０１及びＲ２１０は同一のＰ２１−Ｓ２１−であっても、異なるＰ２１−Ｓ２１−であってもよい。
【０５７４】
上記一般式（ＩＩ−１）において、Ｒ２０１、Ｒ２０２、Ｒ２０３、Ｒ２０４、Ｒ２０５、Ｒ２０６、Ｒ２０７、Ｒ２０８、Ｒ２０９、Ｒ２１０、Ｒ２１１、Ｒ２１２、Ｒ２１３及びＲ２１４はそれぞれ独立して、Ｐ２１−Ｓ２１−、フッ素原子に置換されてもよい炭素原子数１から１８のアルキル基、フッ素原子に置換されてもよい炭素原子数１から１８のアルコキシ基、フッ素原子又は水素原子のいずれかを表すが、この場合、前記アルキル基およびアルコキシ基の好ましい炭素原子数は、１〜１６であり、より好ましくは１〜１０であり、さらに好ましくは１〜８であり、よりさらに好ましくは１〜６であり、さらにより好ましくは１〜４であり、特に好ましくは１〜３である。また、前記アルキル基およびアルコキシ基は、直鎖状または分岐状であってもよいが、直鎖状が特に好ましい。
【０５７５】
上記一般式（ＩＩ−１）において、Ｒ２０１、Ｒ２０２、Ｒ２０３、Ｒ２０４、Ｒ２０５、Ｒ２０６、Ｒ２０７、Ｒ２０８、Ｒ２０９、Ｒ２１０、Ｒ２１１、Ｒ２１２、Ｒ２１３及びＲ２１４はそれぞれ独立して、Ｐ２１−Ｓ２１−、炭素原子数１から３のアルキル基、炭素原子数１から３のアルコキシ基、フッ素原子又は水素原子であることが好ましく、Ｐ２１−Ｓ２１−、フッ素原子又は水素原子であることが更に好ましく、フッ素原子又は水素原子であることがより好ましい。
【０５７６】
上記一般式（ＩＩ−１）において、Ｐ２１は式（Ｒ−Ｉ）であることが好ましく、アクリル基またはメタクリル基であることがより好ましく、メタクリル基であることがさらに好ましい。
【０５７７】
上記一般式（ＩＩ−１）において、Ｓ２１は、単結合又は炭素原子数１〜３のアルキレン基であることが好ましく、単結合であることが更に好ましい。
【０５７８】
上記一般式（ＩＩ−１）において、ｎ２１は、０が好ましい。
【０５７９】
本発明に係る液晶組成物は、上記一般式（ＩＩ−１）で表されるビフェニル骨格を有する重合性化合物を２種〜６種含むことが好ましく、２種〜５種含むことがより好ましく、２種〜４種含むことがさらに好ましく、２種〜３種含むことがよりさらに好ましく、２種が特に好ましい。異なる化学構造を備えた上記一般式（ＩＩ−１）で表されるビフェニル骨格を有する重合性化合物を２種以上含むと反応速度に差が生じるため、配向ムラや表示不良などを低減することができる。
【０５８０】
また、ビフェニル骨格を有する重合性化合物の一つとして、）上記式（Ｐ）で表される重合性化合物、具体的には上述した一般式（Ｐ−１−１）から一般式（Ｐ−１−４６）、一般式（Ｐ−２−１）から一般式（Ｐ−２−１２）、一般式（Ｐ−３−１）から一般式（Ｐ−３−１５）、および一般式（Ｐ−４−１）から一般式（Ｐ−４−１９）で表される化合物を使用してもよい。
【０５８１】
また、本発明に係る液晶組成物に好適に使用できるビフェニル骨格を有する重合性化合物として式（ＸＸ−１）から一般式（ＸＸ−１３）
【０５８２】
【化１３８】
2019124345.tif 000140
【０５８３】
（式（ＸＸ−１）から一般式（ＸＸ−１３）中、Ｓｐｘｘは炭素原子数１〜８のアルキレン基または−Ｏ−（ＣＨ２）ｓ−（式中、ｓは１から７の整数を表し、酸素原子は環に結合するものとする。）し、１，４−フェニレン基中の水素原子は、更に、−Ｆ、−Ｃｌ、−ＣＦ３、−ＣＨ３または下記式（Ｒ−１）から式（Ｒ−９）
【０５８４】
【化１３９】
2019124345.tif 000141
【０５８５】
（式中、Ｒ１１、Ｒ１２、Ｒ１３、Ｒ１４及びＲ１５は、それぞれ独立して、炭素原子数１から５のアルキル基、フッ素原子又は水素原子のいずれかを表し、ｍｒ５、ｍｒ７、ｎｒ５及びｒ７は、それぞれ独立して、０、１、又は２を表す。）から選ばれる基を表し、
Ｓ１１、Ｓ１２及びＳ１３は、それぞれ独立して、単結合又は炭素原子数１〜１５のアルキレン基を表し、該アルキレン基中の１個の−ＣＨ２−又は隣接していない２個以上の−ＣＨ２−は、酸素原子が直接隣接しないように、−Ｏ−、−ＯＣＯ−又は−ＣＯＯ−で置換されても良く、
Ｐ１３及びＳ１３が複数存在する場合は、それぞれ、同一であっても異なっていても良い。）のいずれかによって置換されていても良い。）
で表される重合性化合物、式（ＲＭ−１）から式（ＲＭ−１４）
【０５８６】
【化１４０】
2019124345.tif 000142
【０５８７】
で表される重合性化合物、および式（Ｉ−１−１）から式（Ｉ−７−６）
【０５８８】
【化１４１】
2019124345.tif 000143
【０５８９】
【化１４２】
2019124345.tif 000144
【０５９０】
【化１４３】
2019124345.tif 000145
【０５９１】
【化１４４】
2019124345.tif 000146
【０５９２】
【化１４５】
2019124345.tif 000147
【０５９３】
【化１４６】
2019124345.tif 000148
【０５９４】
【化１４７】
2019124345.tif 000149
【０５９５】
（上記式（Ｉ−１−１）から式（Ｉ−７−６）中、ＲＭ１、ＲＭ２及びＲＭ３は、それぞれ独立して、炭素原子数１から５のアルキル基、フッ素原子又は水素原子のいずれかを表す。）で表される重合性化合物等が挙げられる。そのため、、２種以上のビフェニル骨格を有する重合性化合物の好適な態様としては、上記式（ＸＸ−１）から一般式（ＸＸ−１３）で表される重合性化合物、上記式（ＲＭ−１）から式（ＲＭ−１４）で表される重合性化合物および式（Ｉ−１−１）から（式Ｉ−７−６）で表される重合性化合物からなる群から選択される２種以上とすることができる。
【０５９６】
液晶組成物中の上記２種以上のビフェニル骨格を有する重合性化合物の合計含有量は、０．０２から１０質量％含有することができ、含有量の下限は０．０２質量％が好ましく、０．０３質量％が好ましく、０．０４質量％が好ましく、０．０５質量％が好ましく、０．０６質量％が好ましく、０．０７質量％が好ましく、０．０８質量％が好ましく、０．０９質量％が好ましく、０．１質量％が好ましく、０．１５質量％が好ましく、０．２質量％が好ましく、０．２５質量％が好ましく、０．３質量％が好ましく、０．３５質量％が好ましく、０．４質量％が好ましく、０．５質量％が好ましく、０．５５質量％が好ましく、含有量の上限は、５質量％、４．５質量％が好ましく、４質量％が好ましく、３．５質量％が好ましく、３質量％が好ましく、２．５質量％が好ましく、２質量％が好ましく、１．５質量％が好ましく、１質量％が好ましく、０．９５質量％が好ましく、０．９質量％が好ましく、０．８５質量％が好ましく、０．８質量％が好ましく、０．７５質量％が好ましく、０．７質量％が好ましく、０．６５質量％が好ましく、０．６質量％が好ましく、０．５５質量％が好ましい。
【０５９７】
本発明に係る液晶組成物は、前記２種以上のビフェニル骨格を有する重合性化合物のそれぞれとは異なる化学構造を備え、かつ極性基を有する自発配向性モノマーを含むことが好ましい。
【０５９８】
当該自発配向性モノマーとしては、上述した自発配向性化合物を好適に使用することができる。
【０５９９】
また、本発明に係る液晶組成物の好適な態様としては、上記一般式（ＩＩ−１）で表されるビフェニル骨格を有する重合性化合物を２種以上と、上記自発配向性モノマーを１種または２種以上と、一般式（Ｎ−１ａ）〜（Ｎ−１ｇ）で表される化合物群から選択される化合物を１種または２種以上と、一般式（Ｌ）で表される化合物を１種または２種以上とを含み、これらの化合物で液晶組成物の８５〜１００質量％を占めることが好ましい。
【０６００】
本発明の第３は、対向に配置された第一の基板および第二の基板と、前記第一の基板と前記第二の基板との間に充填された液晶層と、前記第一の基板上に、マトリクス状に配置される複数個のゲートバスライン及びデータバスライン、前記ゲートバスラインとデータバスラインとの交差部に設けられる薄膜トランジスタならびに前記薄膜トランジスタにより駆動される画素電極を画素毎に有する電極層と、前記第一の基板または前記第二の基板上に形成された共通電極と、前記第一の基板および前記第二の基板の間に２種以上のビフェニル骨格を有する重合性化合物が硬化された樹脂成分と、を有する、少なくとも一方の基板表面に配向膜を備えていない液晶表示素子である。ビフェニル骨格を有する重合性化合物としては、上述した第２の液晶表示素子と同様に、例えば、式（ｉ）で表される重合性化合物、上記式（ＩＩ−１）で表される重合性化合物、上記式（Ｐ）で表される重合性化合物、上記式（ＸＸ−１）から一般式（ＸＸ−１３）で表される重合性化合物、上記式（ＲＭ−１）から式（ＲＭ−１４）で表される重合性化合物、上記式（Ｉ−１−１）から式（Ｉ−７−６）で表される重合性化合物が挙げられ、これらの重合性化合物から２種以上選択して用いることができる。中でも、上記２種以上のビフェニル骨格を有する重合性化合物が、１種または２種以上の上記式（ｉ）で表される重合性化合物および１種または２種以上の上記式（Ｐ）で表される重合性化合物であることが好ましい。
【０６０１】
本発明の液晶組成物に含まれる重合性化合物および自発配向性化合物を重合させる方法としては、液晶の良好な配向性能を得るためには、適度な重合速度が望ましいので、紫外線又は電子線等の活性エネルギー線を単一又は併用又は順番に照射することによって重合させる方法が好ましい。紫外線を使用する場合、偏光光源を用いても良いし、非偏光光源を用いても良い。また、液晶組成物を２枚の基板間に挟持させた状態で重合を行う場合には、少なくとも照射面側の基板は活性エネルギー線に対して適当な透明性が与えられていなければならない。また、光照射時にマスクを用いて特定の部分のみを重合させた後、電場や磁場又は温度等の条件を変化させることにより、未重合部分の配向状態を変化させて、更に活性エネルギー線を照射して重合させるという手段を用いても良い。特に紫外線露光する際には、液晶組成物に交流電界を印加しながら紫外線露光することが好ましい。印加する交流電界は、周波数１０Ｈｚから１０ｋＨｚの交流が好ましく、周波数６０Ｈｚから１０ｋＨｚがより好ましく、電圧は液晶表示素子の所望のプレチルト角に依存して選ばれる。つまり、印加する電圧により液晶表示素子のプレチルト角を制御することができる。ＰＳＶＡモードの液晶表示素子においては、配向安定性及びコントラストの観点からプレチルト角を８０度から８９．９度に制御することが好ましい。
【０６０２】
本発明の液晶組成物に含まれる重合性化合物を重合させる際に使用する紫外線又は電子線等の活性エネルギー線の照射時の温度は特に制限されることはない。例えば、配向膜を有する基板を備えた液晶表示素子に本発明の液晶組成物を適用する場合は、前記液晶組成物の液晶状態が保持される温度範囲内であることが好ましい。室温に近い温度、即ち、典型的には１５〜３５℃で重合させることが好ましい。
【０６０３】
一方、例えば、配向膜を有していない基板を備えた液晶表示素子に本発明の液晶組成物を適用する場合は、上記の配向膜を有する基板を備えた液晶表示素子に適用する照射時の温度範囲より広い温度範囲でもよい。
【０６０４】
紫外線を発生させるランプとしては、メタルハライドランプ、高圧水銀ランプ、超高圧水銀ランプ等を用いることができる。また、照射する紫外線の波長としては、液晶組成物の吸収波長域でない波長領域の紫外線を照射することが好ましく、必要に応じて、紫外線をカットして使用することが好ましい。照射する紫外線の強度は、０．１ｍＷ／ｃｍ２〜１００Ｗ／ｃｍ２が好ましく、２ｍＷ／ｃｍ２〜５０Ｗ／ｃｍ２が更に好ましい。照射する紫外線のエネルギー量は、適宜調整することができるが、１０ｍＪ／ｃｍ２から５００Ｊ／ｃｍ２が好ましく、１００ｍＪ／ｃｍ２から２００Ｊ／ｃｍ２が更に好ましい。紫外線を照射する際に、強度を変化させても良い。紫外線を照射する時間は照射する紫外線強度により適宜選択されるが、１０秒から３６００秒が好ましく、１０秒から６００秒が更に好ましい。
【実施例】
【０６０５】
以下に実施例を挙げて本発明を更に詳述するが、本発明はこれらの実施例に限定されるものではない。また、以下の実施例及び比較例の組成物における「％」は「質量％」を意味する。実施例において化合物の記載について以下の略号を用いる。【０６０６】
（実施例１）
撹拌装置、冷却器、及び温度計を備えた反応容器に５−ブロモベンゼン１，３−ジオール  １９ｇ、ｐ−トルエンスルホン酸ピリジニウム  ２．５ｇ、ジクロロメタン  ２００ｍｌを仕込み、３，４−ジヒドロ−２Ｈ−ピラン  １２ｇを滴下させた。更に室温で４時間反応させた。反応終了後、有機層を水、飽和食塩水で洗浄し、溶媒を留去し式（１）で表される化合物  ３３ｇを得た。【０６０７】
【化１４８】
2019124345.tif 000150
【０６０８】
次いで撹拌装置、冷却器、及び温度計を備えた反応容器に上記式（１）で表される化合物３３ｇ、４−ペンチルフェニルホウ酸  １９ｇ、炭酸カリウム  １８ｇ、テトラキストリフェニルホスフィンパラジウム  ３ｇ、テトラヒドロフラン２００ｍｌ、純水２０ｍｌを仕込み、７０℃で５時間反応させた。反応終了後、冷却し、酢酸エチルにより目的物を抽出し、有機層を水、飽和食塩水で洗浄し、溶媒を留去した。その後、メタノールによる分散洗浄、アルミナカラムによる精製を行い式（２）で表される化合物  ３５ｇを得た。【０６０９】
【化１４９】
2019124345.tif 000151
【０６１０】
更に撹拌装置、温度計を備えた反応容器に、上記式（２）で表される化合物３５ｇ、ＴＨＦ  ２００ｍｌを仕込み、メタノール溶液１０ｍｌと塩酸１ｍｌの混合溶液をゆっくり滴下した。滴下終了後、更に２時間させた。反応終了後、反応液に酢酸エチル２００ｍｌを加え有機層を純水、飽和炭酸水素ナトリウム５％塩酸水溶液で洗浄し、更に飽和食塩水で洗浄し、有機層を無水硫酸ナトリウムで乾燥させた。溶媒を留去し、式（３）で表される化合物２０ｇを得た。【０６１１】
【化１５０】
2019124345.tif 000152
【０６１２】
次いで撹拌装置、冷却器及び温度計を備えた反応容器に、上記式（３）で表される化合物２０ｇ、メタクリル酸  １６．７ｇ、ジメチルアミノピリジン  ２．２ｇ、ジクロロメタン  １５０ｍｌを仕込み、氷冷バスにて５℃以下に反応容器を保ち、窒素ガスの雰囲気下でジイソプロピルカルボジイミド  ２３ｇをゆっくり滴下した。滴下終了後、反応容器を室温に戻し５時間反応させた。反応液をろ過した後、ろ液にジクロロメタン１５０ｍｌを加え、５％塩酸水溶液で洗浄し、更に飽和食塩水で洗浄し、有機層を無水硫酸ナトリウムで乾燥させた。溶媒を留去した後、シリカゲルカラムにより精製を行い式（ｉ−３３）で表される目的の化合物を２６ｇ得た。【０６１３】
【化１５１】
2019124345.tif 000153
【０６１４】
（物性値）
１Ｈ−ＮＭＲ（溶媒：重クロロホルム）：δ：  ０．９３（ｍ，３Ｈ），１．３３−１．３５（ｍ，４Ｈ），１．６１−１．６３（ｍ，２Ｈ），２．１２（ｓ，６Ｈ），２．６６（ｔ，２Ｈ），５．７７（ｓ，２Ｈ），６．３９（ｓ，２Ｈ），７．２７−７．２９（ｍ，４Ｈ），７．４１（ｓ，１Ｈ），７．６３（ｄ，２Ｈ）
１３Ｃ−ＮＭＲ（溶媒：重クロロホルム）：δ：１４．１，１７．９，２２．７，２２．８，３０．９，３１．４，３５．８，１１５．１，１１５．９，１２７．３，１２７．８，１３０．１，１３５．４，１３７．２，１４１．５，１４２．８，１５１．４，１６６．４
（実施例２）
撹拌装置、冷却器及び温度計を備えた反応容器に、実施例１で合成した式（１）で表される化合物３３ｇ、アクリル酸ターシャリーブチルエステル  １５ｇ、トリエチルアミン  １４ｇ、酢酸パラジウム  ８００ｍｇ、ジメチルホルムアミド  ２００ｍｌを仕込み、窒素ガス雰囲気下で反応器を１００℃に加熱し反応させた。反応終了後、酢酸エチル、ＴＨＦを加え、１０％塩酸水溶液、純水、飽和食塩水で有機層を洗浄した。溶媒を留去しシリカゲルカラムにより精製を行い式（４）で表される化合物３２ｇを得た。【０６１５】
【化１５２】
2019124345.tif 000154
【０６１６】
更に撹拌装置、温度計を備えた反応容器に、上記式（４）で表される化合物３２ｇ、ＴＨＦ  ２００ｍｌを仕込み、メタノール溶液１０ｍｌと塩酸１ｍｌの混合溶液をゆっくり滴下した。滴下終了後、更に２時間させた。反応終了後、反応液に酢酸エチル２００ｍｌを加え有機層を純水、飽和炭酸水素ナトリウム５％塩酸水溶液で洗浄し、更に飽和食塩水で洗浄し、有機層を無水硫酸ナトリウムで乾燥させた。溶媒を留去した。
次いで撹拌装置、冷却器及び温度計を備えた反応容器に、濃縮物、メタクリル酸  １７ｇ、ジメチルアミノピリジン  ２３０ｍｇ、ジクロロメタン  １５０ｍｌを仕込み、氷冷バスにて５℃以下に反応容器を保ち、窒素ガスの雰囲気下でジイソプロピルカルボジイミド  ２４ｇをゆっくり滴下した。滴下終了後、反応容器を室温に戻し５時間反応させた。反応液をろ過した後、ろ液にジクロロメタン１５０ｍｌを加え、純水で洗浄し、更に飽和食塩水で洗浄し、有機層を無水硫酸ナトリウムで乾燥させた。溶媒を留去した後、シリカゲルカラムにより精製を行い式（５）で表される化合物を２４ｇ得た。【０６１７】
【化１５３】
2019124345.tif 000155
【０６１８】
撹拌装置、冷却器及び温度計を備えた反応容器に、上記式（５）で表される化合物２４ｇを塩化メチレン１００ｍｌに溶解させた後、トリフルオロ酢酸３０ｍｌを滴下し、室温で３０分攪拌した。その後、酢酸エチル２００ｍｌを加えて純水、飽和食塩水で有機層を洗浄した。溶媒を留去し式（６）で表される化合物  １９ｇを得た。【０６１９】
【化１５４】
2019124345.tif 000156
【０６２０】
次いで撹拌装置、冷却器及び温度計を備えた反応容器に、上記式（６）で表される化合物１９ｇ、４−ヘプチルフェノール  １２．７ｇ、ジメチルアミノピリジン  ７００ｍｇ、ジクロロメタン  １５０ｍｌを仕込み、氷冷バスにて５℃以下に反応容器を保ち、窒素ガスの雰囲気下でジイソプロピルカルボジイミド  ９ｇをゆっくり滴下した。滴下終了後、反応容器を室温に戻し５時間反応させた。反応液をろ過した後、ろ液にジクロロメタン１５０ｍｌを加え、５％塩酸水溶液で洗浄し、更に飽和食塩水で洗浄し、有機層を無水硫酸ナトリウムで乾燥させた。溶媒を留去した後、シリカゲルカラムにより精製を行い式（ｉ−３４）で表される目的の化合物を２４ｇ得た。【０６２１】
【化１５５】
2019124345.tif 000157
【０６２２】
（物性値）
１Ｈ−ＮＭＲ（溶媒：重クロロホルム）：δ：  ０．８９−０．９１（ｍ，３Ｈ），１．２７（ｓ，８Ｈ），１．６１−１．６３（ｍ，２Ｈ），２．１２（ｓ，６Ｈ），２．６６（ｔ，２Ｈ），５．７７（ｓ，２Ｈ），６．２８（ｄ，１Ｈ），６．３９（ｓ，２Ｈ），６．８４（ｓ，２Ｈ），７．１２−７．１５（ｍ，２Ｈ），７．１７−７．１９（ｍ，３Ｈ），７．４９（ｄ，１Ｈ）
１３Ｃ−ＮＭＲ（溶媒：重クロロホルム）：δ：１４．１，１７．９，２２．７，２２．８，２９．２，３０．９，３１．４，３１．８，３５．８，１１５．１，１１５．４，１１８．０，１２１．４，１２７．８，１２９．６，１３５．４，１３７．２，１３９．５，１４８．５，１５１．４，１６４．３，１６６．４
（実施例３）
撹拌装置備えたオートクレーブ容器に、実施例１で合成した式（４）で表される化合物３２ｇ、ＴＨＦ  ２００ｍｌを仕込み、エタノール溶液２０ｍｌと５％パラジウムカーボン（含水）１．６ｇを仕込み水素ガスによる接触水素還元を行った。反応終了後、反応液をろ過した後溶媒を留去した。更に撹拌装置、温度計を備えた反応容器に濃縮物３２ｇ、ＴＨＦ  ２００ｍｌを仕込み、メタノール溶液１０ｍｌと塩酸１ｍｌの混合溶液をゆっくり滴下した。滴下終了後、更に２時間させた。反応終了後、反応液に酢酸エチル２００ｍｌを加え有機層を純水、飽和炭酸水素ナトリウム５％塩酸水溶液で洗浄し、更に飽和食塩水で洗浄し、有機層を無水硫酸ナトリウムで乾燥させ式（７）で表される化合物を１７ｇ得た、【０６２３】
【化１５６】
2019124345.tif 000158
【０６２４】
次いで、撹拌装置、冷却器及び温度計を備えた反応容器に、上記式（７）で表される化合物１７ｇ、メタクリル酸  １５ｇ、ジメチルアミノピリジン  １．０ｇ、ジクロロメタン  １５０ｍｌを仕込み、氷冷バスにて５℃以下に反応容器を保ち、窒素ガスの雰囲気下でジイソプロピルカルボジイミド  ２２ｇをゆっくり滴下した。滴下終了後、反応容器を室温に戻し５時間反応させた。反応液をろ過した後、ろ液にジクロロメタン１５０ｍｌを加え、純水で洗浄し、更に飽和食塩水で洗浄し、有機層を無水硫酸ナトリウムで乾燥させた。溶媒を留去した後、２倍量（重量比）のシリカゲルを用いたカラムクロマトグラフィーにより精製を行い式（８）で表される目的の化合物を２３ｇ得た。【０６２５】
【化１５７】
2019124345.tif 000159
【０６２６】
撹拌装置、冷却器及び温度計を備えた反応容器に、上記式（８）で表される化合物２３ｇを塩化メチレン１２０ｍｌに溶解させた後、トリフルオロ酢酸３０ｍｌを滴下し、室温で３０分攪拌した。その後、酢酸エチル２００ｍｌを加えて純水、飽和食塩水で有機層を洗浄した。溶媒を留去し式（９）で表される化合物  １９ｇを得た。【０６２７】
【化１５８】
2019124345.tif 000160
【０６２８】
次いで撹拌装置、冷却器及び温度計を備えた反応容器に、上記式（９）で表される化合物１９ｇ、４−ヘプチルフェノール  １２．８ｇ、ジメチルアミノピリジン  ７００ｍｇ、ジクロロメタン  １５０ｍｌを仕込み、氷冷バスにて５℃以下に反応容器を保ち、窒素ガスの雰囲気下でジイソプロピルカルボジイミド  ９ｇをゆっくり滴下した。滴下終了後、反応容器を室温に戻し５時間反応させた。反応液をろ過した後、ろ液にジクロロメタン１５０ｍｌを加え、５％塩酸水溶液で洗浄し、更に飽和食塩水で洗浄し、有機層を無水硫酸ナトリウムで乾燥させた。溶媒を留去した後、シリカゲルカラムにより精製を行い式（ｉ−３５）で表される目的の化合物を２２ｇ得た。【０６２９】
【化１５９】
2019124345.tif 000161
【０６３０】
（物性値）
１Ｈ−ＮＭＲ（溶媒：重クロロホルム）：δ：  ０．８９−０．９１（ｍ，３Ｈ），１．２７（ｓ，８Ｈ），１．６１−１．６３（ｍ，２Ｈ），２．１２（ｓ，６Ｈ），２．６６（ｔ，２Ｈ），２．７１−２．７３（ｍ，２Ｈ），２．８１１−２．８３（ｍ，２Ｈ），５．７７（ｓ，２Ｈ），６．３９（ｓ，２Ｈ），６．８９（ｓ，２Ｈ），７．１３−７．２１（ｍ，５Ｈ）
１３Ｃ−ＮＭＲ（溶媒：重クロロホルム）：δ：１４．１，１７．９，２２．７，２２．８，２９．２，３０．５，３０．９，３１．４，３１．８，３３．２，３５．８，３９．４，１１３．４，１１８．０，１２１．４，１２７．８，１２９．６，１３５．４，１３７．２，１３９．５，１４８．５，１５１．４，１６６．４，１７２．２
（実施例４）
撹拌装置、冷却器、及び温度計を備えた反応容器に３，５−ジメチルフェニルホウ酸  １５ｇ、５−ブロモベンゼン１，３−ジオール  １８ｇ、炭酸カリウム  ２０ｇ、テトラキストリフェニルホスフィンパラジウム  ２ｇ、テトラヒドロフラン２００ｍｌ、純水２０ｍｌを仕込み、７０℃で５時間反応させた。反応終了後、冷却し、酢酸エチルにより目的物を抽出し、有機層を水、飽和食塩水で洗浄し、溶媒を留去した。その後、メタノールによる分散洗浄、アルミナカラムによる精製を行い式（１０）で表される化合物  １８ｇを得た。【０６３１】
【化１６０】
2019124345.tif 000162
【０６３２】
次いで撹拌装置、冷却器及び温度計を備えた反応容器に、上記式（１０）で表される化合物１８ｇ、メタクリル酸  １７．５ｇ、ジメチルアミノピリジン  ２．０ｇ、ジクロロメタン  １５０ｍｌを仕込み、氷冷バスにて５℃以下に反応容器を保ち、窒素ガスの雰囲気下でジイソプロピルカルボジイミド  ２５ｇをゆっくり滴下した。滴下終了後、反応容器を室温に戻し５時間反応させた。反応液をろ過した後、ろ液にジクロロメタン１５０ｍｌを加え、５％塩酸水溶液で洗浄し、更に飽和食塩水で洗浄し、有機層を無水硫酸ナトリウムで乾燥させた。溶媒を留去した後、シリカゲルカラムにより精製を行い式（ｉ−２）で表される目的の化合物を２４ｇ得た。【０６３３】
【化１６１】
2019124345.tif 000163
【０６３４】
（物性値）
１Ｈ−ＮＭＲ（溶媒：重クロロホルム）：δ：２．１０（ｓ，６Ｈ），２．３６（ｓ，６Ｈ），５．７７（ｓ，２Ｈ），６．３９（ｓ，２Ｈ），７．２９（ｓ，２Ｈ），７．４０−７．４４（ｍ，２Ｈ），７．６８（ｄ，２Ｈ）
１３Ｃ−ＮＭＲ（溶媒：重クロロホルム）：δ：１７．９，２１．９，１１５．１，１１５．９，１２５．８，１２７．８，１３５．４，１３８．２，１４０．５，１４１．５，１５２．２，１６６．４
以下に液晶組成物に関し、実施例を挙げて本発明を更に詳述するが、本発明はこれらの実施例に限定されるものではない。また、以下の実施例及び比較例の組成物における「％」は「質量％」を意味する。実施例において化合物の記載について以下の略号を用いる。【０６３５】
実施例中、測定した特性は以下の通りである。【０６３６】
Ｔｎｉ  ：ネマチック相−等方性液体相転移温度（℃）
Δｎ  ：２５℃における屈折率異方性
η    ：２０℃における粘度（ｍＰａ・ｓ）
γ１  ：２５℃における回転粘性（ｍＰａ・ｓ）
Δε  ：２５℃における誘電率異方性
Ｋ３３  ：２０℃における弾性定数Ｋ３３（ｐＮ）
＜環構造＞【０６３７】
【化１６２】
2019124345.tif 000164
【０６３８】
＜側鎖構造＞【０６３９】
【表１】
2019124345.tif 000165
【０６４０】
（ただし、表中のｎは自然数である。）
＜連結構造＞【０６４１】
【表２】
2019124345.tif 000166
【０６４２】
（ただし、表中のｎは自然数である。）
本実施例および比較例における「低温保存性」、「垂直配向性」、「プレチルト角形成」および「応答特性」の評価は以下の方法で行った。【０６４３】
（低温保存性の評価試験）
液晶組成物をメンブレンフィルター（Ａｇｉｌｅｎｔ  Ｔｅｃｈｎｏｌｏｇｉｅｓ社製、ＰＴＦＥ  １３ｍ−０．２μｍ）にてろ過を行い、真空減圧条件にて１５分間静置し溶存空気の除去を行った。これをアセトンにて洗浄し十分に乾燥させたバイアル瓶に０．５ｇ秤量し、−２５℃の環境下に１０日間静置した。その後、目視にて析出の有無を観察し、以下の２段階で判定した。【０６４４】
Ａ：析出が確認できない。【０６４５】
Ｂ：1週間後に析出する。【０６４６】
Ｄ：析出が確認できる。【０６４７】
（垂直配向性の評価試験）
絶縁層上にパターン化された透明な共通電極からなる透明電極層を有し、カラーフィルター層を具備した配向膜を有さない第一の基板（共通電極基板）と、アクティブ素子により駆動される透明画素電極を有する画素電極層を有する配向膜を有さない第二の基板（画素電極基板）とを作製した。第一の基板上に液晶組成物を滴下し、第二の基板上で挟持し、シール材を常圧で１１０℃２時間の条件で硬化させ、セルギャップ３．２μｍの液晶セルを得た。このときの垂直配向性および滴下痕などの配向ムラを、偏光顕微鏡を用いて観察し、以下の４段階で評価した。【０６４８】
Ａ：全面に渡り、均一に垂直配向
Ｂ：ごく僅かに配向欠陥が有るも許容できるレベル
Ｃ：配向欠陥が有り許容できないレベル
Ｄ：配向不良がかなり劣悪
液晶焼き付き評価方法（プレチルト角の経時変化））
まず、垂直配向を誘起するポリイミド配向膜をＩＴＯ付き基板に塗布した後、前記ポリイミド配向膜をラビング処理したＩＴＯ付き基板を含む液晶セル（セルギャップ３．５μｍ）間に、真空注入法で注入した。その後、液晶組成物を注入した液晶セルに周波数１００Ｈｚで電圧を１０Ｖ印加した状態で高圧水銀灯を用い、３２５ｎｍ以下の紫外線をカットするフィルターを介して紫外線を照射した。このとき、中心波長３６５ｎｍの条件で測定した照度が１００ｍＷ／ｃｍ２になるように調整し、積算光量１０Ｊ／ｃｍ２の紫外線を照射した。前記の紫外線照射条件を照射条件１とした。この照射条件１により液晶セル中の液晶分子にプレチルト角が付与される。【０６４９】
次に、蛍光ＵＶランプを用いて、中心波長３１３ｎｍの条件で測定した照度が３ｍＷ／ｃｍ２になるように調整し、積算光量２０Ｊ／ｃｍ２の紫外線を更に照射し、液晶表示素子を得た。前記の紫外線照射条件を照射条件２とした。照射条件２により、照射条件１で未反応の液晶セル中の重合性化合物の残留量を低減させる。【０６５０】
紫外線照射後、プレチルト角の変化による表示不良（焼き付き）評価を行った。まず、液晶表示素子のプレチルト角を測定し、プレチルト角（初期）とした。この液晶表示素子に周波数１００Ｈｚで電圧を矩形波３０Ｖ印加しながらバックライトを１０時間照射した。その後、プレチルト角を測定し、プレチルト角（試験後）とした。測定したプレチルト角（初期）からプレチルト角（試験後）を引いた値をプレチルト角変化量（＝プレチルト角変化の絶対値）［°］とした。プレチルト角は、シンテック製ＯＰＴＩＰＲＯを用いて測定した。なお、３０Ｖの電圧の大きさは通常の駆動電圧の数倍大きく、加速試験となっている。【０６５１】
プレチルト角変化量は、０［°］に近いほどプレチルト角の変化による表示不良が発生する可能性がより低くなる。本検討では、変化量１．０［°］以下を表示ムラの許容限界範囲とした。
Ａ：変化量１．０［°］未満
Ｂ：変化量１．０［°］以上１．５［°］未満
Ｃ：変化量１．５［°］以上
（液晶組成物の調製と評価結果）
下記表３に示すとおりの化合物と混合比率で液晶組成物を調製し、その組成物をＬＣ−１とした。以下に液晶組成物の構成とその物性値の結果を示した。【０６５２】
ＬＣ−１のネマチック相−等方性液体相転移温度（Ｔｎｉ）は７５℃、固体相−ネマチック相転移温度（ＴＣＮ）は−３３℃、屈折率異方性（Δｎ）は０．１１、誘電率異方性（Δε）は−２．８、回転粘性（γ１）は９８ｍＰａ・ｓであった。なお、屈折率異方性（Δｎ）、誘電率異方性（Δε）、及び回転粘性（γ１）は、いずれも２５℃における測定結果である（以下、同様）。【０６５３】
【表３】
2019124345.tif 000167
【０６５４】
（比較例１〜４）
ＬＣ−１を１００質量部としたときに、下記の自発配向性化合物（ＡＬ−２．２）を１．０質量部、式（ＲＭ−Ｒ１）で表される化合物を０．３質量部添加した重合性化合物を含有する液晶組成物を比較例１とした。【０６５５】
液晶組成物ＬＣ−１を１００質量部に対して、自発配向性モノマー（ＡＬ−２，２）を１．０質量部、式（ＲＭ−Ｒ２）で表される化合物を０．３質量部添加した重合性化合物を含有する液晶組成物を比較例２とした。【０６５６】
液晶組成物ＬＣ−１を１００質量部に対して、自発配向性モノマー（ＡＬ‐２．２）を１．０質量部、式（ＲＭ−Ｒ２）で表される化合物を０．６質量部添加した重合性化合物を含有する液晶組成物を比較例３とした。【０６５７】
液晶組成物ＬＣ−１を１００質量部に対して、自発配向性モノマー（Ａｌ−２．２）を１．０質量部、式（ＲＭ−Ｒ２）で表される化合物を０．９質量部添加した重合性化合物を含有する液晶組成物を比較例４とした。【０６５８】
比較例１〜４の低温保存性、紫外線照射後の重合性化合物の垂直配向性試験、チルト安定性試験の下記表４に結果を示す。【０６５９】
【化１６３】
2019124345.tif 000168
【０６６０】
【化１６４】
2019124345.tif 000169
【０６６１】
【表４】
2019124345.tif 000170
【０６６２】
（実施例１〜３）
自発配向性モノマー（ＡＬ−２．２）および下記の重合性化合物（ｉ−３３）をそれぞれ下記表５に示す添加量でＬＣ−１に添加し比較例１と同様にして液晶組成物を調製した。【０６６３】
【化１６５】
2019124345.tif 000171
【０６６４】
実施例１〜３の低温保存性、紫外線照射後の重合性化合物の垂直配向性試験、チルト安定性試験の結果は表５のとおりであった。【０６６５】
【表５】
2019124345.tif 000172
【０６６６】
実施例１〜３の配向性について、セルに実施例に記載した液晶組成物を封入したセルを偏光子と検光子が直交して配置された偏光顕微鏡にセットし、透過光を観察した。液晶分子が垂直配向すれば、偏光板の作用により光は透過できず、セルは黒く表示される。この試験法により上記サンプルを評価したところ、すべてのサンプルにおいて配向ムラは生じず、一様な垂直配向性を示すことが確認された。代表的な配向試験の評価結果を図１および図２に示す。図１は比較例２、図２は実施例２の液晶組成物を注入したセルのクロスニコル下での写真である。図１のセル周辺部における白く見える部分は垂直配向しておらず、斜めもしくは水平配向している部分であり、配向ムラを示している。図１には白位部分が多く見られ、垂直配向していない部位が多く存在している。また、セル中に4分割されたようなドメインが見られる。これは、滴下ムラであり、液晶組成物を滴下し、広がる際に組成物同士が交わる際、一様に混ざらずできるムラであり、これも欠陥の一種である。しかしながら、図２では白い線はほとんど見られず、一様に黒が示されている。図１、図２において、一部見える白い直線は、配向ムラではなく、物理的なガラス上の傷であるため、配向不良ではない。したがって、これは液晶が一面垂直配向していることを示しており、上記に示した垂直配向助剤（自発配向性化合物）と式（ｉ）で表される重合性化合物とを適宜組み合わせることによって液晶分子が垂直配向することが確認された。【０６６７】
また、本発明におけるプレチルトの経時変化は、ポリマー膜の硬さが影響していると考えられ、式（ｉ）で表される重合性化合物の添加量が増加する事により、より硬いポリマー膜が形成され、プレチルトの経時変化量が小さくなると考えられる。【０６６８】
また、本評価では、初期プレチルト角を一定とした状態で、各モノマーのポリマー安定性を評価するために、プレチルト角変化量を確認する際に、垂直配向を誘起するポリイミド配向膜付きの基板を用いた。追加して配向膜を有さない第一の基板（共通電極基板）と、配向膜を有さない第二の基板（画素電極基板）とで作製し、第一の基板上に液晶組成物を滴下し、第二の基板上で挟持し、シール材を硬化させた、セルギャップ３．２μｍ液晶セルを用いた場合も、同様の結果を示すことを確認した。【０６６９】
また、紫外光照射による重合によって生じるプレチルト角を評価したところ、すべてのサンプルにおいて適切なチルト角が付与されていることを確認した。これらを使用した液晶表示素子は、十分なプレチルト角が付与されているため、十分に高速応答であることが確認された。【０６７０】
また、実施例１〜３の液晶組成物を用いて液晶セルを作製する際に、展開性（濡れ広がり）が良好であった。
（実施例４〜５８）
下記に示す重合性化合物（ｉ−１）から（ｉ−１９）および自発配向性化合物（ＡＬ−１．４）から（ＡＬ−２．３３）をそれぞれ下記表６、８、および１０に示す添加量でＬＣ−１に添加した以外は、比較例１と同様にして液晶組成物を調製した。実施例４〜５８の低温保存性、紫外線照射後の重合性化合物の垂直配向性試験、チルト安定性試験の結果を表７、９および１１に示す。
【０６７１】
【化１６６】
2019124345.tif 000173
【０６７２】
【化１６７】
2019124345.tif 000174
【０６７３】
【化１６８】
2019124345.tif 000175
【０６７４】
【化１６９】
2019124345.tif 000176
【０６７５】
【化１７０】
2019124345.tif 000177
【０６７６】
【化１７１】
2019124345.tif 000178
【０６７７】
【表６】
2019124345.tif 000179
【０６７８】
【表７】
2019124345.tif 000180
【０６７９】
【表８】
2019124345.tif 000181
【０６８０】
【表９】
2019124345.tif 000182
【０６８１】
【表１０】
2019124345.tif 000183
【０６８２】
【表１１】
2019124345.tif 000184
【０６８３】
（実施例５９〜７３）
液晶組成物ＬＣ−１を１００質量部に対して、自発配向性化合物（ＡＬ−２．５）を０．８質量部、式（ＲＭ−Ｒ１）で表される化合物を０．３質量部及び式（ｉ−１）で表される化合物を０．１質量部添加した重合性化合物を含有する液晶組成物を実施例５９とした。【０６８４】
液晶組成物ＬＣ−１を１００質量部に対して、自発配向性化合物（ＡＬ−２．５）を０．８質量部、式（ＲＭ−Ｒ１）で表される化合物を０．３質量部及び式（ｉ−２）で表される化合物を０．１質量部添加した重合性化合物を含有する液晶組成物を実施例６０とした。【０６８５】
液晶組成物ＬＣ−１を１００質量部に対して、自発配向性化合物（ＡＬ−２．５）を０．８質量部、式（ＲＭ−Ｒ１）で表される化合物を０．３質量部及び式（ｉ−６）で表される化合物を０．１質量部添加した重合性化合物を含有する液晶組成物を実施例６１とした。【０６８６】
液晶組成物ＬＣ−１を１００質量部に対して、自発配向性化合物（ＡＬ−２．５）を０．８質量部、式（ＲＭ−Ｒ１）で表される化合物を０．３質量部及び式（ｉ−７）で表される化合物を０．１質量部添加した重合性化合物を含有する液晶組成物を実施例６２とした。【０６８７】
液晶組成物ＬＣ−１を１００質量部に対して、自発配向性化合物（ＡＬ−２．５）を０．８質量部、式（ＲＭ−Ｒ１）で表される化合物を０．３質量部及び式（ｉ−１４）で表される化合物を０．１質量部添加した重合性化合物を含有する液晶組成物を実施例６３とした。【０６８８】
液晶組成物ＬＣ−１を１００質量部に対して、自発配向性化合物（ＡＬ−２．２５）を０．８質量部、式（ＲＭ−Ｒ１）で表される化合物を０．３質量部及び式（ｉ−１）で表される化合物を０．３質量部添加した重合性化合物を含有する液晶組成物を実施例６４とした。【０６８９】
液晶組成物ＬＣ−１を１００質量部に対して、自発配向性化合物（ＡＬ−２．２５）を０．８質量部、式（ＲＭ−Ｒ１）で表される化合物を０．３質量部及び式（ｉ−２）で表される化合物を０．３質量部添加した重合性化合物を含有する液晶組成物を実施例６５とした。【０６９０】
液晶組成物ＬＣ−１を１００質量部に対して、自発配向性化合物（ＡＬ−２．２５）を０．８質量部、式（ＲＭ−Ｒ１）で表される化合物を０．３質量部及び式（ｉ−６）で表される化合物を０．３質量部添加した重合性化合物を含有する液晶組成物を実施例６６とした。【０６９１】
液晶組成物ＬＣ−１を１００質量部に対して、自発配向性化合物（ＡＬ−２．２５）を０．８質量部、式（ＲＭ−Ｒ１）で表される化合物を０．３質量部及び式（ｉ−７）で表される化合物を０．３質量部添加した重合性化合物を含有する液晶組成物を実施例６７とした。【０６９２】
液晶組成物ＬＣ−１を１００質量部に対して、自発配向性化合物（ＡＬ−２．２５）を０．８質量部、式（ＲＭ−Ｒ１）で表される化合物を０．３質量部及び式（ｉ−１４）で表される化合物を０．３質量部添加した重合性化合物を含有する液晶組成物を実施例６８とした。【０６９３】
液晶組成物ＬＣ−１を１００質量部に対して、自発配化合物  式（ＡＬ−２．１７）を０．４質量部、式（ＡＬ−２．１７）を０．４質量部、式（ＲＭ−Ｒ２）で表される化合物を０．３質量部及び式（ｉ−１）で表される化合物を０．４質量部添加した重合性化合物を含有する液晶組成物を実施例６９とした。【０６９４】
液晶組成物ＬＣ−１を１００質量部に対して、自発配化合物  式（ＡＬ−２．１７）を０．４質量部、式（ＡＬ−２．２５）を０．４質量部、式（ＲＭ−Ｒ２）で表される化合物を０．３質量部及び式（ｉ−２）で表される化合物を０．４質量部添加した重合性化合物を含有する液晶組成物を実施例７０とした。【０６９５】
液晶組成物ＬＣ−１を１００質量部に対して、自発配化合物  式（ＡＬ−２．１７）を０．４質量部、式（ＡＬ−２．２９）を０．４質量部、式（ＲＭ−Ｒ２）で表される化合物を０．３質量部及び式（ｉ−６）で表される化合物を０．４質量部添加した重合性化合物を含有する液晶組成物を実施例７１とした。【０６９６】
液晶組成物ＬＣ−１を１００質量部に対して、自発配化合物  式（ＡＬ−２．１７）を０．４質量部、式（ＡＬ−１．１５）を０．４質量部、式（ＲＭ−Ｒ２）で表される化合物を０．３質量部及び式（ｉ−７）で表される化合物を０．４質量部添加した重合性化合物を含有する液晶組成物を実施例７２とした。【０６９７】
液晶組成物ＬＣ−１を１００質量部に対して、自発配化合物  式（ＡＬ−２．１７）を０．４質量部、式（ＡＬ−１．１０）を０．４質量部、式（ＲＭ−Ｒ２）で表される化合物を０．３質量部及び式（ｉ−１４）で表される化合物を０．４質量部添加した重合性化合物を含有する液晶組成物を実施例７３とした。【０６９８】
液晶組成物ＬＣ−１を１００質量部に対して、自発配化合物  式（ＡＬ−２．２９）を０．４質量部、式（ＡＬ−２．１７）を０．４質量部、式（ＲＭ−Ｒ２）で表される化合物を０．３質量部及び式（ｉ−１）で表される化合物を０．６質量部添加した重合性化合物を含有する液晶組成物を実施例７４とした。【０６９９】
液晶組成物ＬＣ−１を１００質量部に対して、自発配化合物  式（ＡＬ−２．２９）を０．４質量部、式（ＡＬ−２．２５）を０．４質量部、式（ＲＭ−Ｒ２）で表される化合物を０．３質量部及び式（ｉ−２）で表される化合物を０．６質量部添加した重合性化合物を含有する液晶組成物を実施例７５とした。【０７００】
液晶組成物ＬＣ−１を１００質量部に対して、自発配化合物  式（ＡＬ−２．２９）を０．４質量部、式（ＡＬ−２．１７）を０．４質量部、式（ＲＭ−Ｒ２）で表される化合物を０．３質量部及び式（ｉ−６）で表される化合物を０．６質量部添加した重合性化合物を含有する液晶組成物を実施例７６とした。【０７０１】
液晶組成物ＬＣ−１を１００質量部に対して、自発配化合物  式（ＡＬ−２．２９）を０．４質量部、式（ＡＬ−１．１５）を０．４質量部、式（ＲＭ−Ｒ２）で表される化合物を０．３質量部及び式（ｉ−７）で表される化合物を０．６質量部添加した重合性化合物を含有する液晶組成物を実施例７７とした。【０７０２】
液晶組成物ＬＣ−１を１００質量部に対して、自発配化合物  式（ＡＬ−２．２９）を０．４質量部、式（ＡＬ−１．１０）を０．４質量部、式（ＲＭ−Ｒ２）で表される化合物を０．３質量部及び式（ｉ−１４）で表される化合物を０．６質量部添加した重合性化合物を含有する液晶組成物を実施例７８とした。【０７０３】
実施例５９〜７８の各液晶組成物の配合を表１２〜１５に示す。また、実施例５９〜７８の低温保存性、紫外線照射後の重合性化合物の垂直配向性試験、チルト安定性試験の結果を表１６に示す。【０７０４】
【表１２】
2019124345.tif 000185
【０７０５】
【表１３】
2019124345.tif 000186
【０７０６】
【表１４】
2019124345.tif 000187
【０７０７】
【表１５】
2019124345.tif 000188
【０７０８】
【表１６】
2019124345.tif 000189
【０７０９】
実施例５９〜７８においては自発配向性化合物を１種類、重合性化合物を２種類用いた場合の低温保存性と垂直配向性について評価したところ、比較例に用いた重合性化合物を用いても、新たに重合性化合物を添加することにより低温保存性および垂直配向性が改善されることが確認された。自発配向性化合物の液晶への溶解性が低い場合、一成分の濃度を下げ、さらに異なる自発配向性化合物を加え、垂直配向性を向上させることができる。実施例において自発配向性化合物２種、重合性化合物２種を混合することにより、低温保存性と垂直配向性が改善されることが確認された。【０７１０】
また、重合性化合物として実施例５９〜７８などで使用しているＲＭ−１およびＲＭ−２を含む組成物で液晶セルを作製する際に、展開性（濡れ広がり）が良好であった。【０７１１】
さらに実施例１〜７８および比較例１〜４において、組成物ＬＣ−１に代えて、下記１７に示す通りの化合物及び混合比率で構成される組成物を調製し、液晶組成物をＬＣ−２からＬＣ−８とした。【０７１２】
【表１７】
2019124345.tif 000190
【０７１３】
【表１８】
2019124345.tif 000191
【０７１４】
上記液晶組成物ＬＣ−２からＬＣ−８に対して、自発配向性化合物と、重合性化合物と、を実施例１〜７８、比較例１〜４に示す適切な濃度で混合し、上記と同様に配向性試験の評価を行ったところ、実施例の組成物は比較例より配向性が向上することを確認した。
【図１】
2019124345.tif 000202
【図２】
2019124345.tif 000203
【手続補正書】
【提出日】令和2年3月17日(2020.3.17)
【手続補正１】
【補正対象書類名】特許請求の範囲
【補正対象項目名】全文
【補正方法】変更
【補正の内容】
【特許請求の範囲】
【請求項１】
一般式（ｉ）で表される重合性化合物を１種又は２種以上、及び自発配向性化合物を１種又は２種以上含有する重合性液晶組成物。
【化１】
2019124345.tif 000204
（前記一般式（ｉ）中、Ａｉ２は、下記の基（ａ）及び基（ｂ）
（ａ）  シクロペンタン−１，２，３−トリイル、シクロペンタン−１，３，４−トリイル、シクロヘキサン−１，３，４−トリイル又はシクロヘキサン−１，３，５−トリイル
（この基中に存在する１個の−ＣＨ２−又は隣接していない２個以上の−ＣＨ２−は−Ｏ−に置き換えられてもよく、１個の−ＣＨ２ＣＨ２−は−ＣＨ＝ＣＨ−に置き換えられてもよく、１個の−ＣＨ２ＣＨ＜は−ＣＨ＝Ｃ＜に置き換えられてもよい。）及び
（ｂ）  ベンゼン−１，３，４−トリイル、ベンゼン−１，３，５−トリイル、ナフタレン−２，５，６−トリイル、ナフタレン−２，６，７−トリイル、ナフタレン−２，５，７−トリイル、ナフタレン−１，４，５−トリイル、フェナントレン−３，６，９−トリイル、フェナントレン−１，３，７−トリイル、フェナントレン−３，５，９−トリイル、フェナントレン−２，７，９−トリイル、フェナントレン−４，５，９−トリイル又はフェナントレン−４，６，９−トリイル（この基中に存在する１個の−ＣＨ＝又は隣接していない２個以上の−ＣＨ＝は−Ｎ＝に置き換えられてもよい。）
からなる群より選ばれる基を表し、前記の基（ａ）及び基（ｂ）は、それぞれ独立して、炭素原子数１〜１２のアルキル基、炭素原子数１〜１２のアルコキシ基、ハロゲン、シアノ基、ニトロ基、Ｐｉ３−Ｓｐｉ３−又はＲｉｌ−（Ａｉｌ−Ｌｉｌ）ｎｉ１−（該アルキル基中の水素原子はハロゲン、シアノ基、ニトロ基、及びＰｉ３−Ｓｐｉ３−で置換されていてもよく、該アルキル基中に存在する１個以上の−ＣＨ２−は、酸素原子が直接連結しないように、−Ｏ−、−ＣＯＯ−又は−ＯＣＯ−に置き換えられてもよく、該アルキル基中に存在する１個の−ＣＨ２ＣＨ２−又は２個以上の−ＣＨ２ＣＨ２−は−ＣＨ＝ＣＨ−に置換されてもよい。）で置換されてもよく、
Ｒｉ１は、水素原子（後述のｎｉ１が０の場合は水素原子とはならない。）、炭素原子数１〜１２のアルキル基、炭素原子数１〜１２のアルコキシ基、ハロゲン、シアノ基、ニトロ基又はＰｉ３−Ｓｐｉ３−を表すが、該アルキル基中の水素原子はハロゲン、シアノ基、ニトロ基、及びＰｉ３−Ｓｐｉ３−で置換されていてもよく、該アルキル基中に存在する１個以上の−ＣＨ２−は、酸素原子が直接連結しないように、−Ｏ−、−ＣＯＯ−又は−ＯＣＯ−に置き換えられてもよく、該アルキル基中に存在する１個の−ＣＨ２ＣＨ２−又は２個以上の−ＣＨ２ＣＨ２−は−ＣＨ＝ＣＨ−に置換されても良く、
Ａｉ１は、下記の基（ａ）、基（ｂ）及び基（ｃ）：
（ａ）  １，３−シクロペンチル基、１，４−シクロヘキシル基、１，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基を表し、前記の基（ａ）、基（ｂ）及び基(ｃ)は、それぞれ独立して、炭素原子数１〜１２のアルキル基、炭素原子数１〜１２のアルコキシ基、ハロゲン、シアノ基、又はニトロ基（該アルキル基中の水素原子はハロゲン、シアノ基、及びニトロ基で置換されていてもよく、該アルキル基中に存在する１個以上の−ＣＨ２−は、酸素原子が直接連結しないように、−Ｏ−、−ＣＯＯ−又は−ＯＣＯ−に置き換えられてもよく、該アルキル基中に存在する１個の−ＣＨ２ＣＨ２−又は２個以上の−ＣＨ２ＣＨ２−は−ＣＨ＝ＣＨ−に置換されても良い。）で置換されてもよく、
Ｌｉ１は、単結合、−ＯＣＨ２−、−ＣＨ２Ｏ−、−Ｃ２Ｈ４−、−ＯＣ２Ｈ４Ｏ−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）ｚ−ＣＯＯ−、−（ＣＨ２）ｚ−ＯＣＯ−、−ＯＣＯ−（ＣＨ２）ｚ−、−ＣＯＯ−（ＣＨ２）ｚ−、−ＣＨ＝ＣＨ−、−ＣＦ２Ｏ−、−ＯＣＦ２−又は−Ｃ≡Ｃ−（式中、Ｒａはそれぞれ独立して水素原子又は炭素原子数１〜３のアルキル基を表し、前記式中、ｚはそれぞれ独立して１〜４の整数を表す。）を表し、
Ｐｉ１、Ｐｉ２及びＰｉ３はそれぞれ独立して、以下の式（Ｒ−Ｉ）から式（Ｒ−ＩＸ）のいずれかを表し、
【化２】
2019124345.tif 000205
（前記式（Ｒ−Ｉ）〜（Ｒ−ＩＸ）中、Ｒ２１、Ｒ３１、Ｒ４１、Ｒ５１及びＲ６１はそれぞれ独立して、水素原子または炭素原子数１〜５個のアルキル基であり、Ｗは単結合、−Ｏ−又はメチレン基であり、Ｔは単結合又は−ＣＯＯ−であり、ｐ、ｔ及びｑはそれぞれ独立して、０、１又は２である。）
Ｓｐｉ１、Ｓｐｉ２及びＳｐｉ３はそれぞれ独立して、単結合又は炭素原子数１〜１５のアルキレン基を表し、該アルキレン基中の１つ又は２つ以上の−ＣＨ２−は、酸素原子が直接隣接しないように、−Ｏ−、−ＯＣＯ−又は−ＣＯＯ−で置換されてよく、該アルキレン基中の１つ又は２つ以上の水素原子は、ハロゲン、シアノ基、Ｐｉ３−Ｓｐｉ３−又は炭素原子数１〜１２のアルキル基（該アルキル基はハロゲン、シアノ基又はＰｉ３−Ｓｐｉ３−で置換されてよい。）で置換されて良く、
ｎｉ１は、０、１、２又は３を表すが、同一分子内にＲｉｌ、Ａｉｌ、Ｌｉｌ、Ｐｉ３、Ｓｐｉ３およびＲａがそれぞれ複数存在する場合、複数のＲｉｌ、Ａｉｌ、Ｌｉｌ、Ｐｉ３、Ｓｐｉ３およびＲａは、それぞれ同一であっても異なっていても良い。）
【請求項２】
一般式（ｉ）におけるｎｉ１が１又は２である請求項１に記載の重合性液晶組成物。
【請求項３】
一般式（Ｎ−１）、（Ｎ−２）及び（Ｎ−３）
【化３】
2019124345.tif 000206
（式中、ＲＮ１１、ＲＮ１２、ＲＮ２１、ＲＮ２２、ＲＮ３１及びＲＮ３２は、それぞれ独立して、炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ＡＮ１１、ＡＮ１２、ＡＮ２１、ＡＮ２２、ＡＮ３１及びＡＮ３２は、それぞれ独立して
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）及び
（ｄ）  １，４−シクロヘキセニレン基
からなる群より選ばれる基を表し、前記の基（ａ）、基（ｂ）、基（ｃ）及び基（ｄ）はそれぞれ独立してシアノ基、フッ素原子又は塩素原子で置換されていても良く、
ＺＮ１１、ＺＮ１２、ＺＮ２１、ＺＮ２２、ＺＮ３１及びＺＮ３２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ＸＮ２１は水素原子又はフッ素原子を表し、
ＴＮ３１は−ＣＨ２−又は酸素原子を表し、
ｎＮ１１、ｎＮ１２、ｎＮ２１、ｎＮ２２、ｎＮ３１及びｎＮ３２は、それぞれ独立して、０〜３の整数を表すが、ｎＮ１１＋ｎＮ１２、ｎＮ２１＋ｎＮ２２及びｎＮ３１＋ｎＮ３２は、それぞれ独立して、１、２又は３であり、ＡＮ１１〜ＡＮ３２、ＺＮ１１〜ＺＮ３２がそれぞれ複数存在する場合は、それらはそれぞれ同一であっても異なっていても良い。）で表される化合物から選ばれる化合物を１種類又は２種類以上含有する請求項１又は２に記載の重合性液晶組成物。
【請求項４】
一般式（Ｌ）
【化４】
2019124345.tif 000207
（式中、ＲＬ１及びＲＬ２は、それぞれ独立して、炭素原子数１〜８のアルキル基を表し、該アルキル基中の１個又は非隣接の２個以上の−ＣＨ２−はそれぞれ独立して−ＣＨ＝ＣＨ−、−Ｃ≡Ｃ−、−Ｏ−、−ＣＯ−、−ＣＯＯ−又は−ＯＣＯ−によって置換されていてもよく、
ｎＬ１は０、１、２又は３を表し、
ＡＬ１、ＡＬ２及びＡＬ３は、それぞれ独立して
（ａ）  １，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基を表し、前記の基（ａ）、基（ｂ）及び基（ｃ）は、それぞれ独立して、シアノ基、フッ素原子又は塩素原子で置換されていても良く、
ＺＬ１及びＺＬ２は、それぞれ独立して、単結合、−ＣＨ２ＣＨ２−、−（ＣＨ２）４−、−ＯＣＨ２−、−ＣＨ２Ｏ−、−ＣＯＯ−、−ＯＣＯ−、−ＯＣＦ２−、−ＣＦ２Ｏ−、−ＣＨ＝Ｎ−Ｎ＝ＣＨ−、−ＣＨ＝ＣＨ−、−ＣＦ＝ＣＦ−又は−Ｃ≡Ｃ−を表し、
ｎＬ１が２又は３であってＡＬ２が複数存在する場合は、それらは同一であっても異なっていても良く、ｎＬ１が２又は３であってＺＬ２が複数存在する場合は、それらは同一であっても異なっていても良いが、一般式（Ｎ−１）、一般式（Ｎ−２）および一般式（Ｎ−３）で表される化合物を除く。）で表される化合物から選ばれる化合物を１種類又は２種類以上含有する請求項１〜３のいずれか１項に記載の重合性液晶組成物。
【請求項５】
一般式（Ｐ）
【化５】
2019124345.tif 000208
（前記一般式（Ｐ）中、Ｒｐ１は、水素原子、フッ素原子、シアノ基、水素原子、水素原子がハロゲン原子に置換されていてもよい炭素原子数１〜１５のアルキル基、水素原子がハロゲン原子に置換されていてもよい炭素原子数１〜１５のアルコキシ基、水素原子がハロゲン原子に置換されていてもよい炭素原子数１〜１５のアルケニル基、水素原子がハロゲン原子に置換されていてもよい炭素原子数１〜１５のアルケニルオキシ基又は−Ｓｐｐ２−Ｐｐ２を表し、
Ｐｐ１及びＰｐ２はそれぞれ独立して、一般式（Ｐｐ１−１）〜式（Ｐｐ１−９）
【化６】
2019124345.tif 000209
（式中、Ｒｐ１１及びＲｐ１２はそれぞれ独立して、水素原子、炭素原子数１〜５のアルキル基又は炭素原子数１〜５のハロゲン化アルキル基を表し、Ｗｐ１１は単結合、−Ｏ−、−ＣＯＯ−又はメチレン基を表し、ｔｐ１１は、０、１又は２を表すが、分子内にＲｐ１１、Ｒｐ１２、Ｗｐ１１及びｔｐ１１がそれぞれ複数存在する場合、それらはそれぞれ同一であっても異なっていても良い。）
のいずれかを表し、
Ｓｐｐ１及びＳｐｐ２はそれぞれ独立して、単結合又は炭素原子数１〜３０のアルキレン基（該アルキレン基中の−ＣＨ２−は酸素原子同士が直接連結しない限りにおいて−Ｏ−、−ＣＯ−、−ＣＯＯ−、−ＯＣＯ−、−ＣＨ＝ＣＨ−又は−Ｃ≡Ｃ−で置換されていてもよく、該アルキレン基中の水素原子はハロゲン原子で置換されていても良い。）を表し、
Ｚｐ１及びＺｐ２はそれぞれ独立して、単結合、−Ｏ−、−Ｓ−、−ＣＨ２−、−ＯＣＨ２−、−ＣＨ２Ｏ−、−ＣＯ−、−Ｃ２Ｈ４−、−ＣＯＯ−、−ＯＣＯ−、−ＯＣＯＯＣＨ２−、−ＣＨ２ＯＣＯＯ−、−ＯＣＨ２ＣＨ２Ｏ−、−ＣＯ−ＮＲＺＰ１−、−ＮＲＺＰ１−ＣＯ−、−ＳＣＨ２−、−ＣＨ２Ｓ−、−ＣＨ＝ＣＲＺＰ１−ＣＯＯ−、−ＣＨ＝ＣＲＺＰ１−ＯＣＯ−、−ＣＯＯ−ＣＲＺＰ１＝ＣＨ−、−ＯＣＯ−ＣＲＺＰ１＝ＣＨ−、−ＣＯＯ−ＣＲＺＰ１＝ＣＨ−ＣＯＯ−、−ＣＯＯ−ＣＲＺＰ１＝ＣＨ−ＯＣＯ−、−ＯＣＯ−ＣＲＺＰ１＝ＣＨ−ＣＯＯ−、−ＯＣＯ−ＣＲＺＰ１＝ＣＨ−ＯＣＯ−、−（ＣＨ２）ｚ−ＣＯＯ−、−（ＣＨ２）２−ＯＣＯ−、−ＯＣＯ−（ＣＨ２）２−、−（Ｃ＝Ｏ）−Ｏ−（ＣＨ２）２−、−ＣＨ＝ＣＨ−、−ＣＦ＝ＣＦ−、−ＣＦ＝ＣＨ−、−ＣＨ＝ＣＦ−、−ＣＦ２−、−ＣＦ２Ｏ−、−ＯＣＦ２−、−ＣＦ２ＣＨ２−、−ＣＨ２ＣＦ２−、−ＣＦ２ＣＦ２−又は−Ｃ≡Ｃ−（式中、ＲＺＰ１はそれぞれ独立して水素原子又は炭素原子数１〜４のアルキル基を表すが、分子内にＲＺＰ１が複数存在する場合、それらは同一であっても異なっていても良い。）
を表し、
Ａｐ２は、１，４−フェニレン基、１，４−シクロヘキシレン基、アントラセン−２，６−ジイル基、フェナントレン−２，７−ジイル基、ピリジン−２，５−ジイル基、ピリミジン−２，５−ジイル基、ナフタレン−２，６−ジイル基、インダン−２，５−ジイル基、１，２，３，４−テトラヒドロナフタレン−２，６−ジイル基又は１，３−ジオキサン−２，５−ジイル基を表すが、Ａｐ２は無置換であるか又は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基、ニトロ基又は−Ｓｐｐ２−Ｐｐ２で置換されていても良く、
Ａｐ１は式（Ａｐ１−１１）〜（Ａｐ１−１９）
【化７】
2019124345.tif 000210
（式中、★でＳｐｐ１、若しくはｍｐ１が２又は３の場合は★でＳｐｐ１又はＺｐ１と結合し、★★でＺｐ１と結合し、構造中の１又は２以上の水素原子は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基又はニトロ基によって置換されていても良い。）で表される基を表し、
Ａｐ３は式（Ａｐ３−１１）〜（Ａｐ３−１９）
【化８】
2019124345.tif 000211
（式中、★でＺｐ２と結合し、★★でＲｐ１、若しくはｍｐ３が２又は３の場合は★★でＲｐ１またはＺｐ２と結合し、構造中の１又は２以上の水素原子は炭素原子数１〜１２のアルキル基、炭素原子数１〜１２のハロゲン化アルキル基、炭素原子数１〜１２のアルコキシ基、炭素原子数１〜１２のハロゲン化アルコキシ基、ハロゲン原子、シアノ基又はニトロ基によって置換されていても良い。）で表される基を表し、
ｍｐ２及びｍｐ３はそれぞれ独立して、０、１、２又は３を表し、ｍｐ１及びｍｐ４はそれぞれ独立して１、２又は３を表すが、分子内にＰｐ１、Ｐｐ２、Ｓｐｐ１、Ｓｐｐ２、Ａｐ１、Ｚｐ１、Ｚｐ２、Ａｐ３及びＲｐ１がそれぞれ複数存在する場合、それらはそれぞれ同一であっても異なっていても良いが、一般式（ｉ）で表される化合物を除く。）
で表される重合性化合物を１種又は２種以上含有する請求項１〜４のいずれか１項に記載の重合性液晶組成物。
【請求項６】
請求項１〜５のいずれか１項に記載の重合性液晶組成物を用いた液晶表示素子。
【請求項７】
請求項１〜５のいずれか１項に記載の重合性液晶組成物を用いたアクティブマトリックス駆動用液晶表示素子。
【請求項８】
請求項１〜５のいずれか１項に記載の重合性液晶組成物を用いたＰＳＡモード、ＰＳＶＡモード、ＰＳ−ＩＰＳモード又はＰＳ−ＦＳＳモード用液晶表示素子。
【請求項９】
請求項１〜５のいずれか１項に記載の重合性液晶組成物を用いた一対の基板のうち少なくとも一方の基板表面に配向膜を備えていない液晶表示素子。
【請求項１０】
対向に配置された第一の基板および第二の基板と、
前記第一の基板と前記第二の基板との間に充填された、請求項５に記載の重合性液晶組成物を含む液晶層と、
前記第一の基板上に、マトリクス状に配置される複数個のゲートバスライン及びデータバスライン、前記ゲートバスラインとデータバスラインとの交差部に設けられる薄膜トランジスタならびに前記薄膜トランジスタにより駆動される画素電極を画素毎に有する電極層と、
前記第一の基板または前記第二の基板上に形成された共通電極と、
前記第一の基板および前記第二の基板の間に、１種又は２種以上の前記一般式(ｉ)で表される重合性化合物および１種又は２種以上の前記一般式（Ｐ）で表される重合性化合物が硬化された樹脂成分と、を有する、少なくとも一方の基板表面に配向膜を備えていない液晶表示素子。
【請求項１１】
一般式（ｉｉ）で表される重合性化合物。
【化９】
2019124345.tif 000212
（前記一般式（ｉｉ）中、Ｒｉ２は、炭素原子数１〜１２のアルキル基、炭素原子数１〜１２のアルコキシ基、ハロゲン、ニトロ基を表し（該アルキル基中の水素原子はフッ素、シアノ基、ニトロ基で置換されていてもよく、該アルキル基中に存在する１個以上の−ＣＨ２−は、酸素原子が直接連結しないように、−Ｏ−、−ＣＯＯ−又は−ＯＣＯ−に置き換えられてもよく、該アルキル基中に存在する１個の−ＣＨ２ＣＨ２−又は２個以上の−ＣＨ２ＣＨ２−は−ＣＨ＝ＣＨ−に置換されても良く、
Ａｉ２は、下記の基（ａ）及び基（ｂ）
（ａ）  シクロペンタン−１，２，３−トリイル、シクロペンタン−１，３，４−トリイル、シクロヘキサン−１，３，４−トリイル又はシクロヘキサン−１，３，５−トリイル
（この基中に存在する１個の−ＣＨ２−又は隣接していない２個以上の−ＣＨ２−は−Ｏ−に置き換えられてもよく、１個の−ＣＨ２ＣＨ２−は−ＣＨ＝ＣＨ−に置き換えられてもよく、１個の−ＣＨ２ＣＨ＜は−ＣＨ＝Ｃ＜に置き換えられてもよい。）及び
（ｂ）ベンゼン−１，３，４−トリイル、ベンゼン−１，３，５−トリイル、ナフタレン−２，５，６−トリイル、ナフタレン−２，６，７−トリイル、ナフタレン−２，５，７−トリイル、ナフタレン−１，４，５−トリイル、フェナントレン−３，６，９−トリイル、フェナントレン−１，３，７−トリイル、フェナントレン−３，５，９−トリイル、フェナントレン−２，７，９−トリイル、フェナントレン−４，５，９−トリイル又はフェナントレン−４，６，９−トリイル（この基中に存在する１個の−ＣＨ＝又は隣接していない２個以上の−ＣＨ＝は−Ｎ＝に置き換えられてもよい。）
からなる群より選ばれる基を表し、前記の基（ａ）及び基（ｂ）は、それぞれ独立して、炭素原子数１〜１２のアルキル基、炭素原子数１〜１２のアルコキシ基、ハロゲン、シアノ基、ニトロ基、Ｐｉ３−Ｓｐｉ３−又はＲｉ２−（Ａｉｌ−Ｌｉｌ）ｎｉ１−（該アルキル基中の水素原子はハロゲン、シアノ基、ニトロ基、及びＰｉ３−Ｓｐｉ３−で置換されていてもよく、該アルキル基中に存在する１個以上の−ＣＨ２−は、酸素原子が直接連結しないように、−Ｏ−、−ＣＯＯ−又は−ＯＣＯ−に置き換えられてもよく、該アルキル基中に存在する１個の−ＣＨ２ＣＨ２−又は２個以上の−ＣＨ２ＣＨ２−は−ＣＨ＝ＣＨ−に置換されてもよい。）で置換されてもよく、
Ａｉ１は、下記の基（ａ）、基（ｂ）及び基（ｃ）：
（ａ）  １，３−シクロペンチル基、１，４−シクロヘキシル基、１，４−シクロヘキシレン基（この基中に存在する１個の−ＣＨ２−又は隣接していない２個以上の−ＣＨ２−は−Ｏ−に置き換えられてもよい。）
（ｂ）  １，４−フェニレン基（この基中に存在する１個の−ＣＨ＝又は隣接していない２個以上の−ＣＨ＝は−Ｎ＝に置き換えられてもよい。）及び
（ｃ）  ナフタレン−２，６−ジイル基、１，２，３，４−テトラヒドロナフタレン−２，６−ジイル基又はデカヒドロナフタレン−２，６−ジイル基（ナフタレン−２，６−ジイル基又は１，２，３，４−テトラヒドロナフタレン−２，６−ジイル基中に存在する１個の−ＣＨ＝又は隣接していない２個以上の−ＣＨ＝は−Ｎ＝に置き換えられても良い。）
からなる群より選ばれる基を表し、前記の基（ａ）、基（ｂ）及び基(ｃ)は、それぞれ独立して、炭素原子数１〜１２のアルキル基、炭素原子数１〜１２のアルコキシ基、ハロゲン、シアノ基、ニトロ基、又はＰｉ３−Ｓｐｉ３−（該アルキル基中の水素原子はハロゲン、シアノ基、ニトロ基、及びＰｉ３−Ｓｐｉ３−で置換されていてもよく、該アルキル基中に存在する１個以上の−ＣＨ２−は、酸素原子が直接連結しないように、−Ｏ−、−ＣＯＯ−又は−ＯＣＯ−に置き換えられてもよく、該アルキル基中に存在する１個の−ＣＨ２ＣＨ２−又は２個以上の−ＣＨ２ＣＨ２−は−ＣＨ＝ＣＨ−に置換されても良い。）で置換されてもよく、
Ｌｉ１は、単結合、−ＯＣＨ２−、−ＣＨ２Ｏ−、−Ｃ２Ｈ４−、−ＯＣ２Ｈ４Ｏ−、−ＣＯＯ−、−ＯＣＯ−、−ＣＨ＝ＣＲａ−ＣＯＯ−、−ＣＨ＝ＣＲａ−ＯＣＯ−、−ＣＯＯ−ＣＲａ＝ＣＨ−、−ＯＣＯ−ＣＲａ＝ＣＨ−、−（ＣＨ２）ｚ−ＣＯＯ−、−（ＣＨ２）ｚ−ＯＣＯ−、−ＯＣＯ−（ＣＨ２）ｚ−、−ＣＯＯ−（ＣＨ２）ｚ−、−ＣＨ＝ＣＨ−、−ＣＦ２Ｏ−、−ＯＣＦ２−又は−Ｃ≡Ｃ−（式中、Ｒａはそれぞれ独立して水素原子又は炭素原子数１〜３のアルキル基を表し、前記式中、ｚはそれぞれ独立して１〜４の整数を表す。）を表し、
Ｐｉ１、Ｐｉ２及びＰｉ３はそれぞれ独立して、以下の式（Ｒ−Ｉ）から式（Ｒ−ＶＩ）、式（Ｒ−ＶＩＩＩ）及び式（Ｒ−ＩＸ）のいずれかを表し、
【化１０】
2019124345.tif 000213
（前記式（Ｒ−Ｉ）〜式（Ｒ−ＶＩ）、式（Ｒ−ＶＩＩＩ）及び（Ｒ−ＩＸ）中、Ｒ２１、Ｒ３１、Ｒ４１、Ｒ５１及びＲ６１はそれぞれ独立して、水素原子又は炭素原子数１〜５個のアルキル基であり、Ｗは単結合、−Ｏ−又はメチレン基であり、Ｔは単結合又は−ＣＯＯ−であり、ｐ、ｔ及びｑはそれぞれ独立して、０、１又は２である。）
Ｓｐｉ１、Ｓｐｉ２及びＳｐｉ３はそれぞれ独立して、単結合又は炭素原子数１〜１５のアルキレン基を表し、該アルキレン基中の１つ又は２つ以上の−ＣＨ２−は、酸素原子が直接隣接しないように、−Ｏ−、−ＯＣＯ−又は−ＣＯＯ−で置換されてよく、該アルキレン基中の１つ又は２つ以上の水素原子は、ハロゲン、シアノ基、Ｐｉ３−Ｓｐｉ３−又は炭素原子数１〜１２のアルキル基（該アルキル基はハロゲン、シアノ基又はＰｉ３−Ｓｐｉ３−で置換されてよい。）で置換されて良く、
ｎｉ１は、１、２又は３を表すが、同一分子内にＲｉ２、Ａｉｌ、Ｌｉｌ、Ｐｉ３、Ｓｐｉ３およびＲａがそれぞれ複数存在する場合、複数のＲｉ２、Ａｉｌ、Ｌｉｌ、Ｐｉ３、Ｓｐｉ３およびＲａは、それぞれ同一であっても異なっていてもよく、ｎｉ１が２又は３の場合、Ａｉｌの少なくとも１つは基（ｂ）である。）
【手続補正２】
【補正対象書類名】明細書
【補正対象項目名】０７１４
【補正方法】変更
【補正の内容】
【０７１４】
上記液晶組成物ＬＣ−２からＬＣ−８に対して、自発配向性化合物と、重合性化合物と、を実施例１〜７８、比較例１〜４に示す適切な濃度で混合し、上記と同様に配向性試験の評価を行ったところ、実施例の組成物は比較例より配向性が向上することを確認した。
なお、実施例１８及び３３は、それぞれ参考例１及び２とする。
【国際調査報告】
2019124345.tif 000214
2019124345.tif 000215
2019124345.tif 000216
2019124345.tif 000217
2019124345.tif 000218
2019124345.tif 000219